(57)【要約】      （修正有）【課題】感度、解像度及びドライエッチング耐性といったレジスト性能、有機溶媒に対する溶解性に優れ、ラインエッジラフネスが少ないレジスト組成物用樹脂を提供する。【解決手段】下記式（７）等で表される構成単位を１種以上含む（共）重合体。2010077440.tif 000098【選択図】なし【特許請求の範囲】
【請求項１】
下記式（７）で表される構成単位１種以上と、下記式（８）、（９）または（１０）で表される構成単位１種以上とを含む重合体。
【化１】
2010077440.tif 000085
［式（７）中、Ｒ６、Ｒ７は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ６とＲ７とはそれらが結合している炭素原子とともに炭素数４〜１６の環式炭化水素基を示す。
ここで、前記アルキル基および環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。但し、式（７）は下記式（６）である場合を除く。
【化２】
2010077440.tif 000086
（式（６）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）］
【化３】
2010077440.tif 000087
（式（８）中、Ｒ８は水素原子またはメチル基を示し、Ｒ９は炭素数１〜６の直鎖もしくは分岐アルキル基、炭素数４〜８の環式炭化水素基、または、炭素数４〜１６の橋かけ環式炭化水素基を示す。
ここで、前記アルキル基、環式炭化水素基および橋かけ環式炭化水素基は、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。）
【化４】
2010077440.tif 000088
（式（９）中、Ｒ１０は水素原子またはメチル基を示し、Ｒ１１は水素原子、親水性官能基、親水性官能基を有する炭素数１〜６の直鎖もしくは分岐アルキル基、親水性官能基を有する炭素数４〜８の環式炭化水素基、または、親水性官能基を有する炭素数４〜１６の橋かけ環式炭化水素基を示す。
ここで、前記アルキル基、環式炭化水素基、橋かけ環式炭化水素基および親水性官能基は、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。）
【化５】
2010077440.tif 000089
（式（１０）中、Ｒ１２、Ｒ１３は、それぞれ、水素原子、メチル基またはエチル基を示し、ｑは１〜４の整数を示す。）
【請求項２】
下記式（１１）で表される構成単位１種以上を含む重合体。
【化６】
2010077440.tif 000090
（式（１１）中、Ｗ１は直接結合または炭素数１〜６のメチレン鎖［−（ＣＨ２）ｋ−（ｋは０〜６の整数を表す）］を示し、Ｗ２は直接結合または炭素数１〜３のメチレン鎖［−（ＣＨ２）ｌ−（ｌは０〜３の整数を表す）］を示し、Ｗ３は炭素数１〜３のメチレン鎖［−（ＣＨ２）ｍ−（ｍは１〜３の整数を表す）］を示し、Ｒ１４は水素原子またはメチル基を示し、Ｒ１５は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ１６は水素原子、または、炭素数１〜６の直鎖もしくは分岐アルキル基を示すか、あるいは、Ｒ１５とＲ１６とはそれらが結合している炭素原子とともに炭素数４〜１６の橋かけ環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【請求項３】
下記式（１２）で表される構成単位１種以上を含む重合体。
【化７】
2010077440.tif 000091
（式（１２）中、Ｗ４は直接結合または炭素数１〜６のメチレン鎖［−（ＣＨ２）ｎ−（ｎは０〜６の整数を表す）］を示し、Ｒ１７は水素原子またはメチル基を示し、Ｒ１８、Ｒ１９は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ１８とＲ１９とはそれらが結合している炭素原子とともに炭素数４〜１６の環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。また、前記アルキル基および環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【請求項４】
下記式（１３）で表される構成単位１種以上と、下記式（８）、（９）または（１０）で表される構成単位１種以上とを含む重合体。
【化８】
2010077440.tif 000092
（式（１３）中、Ｗ５は直接結合または炭素数１〜６のメチレン鎖［−（ＣＨ２）ｘ−（ｘは０〜６の整数を表す）］を示し、Ｗ６は直接結合または炭素数１〜３のメチレン鎖［−（ＣＨ２）ｙ−（ｙは０〜３の整数を表す）］を示し、Ｗ７は炭素数１〜３のメチレン鎖［−（ＣＨ２）ｚ−（ｚは１〜３の整数を表す）］を示し、Ｒ２０は水素原子またはメチル基を示し、Ｒ２１、Ｒ２２は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ２１とＲ２２とはそれらが結合している炭素原子とともに炭素数４〜１６の環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【化９】
2010077440.tif 000093
（式（８）中、Ｒ８は水素原子またはメチル基を示し、Ｒ９は炭素数１〜６の直鎖もしくは分岐アルキル基、炭素数４〜８の環式炭化水素基、または、炭素数４〜１６の橋かけ環式炭化水素基を示す。
ここで、前記アルキル基、環式炭化水素基および橋かけ環式炭化水素基は、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。）
【化１０】
2010077440.tif 000094
（式（９）中、Ｒ１０は水素原子またはメチル基を示し、Ｒ１１は水素原子、親水性官能基、親水性官能基を有する炭素数１〜６の直鎖もしくは分岐アルキル基、親水性官能基を有する炭素数４〜８の環式炭化水素基、または、親水性官能基を有する炭素数４〜１６の橋かけ環式炭化水素基を示す。
ここで、前記アルキル基、環式炭化水素基、橋かけ環式炭化水素基および親水性官能基は、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。）
【化１１】
2010077440.tif 000095
（式（１０）中、Ｒ１２、Ｒ１３は、それぞれ、水素原子、メチル基またはエチル基を示し、ｑは１〜４の整数を示す。）
【請求項５】
前記式（１３）で表される構成単位が、下記式（１１）または（１２）で表される構成単位である請求項４に記載の重合体。
【化１２】
2010077440.tif 000096
（式（１１）中、Ｗ１は直接結合または炭素数１〜６のメチレン鎖［−（ＣＨ２）ｋ−（ｋは０〜６の整数を表す）］を示し、Ｗ２は直接結合または炭素数１〜３のメチレン鎖［−（ＣＨ２）ｌ−（ｌは０〜３の整数を表す）］を示し、Ｗ３は炭素数１〜３のメチレン鎖［−（ＣＨ２）ｍ−（ｍは１〜３の整数を表す）］を示し、Ｒ１４は水素原子またはメチル基を示し、Ｒ１５は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ１６は水素原子、または、炭素数１〜６の直鎖もしくは分岐アルキル基を示すか、あるいは、Ｒ１５とＲ１６とはそれらが結合している炭素原子とともに炭素数４〜１６の橋かけ環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【化１３】
2010077440.tif 000097
（式（１２）中、Ｗ４は直接結合または炭素数１〜６のメチレン鎖［−（ＣＨ２）ｎ−（ｎは０〜６の整数を表す）］を示し、Ｒ１７は水素原子またはメチル基を示し、Ｒ１８、Ｒ１９は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ１８とＲ１９とはそれらが結合している炭素原子とともに炭素数４〜１６の環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。また、前記アルキル基および環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【請求項６】
質量平均分子量が１，０００〜１００，０００である請求項１〜５のいずれかに記載の重合体。
【請求項７】
請求項１〜６のいずれかに記載の重合体１種以上と、上記式（８）、（９）または（１０）で表される構成単位１種以上を含む重合体１種以上とを含有する重合体混合物。
【請求項８】
請求項１に記載される式（７）で表される構成単位１種以上を含む重合体１種以上を含有するレジスト組成物。
【請求項９】
請求項４に記載される式（１３）で表される構成単位１種以上を含む重合体１種以上を含有するレジスト組成物。
【請求項１０】
請求項１〜６のいずれかに記載の重合体１種以上、または、請求項７に記載の重合体混合物を含有するレジスト組成物。
【請求項１１】
さらに、光酸発生剤を含有する請求項１０に記載のレジスト組成物。
【請求項１２】
請求項８〜１１のいずれかに記載のレジスト組成物を被加工基板上に塗布する工程と、２５０ｎｍ以下の波長の光または電子線で露光する工程と、現像を行う工程とを含むパターン形成方法。
【請求項１３】
前記露光する工程と、現像液を用いて現像する工程との間に、加熱処理工程をさらに含む請求項１２に記載のパターン形成方法。
【請求項１４】
露光に用いる光が、ＡｒＦエキシマーレーザーである請求項１２または１３に記載のパターン形成方法。
【発明の詳細な説明】
【技術分野】
【０００１】
本発明は、塗料、接着剤、粘着剤、インキ用レジン、レジスト等の構成成分樹脂の原料単量体として有用な、橋かけ環式炭化水素基または橋かけ環式炭化水素基で置換されたアルキル基を２位に有する５−メチレン−１，３−ジオキソラン−４−オン誘導体、および、その製造方法に関する。また、本発明は、この５−メチレン−１，３−ジオキソラン−４−オン誘導体を重合して得られる、レジスト用途等に有用な重合体、特にエキシマーレーザーあるいは電子線を使用する微細加工に好適なレジスト用重合体、および、この重合体を用いたレジスト組成物、パターン形成方法に関する。
【背景技術】
【０００２】
従来、下記一般式（Ａ）
【０００３】
【化１】
2010077440.tif 000002
【０００４】
（式（Ａ）中、Ｒ２３、Ｒ２４は、それぞれ、水素原子、アルキル基、置換基を有していてもよいアリール基またはシクロヘキシル基を示すか、あるいは、Ｒ２３とＲ２４とは、それらが結合している炭素原子とともに、フェニル基または（ＣＨ２）ｍの環構造を形成してもよい。
ここで、アリール基の置換基は炭素数１〜１２の直鎖もしくは分岐アルキル基またはハロゲン原子であり、ｍは２以上の整数である。）
で表される５−メチレン−１，３−ジオキソラン−４−オン誘導体としては、種々の化合物および製造方法が知られている。
【０００５】
例えば、J. Organic Chemical, 57(12), 3380(1992)、Tetrahedron Lett., 30(52), 7305(1989)には、上記式（Ａ）においてＲ２３が水素原子、Ｒ２４がｔ−ブチル基またはシクロヘキシル基である化合物、および、β−（チオフェノキシ）メチル乳酸をケトンまたはアルデヒドと反応させて得られる５−（フェニルチオ）メチル−１，３−ジオキソラン−４−オン誘導体を経由する製造方法が記載されている。しかしながら、５−（フェニルチオ）メチル−１，３−ジオキソラン−４−オン誘導体を経由する方法は、５−（フェニルチオ）メチル−１，３−ジオキソラン−４−オン誘導体に−７８℃で３−クロロ過安息香酸を使用した酸化を行った後、２１０℃でトリエチルホスフェートによる処理を行っており、工程が非常に煩雑である。
【０００６】
特開平７−７０１０６号公報には、上記式（Ａ）においてＲ２３が水素原子、Ｒ２４が置換もしくは未置換のアルキル基またはアリール基である化合物（具体的には、２−ｔｅｒｔ−ブチル−５−メチレン−１，３−ジオキソラン−４−オン）が開示されている。また、同公報には、四塩化炭素やシクロヘキサンなどの溶媒中で、還流条件下、２−ｔｅｒｔ−ブチル−５−ブロモ−５−メチル−１，３−ジオキソラン−４−オン等の５−ハロゲノ−５−メチル−１，３−ジオキソラン−４−オン誘導体にトリオクチルアミンやトリブチルアミン等の第３級アミンを作用させて脱ハロゲン化水素反応を行う製造方法が開示されている。
【０００７】
特開平１０−３１６６０９号公報には、上記式（Ａ）においてＲ２３、Ｒ２４がアルキル基である化合物（具体的には、２−ｔｅｒｔ−ブチル−２−メチル−５−メチレン−１，３−ジオキソラン−４−オンなど）が開示されている。また、同公報には、ケトン類と乳酸とから合成される、２−ｔｅｒｔ−ブチル−２，５−ジメチル−１，３−ジオキソラン−４−オン等の２，２−ジ置換−５−メチル−１，３−ジオキソラン−４−オンと、Ｎ−ブロモスクシンイミド等のハロゲン化剤とを、シクロヘキサン等の溶媒中で、還流条件下、反応させて２，２−ジ置換−５−ハロゲノ−５−メチル−１，３−ジオキソラン−４−オンを得、これに、シクロヘキサン等の溶媒中で、還流条件下、トリオクチルアミンやトリエチルアミン等の第３級アミンを作用させて脱ハロゲン化水素反応を行う製造方法が開示されている。
【０００８】
また、ＵＳＳＲ  ６０６，３１３号明細書には、上記式（Ａ）においてＲ２３、Ｒ２４がそれぞれ水素原子またはアリール基であるか、あるいは、Ｒ２３、Ｒ２４とで（ＣＨ２）ｍの環構造（ｍは２以上の整数）を形成している化合物が記載されている。Polym. Prepr. (Am. Chemical Society, Div. Polym. Chemical), 28(1), 154(1987)には、上記式（Ａ）においてＲ２３およびＲ２４がメチル基である化合物が記載されている。特開平３−３７２１４号公報には、上記式（Ａ）においてＲ２３、Ｒ２４がそれぞれ水素原子、炭素数１〜１２個のアルキル基またはハロゲン原子を置換基として持つフェニル基、または、炭素数１〜１２個のアルキル基である化合物が開示されている。また、前記のＵＳＳＲ  ６０６，３１３号明細書、Polym. Prepr. (Am. Chemical Society, Div. Polym. Chemical), 28(1), 154(1987)、および、特開平３−３７２１４号公報には、β−ハロ乳酸とケトン類またはアルデヒド類とを反応させて５−ハロメチル−１，３−ジオキソラン−４−オン誘導体を合成した後に、アミン等の塩基で脱ハロゲン化水素反応する製造方法が記載されている。
【０００９】
しかしながら、橋かけ環式炭化水素構造を持つ置換基を有する５−メチレン−１，３−ジオキソラン−４−オン誘導体とその製造方法は、これまで報告されていない。
【００１０】
また、５−メチレン−１，３−ジオキソラン−４−オン構造を有する単量体を重合した重合体は、水溶性ポリマーや生分解性ポリマー等として幾つか知られている。例えば、T. Endo et al., Macromol. Chem. Phys., 202, 1602(2001)には、２，２−ジメチル−５−メチレン−１，３−ジオキソラン−４−オンとメタクリル酸メチルの共重合体が記載されている。Chin. J. Polym. Sci., 10, 350(1992)には、２−フェニル−５−メチレン−１，３−ジオキソラン−４−オンの重合体が記載されている。
【００１１】
しかしながら、橋かけ環式炭化水素構造を持つ置換基を有する５−メチレン−１，３−ジオキソラン−４−オン誘導体の重合体は、これまで報告されていない。
【００１２】
ところで、近年、半導体素子あるいは液晶素子の製造における微細加工の分野においては、素子の高密度化、高集積化を実現するため、リソグラフィー技術の進歩を背景とした急速な微細化が進んでいる。その微細化の手法としては、一般に、露光に用いる光の短波長化が用いられ、具体的には、従来のｇ線（波長：４３８ｎｍ）、ｉ線（波長：３６５ｎｍ）に代表される紫外光から遠紫外光へと露光光源が変化してきている。
【００１３】
現在では、ＫｒＦエキシマーレーザー（波長：２４８ｎｍ）リソグラフィー技術が市場に導入され、さらに短波長化を図ったＡｒＦエキシマーレーザー（波長：１９３ｎｍ）リソグラフィー技術も導入されようとしている。さらに、次世代の技術として、Ｆ２エキシマーレーザー（波長：１５７ｎｍ）リソグラフィー技術が研究されている。また、これとは若干異なるタイプのリソグラフィー技術として、電子線リソグラフィー技術についても精力的に研究されている。
【００１４】
このような短波長の光あるいは電子線に対する高感度のレジストとして、インターナショナル・ビジネス・マシーン（ＩＢＭ）社より「化学増幅型レジスト」が提唱され、現在、この化学増幅型レジストの改良および開発が精力的に進められている。
【００１５】
ところで、光の短波長化においては、レジストに使用される樹脂もその構造変化を余儀なくされる。例えば、ＫｒＦエキシマーレーザーリソグラフィーにおいては、波長２４８ｎｍの光に対して透明性の高いポリヒドロキシスチレンや、その水酸基を酸解離性の溶解抑制基で保護したもの等が用いられる。しかし、ＡｒＦエキシマーレーザーリソグラフィーにおいては、上記樹脂は波長１９３ｎｍの光に対する透明性が必ずしも十分とはいえず、使用できない場合が多い。
【００１６】
そのため、ＡｒＦエキシマーレーザーリソグラフィーにおいて使用されるレジスト樹脂として、波長１９３ｎｍの光に対して透明なアクリル系樹脂あるいはシクロオレフィン系樹脂が注目されている。このようなアクリル系樹脂は特開平４−３９６６５号公報、特開平１０−２０７０６９号公報、特開平９−０９０６３７号公報等に開示されており、シクロオレフィン系樹脂は特開平１０−１５３８６４号公報等に開示されている。
【００１７】
特に、ＡｒＦエキシマーレーザーリソグラフィーにおいて使用されるレジスト樹脂として、メタクリル酸２−メチル−２−アダマンチルの共重合体が注目される。この共重合体は、S.Takechi et al., Journal of Photopolymer Science and Technology, Vol.9, No.3, 475-487(1996)や、特開平９−７３１７３号公報に記載されている。この共重合体は、２−メチル−２−アダマンチルが酸の作用により開裂してポジ型に作用するとともに、高いドライエッチング耐性、高感度および高解像度が得られることが報告されている。しかしながら、このような脂環式骨格を有する共重合体は、一般に疎水性が高い傾向があり、現像液への塗れ性がよくない場合がある。
【００１８】
そこで、この疎水性を低下させるために、ラクトン構造を有するメタクリル酸誘導体を共重合する、あるいは、脂環式構造に水酸基などの親水性基を導入する等の数々の提案がなされている。例えば、エステル部にアダマンタン骨格を有する（メタ）アクリル酸エステルとエステル部にラクトン骨格を有する（メタ）アクリル酸エステルの共重合体が特開平１０−３１９５９５号公報、特開平１０−２７４８５２号公報等に開示されている。また、ラクトン構造が含まれるシクロオレフィン系あるいはアクリル系共重合体が特開２００２−８２４４１号公報に開示されている。
【００１９】
しかしながら、これらのアクリル系樹脂あるいはシクロオレフィン系樹脂は、レジスト溶液を調製する際の溶剤への溶解性が十分でない場合が多く、溶解に長時間要したり、不溶分が発生することで製造工程数が増加したりするなど、レジスト溶液の調製に支障をきたす場合もある。また、これらのアクリル系樹脂あるいはシクロオレフィン系樹脂は、耐熱性が十分でない場合がある。さらに、これらのアクリル系樹脂あるいはシクロオレフィン系樹脂をレジスト樹脂として用いた場合、エキシマーレーザーでのパターニング、その後の現像処理によって生成するレジストパターンの側壁荒れ、すなわちラインエッジラフネスが発生し、回路幅が不均一になったり、回路自体が断線したりすることがあり、半導体製造工程での歩留まりの低下を招く恐れがある。
【先行技術文献】
【特許文献】
【００２０】
【特許文献１】特開平７−７０１０６号公報
【特許文献２】特開平１０−３１６６０９号公報
【特許文献３】ＵＳＳＲ  ６０６，３１３号明細書
【特許文献４】特開平３−３７２１４号公報
【特許文献５】特開平４−３９６６５号公報
【特許文献６】特開平１０−２０７０６９号公報
【特許文献７】特開平９−０９０６３７号公報
【特許文献８】特開平１０−１５３８６４号公報
【特許文献９】特開平９−７３１７３号公報
【特許文献１０】特開平１０−３１９５９５号公報
【特許文献１１】特開平１０−２７４８５２号公報
【特許文献１２】特開２００２−８２４４１号公報
【非特許文献】
【００２１】
【非特許文献１】J. Organic Chemical,57(12), 3380(1992)
【非特許文献２】Tetrahedron Lett., 30(52), 7305(1989)
【非特許文献３】Polym. Prepr. (Am.Chemical Society, Div. Polym. Chemical), 28(1), 154(1987)
【非特許文献４】T.Endo et al., Macromol. Chem. Phys., 202, 1602(2001)
【非特許文献５】Chin. J. Polym. Sci., 10, 350(1992)
【非特許文献６】S.Takechi et al., Journal of Photopolymer Science and Technology, Vol.9, No.3, 475-487(1996)
【発明の開示】
【発明が解決しようとする課題】
【００２２】
本発明は、光透過性、熱安定性に優れた単独重合体および共重合体が得られる新規単量体、および、その製造方法を提供することを目的とする。また、本発明は、光透過性、熱安定性に優れた重合体、さらには、感度、解像度およびドライエッチング耐性といったレジスト性能を損なうことなく、しかも、有機溶媒に対する溶解性に優れ、ラインエッジラフネスが少ない重合体、遠紫外光エキシマーレーザーリソグラフィーや電子線リソグラフィー等に好適なレジスト組成物、および、このレジスト組成物を用いたパターン形成方法を提供することを目的とする。
【課題を解決するための手段】
【００２３】
本発明は、下記式（１）で表される５−メチレン−１，３−ジオキソラン−４−オン誘導体に関する。
【００２４】
【化２】
2010077440.tif 000003
【００２５】
（式（１）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００２６】
また、本発明は、下記式（２）で表される５−ハロ−５−メチル−１，３−ジオキソラン−４−オン誘導体に関する。
【００２７】
【化３】
2010077440.tif 000004
【００２８】
（式（２）中、Ｘは塩素原子または臭素原子を示し、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００２９】
また、本発明は、下記式（３）で表される５−メチル−１，３−ジオキソラン−４−オン誘導体とハロゲン化剤とを反応温度５０〜６５℃で反応させ、上記式（２）で表される５−ハロ−５−メチル−１，３−ジオキソラン−４−オン誘導体を製造する方法に関する。
【００３０】
【化４】
2010077440.tif 000005
【００３１】
（式（３）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００３２】
また、本発明は、上記式（２）で表される５−ハロ−５−メチル−１，３−ジオキソラン−４−オン誘導体に下記式（５）で表されるアミド化合物を作用させて脱ハロゲン化水素反応を行い、上記式（１）で表される５−メチレン−１，３−ジオキソラン−４−オン誘導体を製造する方法に関する。
【００３３】
【化５】
2010077440.tif 000006
【００３４】
（式（５）中、Ｒ３、Ｒ４、Ｒ５は、それぞれ、水素原子、または、炭素数１〜４の直鎖もしくは分岐アルキル基を示す。）
【００３５】
また、本発明は、下記式（４）で表される５−ハロメチル−１，３−ジオキソラン−４−オン誘導体に下記式（５）で表されるアミド化合物を作用させて脱ハロゲン化水素反応を行い、上記式（１）で表される５−メチレン−１，３−ジオキソラン−４−オン誘導体を製造する方法に関する。
【００３６】
【化６】
2010077440.tif 000007
【００３７】
（式（４）中、Ｘは塩素原子または臭素原子を示し、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００３８】
【化７】
2010077440.tif 000008
【００３９】
（式（５）中、Ｒ３、Ｒ４、Ｒ５は、それぞれ、水素原子、または、炭素数１〜４の直鎖もしくは分岐アルキル基を示す。）
【００４０】
また、本発明は、上記式（１）で表される単量体を含むモノマー組成物を（共）重合して得られる重合体に関する。
また、本発明は、下記式（６）で表される構成単位１種以上を含む重合体に関する。
【００４１】
【化８】
2010077440.tif 000009
【００４２】
（式（６）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００４３】
また、本発明は、下記式（７）で表される構成単位１種以上と、下記式（８）、（９）または（１０）で表される構成単位１種以上とを含む重合体に関する。
【００４４】
【化９】
2010077440.tif 000010
【００４５】
（式（７）中、Ｒ６、Ｒ７は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ６とＲ７とはそれらが結合している炭素原子とともに炭素数４〜１６の環式炭化水素基を示す。
ここで、前記アルキル基および環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００４６】
【化１０】
2010077440.tif 000011
【００４７】
（式（８）中、Ｒ８は水素原子またはメチル基を示し、Ｒ９は炭素数１〜６の直鎖もしくは分岐アルキル基、炭素数４〜８の環式炭化水素基、または、炭素数４〜１６の橋かけ環式炭化水素基を示す。
ここで、前記アルキル基、環式炭化水素基および橋かけ環式炭化水素基は、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。）
【００４８】
【化１１】
2010077440.tif 000012
【００４９】
（式（９）中、Ｒ１０は水素原子またはメチル基を示し、Ｒ１１は水素原子、親水性官能基、親水性官能基を有する炭素数１〜６の直鎖もしくは分岐アルキル基、親水性官能基を有する炭素数４〜８の環式炭化水素基、または、親水性官能基を有する炭素数４〜１６の橋かけ環式炭化水素基を示す。
ここで、前記アルキル基、環式炭化水素基、橋かけ環式炭化水素基および親水性官能基は、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。）
【００５０】
【化１２】
2010077440.tif 000013
【００５１】
（式（１０）中、Ｒ１２、Ｒ１３は、それぞれ、水素原子、メチル基またはエチル基を示し、ｑは１〜４の整数を示す。）
【００５２】
なお、この重合体において、構成単位（７）、（８）、（９）および（１０）は、それぞれ、全て同じである必要はなく、２種以上が混在するものであってもよい。また、この重合体において、各構成単位は任意のシーケンスを取り得る。したがって、この重合体は、ランダム共重合体であっても、交互共重合体であっても、ブロック共重合体であってもよい。
【００５３】
また、本発明は、上記式（７）で表される構成単位が、上記式（６）で表される構成単位である前記重合体に関する。
また、本発明は、下記式（１１）で表される構成単位１種以上を含む重合体に関する。
【００５４】
【化１３】
2010077440.tif 000014
【００５５】
（式（１１）中、Ｗ１は直接結合または炭素数１〜６のメチレン鎖［−（ＣＨ２）ｋ−（ｋは０〜６の整数を表す）］を示し、Ｗ２は直接結合または炭素数１〜３のメチレン鎖［−（ＣＨ２）ｌ−（ｌは０〜３の整数を表す）］を示し、Ｗ３は炭素数１〜３のメチレン鎖［−（ＣＨ２）ｍ−（ｍは１〜３の整数を表す）］を示し、Ｒ１４は水素原子またはメチル基を示し、Ｒ１５は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ１６は水素原子、または、炭素数１〜６の直鎖もしくは分岐アルキル基を示すか、あるいは、Ｒ１５とＲ１６とはそれらが結合している炭素原子とともに炭素数４〜１６の橋かけ環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００５６】
また、本発明は、下記式（１２）で表される構成単位１種以上を含む重合体に関する。
【００５７】
【化１４】
2010077440.tif 000015
【００５８】
（式（１２）中、Ｗ４は直接結合または炭素数１〜６のメチレン鎖［−（ＣＨ２）ｎ−（ｎは０〜６の整数を表す）］を示し、Ｒ１７は水素原子またはメチル基を示し、Ｒ１８、Ｒ１９は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ１８とＲ１９とはそれらが結合している炭素原子とともに炭素数４〜１６の環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。また、前記アルキル基および環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００５９】
また、本発明は、下記式（１３）で表される構成単位１種以上と、上記式（８）、（９）または（１０）で表される構成単位１種以上とを含む重合体に関する。
【００６０】
【化１５】
2010077440.tif 000016
【００６１】
（式（１３）中、Ｗ５は直接結合または炭素数１〜６のメチレン鎖［−（ＣＨ２）ｘ−（ｘは０〜６の整数を表す）］を示し、Ｗ６は直接結合または炭素数１〜３のメチレン鎖［−（ＣＨ２）ｙ−（ｙは０〜３の整数を表す）］を示し、Ｗ７は炭素数１〜３のメチレン鎖［−（ＣＨ２）ｚ−（ｚは１〜３の整数を表す）］を示し、Ｒ２０は水素原子またはメチル基を示し、Ｒ２１、Ｒ２２は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ２１とＲ２２とはそれらが結合している炭素原子とともに炭素数４〜１６の環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【００６２】
なお、この重合体において、構成単位（１３）、（８）、（９）および（１０）は、それぞれ、全て同じである必要はなく、２種以上が混在するものであってもよい。また、この重合体において、各構成単位は任意のシーケンスを取り得る。したがって、この重合体は、ランダム共重合体であっても、交互共重合体であっても、ブロック共重合体であってもよい。
【００６３】
また、本発明は、上記式（１３）で表される構成単位が、上記式（１１）または（１２）で表される構成単位である前記重合体に関する。
【００６４】
また、本発明は、質量平均分子量が１，０００〜１００，０００である前記重合体に関する。
【００６５】
また、本発明は、前記重合体１種以上と、上記式（８）、（９）または（１０）で表される構成単位１種以上を含む重合体１種以上とを含有する重合体混合物に関する。
【００６６】
また、本発明は、上記式（７）で表される構成単位１種以上を含む重合体１種以上を含有するレジスト組成物に関する。
【００６７】
また、本発明は、上記式（１３）で表される構成単位１種以上を含む重合体１種以上を含有するレジスト組成物に関する。
【００６８】
また、本発明は、前記重合体１種以上、または、前記重合体混合物を含有するレジスト組成物に関する。
【００６９】
また、本発明は、前記重合体１種以上、または、前記重合体混合物と、光酸発生剤とを含有するレジスト組成物に関する。
【００７０】
また、本発明は、前記レジスト組成物を被加工基板上に塗布する工程と、２５０ｎｍ以下の波長の光または電子線で露光する工程と、現像を行う工程とを含むパターン形成方法に関する。
【００７１】
また、本発明は、前記レジスト組成物を被加工基板上に塗布する工程と、２５０ｎｍ以下の波長の光または電子線で露光する工程と、必要に応じて加熱処理した後、現像液を用いて現像する工程とを含むパターン形成方法に関する。
【００７２】
なお、ここで「（共）重合」とは、常用されるように、単独重合または共重合を意味する。
【図面の簡単な説明】
【００７３】
【図１】実施例１で得られた式（１９）の化合物の１Ｈ−ＮＭＲスペクトルである。
【図２】実施例１で得られた式（１９）の化合物の１３Ｃ−ＮＭＲスペクトルである。
【図３】実施例２で得られた式（２１）の化合物の１Ｈ−ＮＭＲスペクトルである。
【図４】実施例２で得られた式（２１）の化合物の１３Ｃ−ＮＭＲスペクトルである。
【図５】実施例３で得られた式（２３）の化合物の１Ｈ−ＮＭＲスペクトルである。
【図６】実施例３で得られた式（２３）の化合物の１３Ｃ−ＮＭＲスペクトルである。
【発明を実施するための形態】
【００７４】
本発明の５−メチレン−１，３−ジオキソラン−４−オン構造を含む化合物は、上記式（１）で表される５−メチレン−１，３−ジオキソラン−４−オン誘導体である。本発明の５−メチレン−１，３−ジオキソラン−４−オン誘導体は、橋かけ環式炭化水素構造を持つ置換基を２位に有する新規な化合物であり、特にこの単量体を（共）重合すると光透過性、熱安定性に優れた単独重合体あるいは共重合体が得られる点で有用である。また、本発明の５−メチレン−１，３−ジオキソラン−４−オン誘導体は安定性、適度な極性、各種溶媒への溶解性に優れ、かつ酸分解性を示し、その重合物も安定性、適度な極性、各種溶媒への溶解性に優れ、かつ酸分解性を示すことを期待できる。そのため、本発明の５−メチレン−１，３−ジオキソラン−４−オン誘導体は、例えば、塗料、接着剤、粘着剤、インキ用レジン、レジスト等の構成成分樹脂の原料モノマーとして幅広く活用できるものである。
【００７５】
このような本発明の５−メチレン−１，３−ジオキソラン−４−オン誘導体は、上記式（３）で表される５−メチル−１，３−ジオキソラン−４−オン誘導体とハロゲン化剤とを反応温度５０〜６５℃で反応させて得られる、上記式（２）で表される５−ハロ−５−メチル−１，３−ジオキソラン−４−オン誘導体に、あるいは、上記式（４）で表される５−ハロメチル−１，３−ジオキソラン−４−オン誘導体に上記式（５）で表されるアミド化合物を作用させて脱ハロゲン化水素反応を行うことにより、容易に高収率、高純度で製造することができる。
【００７６】
また、第１の本発明の重合体は、上記式（１）で示される単量体を含むモノマー組成物を（共）重合して得られるものであり、上記式（１）で示される単量体の不飽和結合が開鎖（電子の移動）した単量体単位、すなわち上記式（６）で表される構成単位を含むものである。上記式（１）で示される単量体は、１種であっても、２種以上の混合物であってもよい。
【００７７】
また、第２の本発明の重合体は、上記式（７）で表される構成単位１種以上と、上記式（８）、（９）または（１０）で表される構成単位１種以上とを含むものである。構成単位（７）、（８）、（９）および（１０）は、それぞれ、全て同じである必要はなく、２種以上が混在するものであってもよい。また、上記式（７）で表される構成単位が、上記式（６）で表される構成単位であることが好ましい。
【００７８】
また、第３の本発明の重合体は、上記式（１１）で表される構成単位１種以上を含むものである。構成単位（１１）は、全て同じである必要はなく、２種以上が混在するものであってもよい。
【００７９】
また、第４の本発明の重合体は、上記式（１２）で表される構成単位１種以上を含むものである。構成単位（１２）は、全て同じである必要はなく、２種以上が混在するものであってもよい。
【００８０】
また、第５の本発明の重合体は、上記式（１３）で表される構成単位１種以上と、上記式（８）、（９）または（１０）で表される構成単位１種以上とを含むものである。構成単位（１３）、（８）、（９）および（１０）は、それぞれ、全て同じである必要はなく、２種以上が混在するものであってもよい。また、上記式（１３）で表される構成単位が、上記式（１１）または（１２）で表される構成単位であることが好ましい。
【００８１】
以上の第１〜第５の本発明の重合体いずれにおいても、各構成単位は任意のシーケンスを取り得る。したがって、この重合体は、ランダム共重合体であっても、交互共重合体であっても、ブロック共重合体であってもよい。
【００８２】
このような本発明の重合体は、感度、解像度およびドライエッチング耐性といったレジスト性能を保ちつつ、しかも、有機溶媒（レジスト溶剤）に対する溶解性、および、耐熱性にも優れている上、ラインエッジラフネスが少ない。本発明の重合体は、特に、遠紫外光エキシマーレーザーリソグラフィーや電子線リソグラフィー等に用いるレジスト樹脂として好適である。
以下、本発明を詳しく説明する。
【００８３】
１．本発明の５−メチレン−１，３−ジオキソラン−４−オン誘導体
まず、下記式（１）で表される５−メチレン−１，３−ジオキソラン−４−オン誘導体について説明する。
【００８４】
【化１６】
2010077440.tif 000017
【００８５】
式（１）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とは、それらが結合している炭素原子とともに、炭素数４〜１６の橋かけ環式炭化水素基を示す。
ここで、前記アルキル基および橋かけ環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【００８６】
アルキル基および橋かけ環式炭化水素基の置換基である、炭素数１〜６の直鎖もしくは分岐アルキル基の置換基としては、ヒドロキシ基、カルボキシ基、炭素数１〜６のアシル基、アミノ基等が挙げられる。置換基は一つであっても二つ以上であってもよく、二つ以上の置換基を有する場合、置換基は一種であっても、二種以上であってもよい。
ここで、橋かけ環式炭化水素基とは、アダマンタン、ノルボルナンに代表される、下記式（１５）または下記式（１６）で表される構造を有するものである。
【００８７】
【化１７】
2010077440.tif 000018
【００８８】
（式（１５）中、Ａ１、Ｂ１は、それぞれ、直鎖または分岐アルキレン基を示す。Ａ１、Ｂ１は同一であっても、異なっていてもよい。）
【００８９】
【化１８】
2010077440.tif 000019
【００９０】
（式（１６）中、Ａ２、Ｂ２、Ｌは、それぞれ、直鎖または分岐アルキレン基を示す。Ａ２、Ｂ２、Ｌは同一であっても、異なっていてもよい。）
【００９１】
上記式（１）中のＲ１としては、例えば、２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基等の橋かけ環式炭化水素基等が挙げられる。さらに、Ｒ１としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【００９２】
これらの中でも、Ｒ１としては、レジスト組成物に使用したときのドライエッチング耐性に優れている点から、２−ノルボルニル基、１−アダマンチル基、１−アダマンタンメチル基、１−アダマンタンエチル基、２−アダマンチル基、２−アダマンタンメチル基、２−アダマンタンエチル基が好ましく、得られる（共）重合体の光透過性およびガラス転移温度（Ｔｇ）等の熱安定性の点から、１−アダマンチル基、２−ノルボニル基がより好ましい。
【００９３】
上記式（１）中のＲ２としては、例えば、水素原子、メチル基、エチル基、プロピル基、イソプロピル基、ブチル基、ｔｅｒｔ−ブチル基等が挙げられる。さらに、Ｒ２としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【００９４】
これらの中でも、Ｒ２としては、レジスト組成物に使用したときの塗布性に優れている点から、メチル基、エチル基が好ましい。
【００９５】
また、上記式（１）中のＲ１とＲ２とは、それらが結合している炭素原子とともに、炭素数４〜１６の橋かけ環式炭化水素構造を形成していてもよい。そのような上記式（１）で表される誘導体としては、例えば、スピロ［ノルボルナン−２，２’−（５’−メチレン−１’，３’−ジオキソラン−４’−オン）］、スピロ［アダマンタン−２，２’−（５’−メチレン−１’，３’−ジオキソラン−４’−オン）］等が挙げられる。さらに、これらの炭素数４〜１６の橋かけ環式炭化水素構造が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されているもの等が挙げられる。置換基は一つであっても二つ以上であってもよく、二つ以上の置換基を有する場合、置換基は一種であっても、二種以上であってもよい。
【００９６】
上記式（１）で表される５−メチレン−１，３−ジオキソラン−４−オン誘導体の好ましいものとしては、例えば、５−メチレン−２−（１−アダマンチル）−２−メチル−１，３−ジオキソラン−４−オン、５−メチレン−２−（２−アダマンチル）−２−メチル−１，３−ジオキソラン−４−オン、５−メチレン−２−メチル−２−（２−ノルボニル）−１，３−ジオキソラン−４−オン、５−メチレン−２−（１−アダマンタンメチル）−２−メチル−１，３−ジオキソラン−４−オン、５−メチレン−２−（２−アダマンタンメチル）−２−メチル−１，３−ジオキソラン−４−オン、５−メチレン−２−（１−アダマンタンエチル）−２−メチル−１，３−ジオキソラン−４−オン、５−メチレン−２−（２−アダマンタンエチル）−２−メチル−１，３−ジオキソラン−４−オン、５−メチレン−２−（１−アダマンチル）−２−エチル−１，３−ジオキソラン−４−オン、５−メチレン−２−（２−アダマンチル）−２−エチル−１，３−ジオキソラン−４−オン、５−メチレン−２−エチル−２−（２−ノルボニル）−１，３−ジオキソラン−４−オン、５−メチレン−２−（１−アダマンタンメチル）−２−エチル−１，３−ジオキソラン−４−オン、５−メチレン−２−（２−アダマンタンメチル）−２−エチル−１，３−ジオキソラン−４−オン、５−メチレン−２−（１−アダマンタンエチル）−２−エチル−１，３−ジオキソラン−４−オン、５−メチレン−２−（２−アダマンタンエチル）−２−エチル−１，３−ジオキソラン−４−オンなどが挙げられる。
【００９７】
また、前述の通り、上記の化合物は、アルキル基および／または橋かけ環式炭化水素基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、または、炭素数１〜６のアルコールでエステル化されたカルボキシ基等で置換されていてもよい。置換基は一つであっても二つ以上であってもよく、二つ以上の置換基を有する場合、置換基は一種であっても、二種以上であってもよい。
【００９８】
これらの中でも、置換基としては、レジスト組成物に使用したときの光透過性に優れている点から、置換基を有していてもよい炭素数１〜６の直鎖もしくは分岐アルキル基、ヒドロキシ基、カルボキシ基、炭素数２〜６のアシル基、炭素数１〜６のアルコキシ基、または、炭素数１〜６のアルコールでエステル化されたカルボキシ基が好ましい。さらに、置換基としては、レジスト組成物に使用したときのドライエッチング耐性に優れている点から、メチル基、エチル基がより好ましく、また、レジスト組成物に使用したときの重合体の基板に対する密着性に優れている点から、ヒドロキシ基、ヒドロキシメチル基、ヒドロキシエチル基がより好ましい。
【００９９】
２．本発明の５−ハロ−５−メチル−１，３−ジオキソラン−４−オン誘導体
次に、上記式（１）で表される５−メチレン−１，３−ジオキソラン−４−オン誘導体を製造する際の中間体となる、下記式（２）で表される５−ハロ−５−メチル−１，３−ジオキソラン−４−オン誘導体について説明する。
【０１００】
【化１９】
2010077440.tif 000020
【０１０１】
式（２）中、Ｘは塩素原子または臭素原子を示し、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とは、それらが結合している炭素原子とともに、炭素数４〜１６の橋かけ環式炭化水素基を示す。
ここで、前記アルキル基および橋かけ環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０１０２】
式（２）中のＲ１、Ｒ２は、それぞれ、式（１）中のＲ１、Ｒ２に対応している。したがって、式（２）中のＲ１、Ｒ２は、式（１）中のＲ１、Ｒ２と同様のものであり、好ましいものも同様である。
【０１０３】
また、上記式（２）中のＸとしては、上記式（１）で表される５−メチレン−１，３−ジオキソラン−４−オン誘導体へ変換するときに反応がより円滑に進行する点から、臭素原子が好ましい。
【０１０４】
３．本発明の５−ハロ−５−メチル−１，３−ジオキソラン−４−オン誘導体の製造方法
次に、上記式（２）で表される本発明の５−ハロ−５−メチル−１，３−ジオキソラン−４−オン誘導体の製造方法について説明する。
【０１０５】
上記式（２）で表される５−ハロ−５−メチル−１，３−ジオキソラン−４−オン誘導体は、下記式（３）で表される５−メチル−１，３−ジオキソラン−４−オン誘導体を原料とし、これをハロゲン化剤と反応させて５位をハロゲン化することにより製造することができる。
【０１０６】
【化２０】
2010077440.tif 000021
【０１０７】
式（３）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とは、それらが結合している炭素原子とともに、炭素数４〜１６の橋かけ環式炭化水素基を示す。
ここで、前記アルキル基および橋かけ環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０１０８】
式（３）中のＲ１、Ｒ２は、それぞれ、式（２）中のＲ１、Ｒ２に対応している。したがって、式（３）中のＲ１、Ｒ２は、式（２）中のＲ１、Ｒ２と同様のものであり、好ましいものも同様である。すなわち、式（３）中のＲ１、Ｒ２は、式（１）中のＲ１、Ｒ２と同様のものであり、好ましいものも同様である。
【０１０９】
Ｉ．原料である上記式（３）で表される誘導体の製造方法
原料である上記式（３）で表される５−メチル−１，３−ジオキソラン−４−オン誘導体は、公知の方法により、下記式（１７）で表されるケトンまたはアルデヒドから合成することができる。
【０１１０】
【化２１】
2010077440.tif 000022
【０１１１】
（式（１７）中、Ｒ１、Ｒ２は、それぞれ、式（３）中のＲ１、Ｒ２に対応している。
すなわち、式（１７）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【０１１２】
上記式（３）で表される５−メチル−１，３−ジオキソラン−４−オン誘導体は、例えば、上記式（１７）で表される化合物と乳酸またはそのエステルとの脱水あるいは脱アルコールを伴う反応により合成することができる。本付加反応は、反応温度２０℃〜還流温度で、上記式（１７）で表される化合物、あるいは、乳酸またはそのエステルのどちらかが過剰の条件で行うことが好ましい。本付加反応は、乳酸の酸性だけでも十分に進行可能であるが、ルイス酸などの酸触媒を用いてもよい。また、本付加反応は、無溶媒で行ってもよく、非極性有機溶媒を使用した有機溶媒と乳酸の二相系で行ってもよい。本付加反応は、均一系でも、不均一系でも行うことができる。
【０１１３】
また、上記式（３）で表される５−メチル−１，３−ジオキソラン−４−オン誘導体は、上記式（１７）で表される化合物をオルトギ酸メチルと反応させてジメトキシ体、エノールエーテル体とした後、これと乳酸との脱メタノールを伴う反応を行うことによっても合成することができる。ジメトキシ体と乳酸との反応は、反応温度２０℃〜還流温度で、ジメトキシ体やエノールエーテル体、あるいは、乳酸のどちらかが過剰の条件で行うことが好ましい。本反応は、乳酸の酸性だけでも十分に進行可能であるが、ルイス酸などの酸触媒を用いることが好ましい。また、本反応は、無溶媒で行ってもよく、非極性有機溶媒を使用した有機溶媒と乳酸の二相系で行ってもよい。本反応は、均一系でも、不均一系でも行うことができる。
【０１１４】
反応の形態としては、密閉容器を使用し、減圧、常圧、加圧のいずれかで反応を行う密閉系、沸点あるいはそれ以下の温度で反応を行い、揮発した原料、生成物または溶媒を冷却器で還流する還流系等が挙げられる。これらの反応は、ディーンスタークやデカンタなどを使用して、生成する水やアルコールを系外に除きながら行うことが好ましい。
【０１１５】
また、これらの式（３）で表される誘導体の合成反応は、光学活性の乳酸を使用することもできる。この場合、得られる上記式（３）で表される誘導体は、原料に由来する光学活性を有する。
【０１１６】
ＩＩ．上記式（２）で表される誘導体の製造方法
上記式（２）で表される５−ハロ−５−メチル−１，３−ジオキソラン−４−オン誘導体は、前述の通り、上記式（３）で表される５−メチル−１，３−ジオキソラン−４−オン誘導体とハロゲン化剤とを反応温度５０〜６５℃で反応させることにより製造することができる。
【０１１７】
この反応において用いるハロゲン化剤としては、例えば、Ｎ−クロロコハク酸イミド、１，３−ジクロロ−５，５−ジメチルヒダントイン、ブロモトリクロロメタン、Ｎ−ブロモコハク酸イミド、１，３−ジブロモ−５，５−ジメチルヒダントイン、臭素などが挙げられる。ハロゲン化剤は、１種を用いても、２種以上を併用してもよい。中でも、反応性およびハロゲン化位置の選択性の点から、Ｎ−ブロモコハク酸イミドを用いることが特に好ましい。
【０１１８】
ハロゲン化剤の使用量は、収率の点から、式（３）で表される誘導体１モルに対して、０．１モル以上が好ましく、０．５モル以上がより好ましく、１モル以上が特に好ましい。また、ハロゲン化剤の使用量は、分解反応防止の点から、式（３）で表される誘導体１モルに対して、１０モル以下が好ましく、２モル以下がより好ましく、１．５モル以下が特に好ましい。
【０１１９】
従来のハロゲン化反応では、アゾビスイソブチロニトリル等のラジカル発生剤を使用する場合があるが、本発明のハロゲン化反応では、ラジカル発生剤を用いなくても反応は十分に進行する。本発明において、ラジカル発生剤を使用する場合、ラジカル発生剤の使用量は、通常、式（３）で表される誘導体１モルに対して０．１モル以下とするが、次の工程への夾雑物を減らす点から、式（３）で表される誘導体１モルに対して０．０１モル以下にすることが好ましい。
【０１２０】
本ハロゲン化反応では、有機溶媒を使用することが好ましい。有機溶媒は、ハロゲン化反応に用いられる有機溶媒いずれも使用することができる。用いる有機溶媒としては、例えば、ペンタン、ヘキサン、ヘプタン、シクロペンタン、シクロヘキサン、ジエチルエーテル、ジイソプロピルエーテル、メチル−ｔｅｒｔ−ブチルエーテル、テトラヒドロフラン、四塩化炭素、クロロホルム、塩化メチレン等が挙げられる。有機溶媒は、１種を用いても、２種以上を併用してもよい。中でも、反応を円滑に進行させる点から、ヘキサン、ヘプタン、シクロヘキサン、四塩化炭素等を用いることが好ましい。
【０１２１】
有機溶媒の使用量は、反応を円滑に進め、副生成物を抑制する点から、式（３）で表される誘導体に対して０．１質量倍以上が好ましく、０．５質量倍以上がより好ましく、１質量倍以上が特に好ましい。また、有機溶媒の使用量は、反応速度や廃溶媒量の点から、式（３）で表される誘導体に対して１００質量倍以下が好ましく、５０質量倍以下がより好ましく、２０質量倍以下が特に好ましい。
【０１２２】
有機溶媒中には水が含まれていてもよいが、分解反応抑制および副反応抑制の点から、有機溶媒中に含まれる水の量は少ない方が好ましい。
【０１２３】
反応温度は、通常、５０〜６５℃とする。反応温度は、反応速度の点から、５５℃以上が好ましい。また、反応温度は、分解反応抑制の点から、６０℃以下が好ましい。
【０１２４】
従来、ハロゲン化剤を使用したハロゲン化反応は、ラジカル的に進行する場合、通常、ラジカルが発生するとされる８０℃付近で反応を行っている。しかし、この温度では、原料およびハロゲン化物の分解反応が顕著に進行するようになり、上記式（２）で表される誘導体の収率が大きく減少する。この分解反応は、２位についている置換基が橋かけ環式炭化水素構造を有する場合、特に顕著に進行する。本発明者らは、反応温度を従来行われていない６５℃以下としても、本発明のハロゲン化反応が進行すること、さらに、この温度では、原料およびハロゲン化物の分解反応がわずかにしか進行しないことを見出した。
【０１２５】
本ハロゲン化反応の形態としては、密閉容器を使用し、減圧、常圧、加圧のいずれかで反応を行う密閉系、沸点あるいはそれ以下の温度で反応を行い、揮発した原料、生成物または溶媒を冷却器で還流する還流系等が挙げられる。
【０１２６】
反応時間は、反応温度等を勘案して適宜決めればよいが、通常、１〜４８時間程度が好ましい。
【０１２７】
本発明においては、このようにしてハロゲン化反応を行い、上記式（２）で表される誘導体を製造する。本反応では、副反応を十分に抑制して収率よく目的物が得られるため、得られた上記式（２）で表される誘導体はそのまま次の脱ハロゲン化水素反応に使用することができる。また、反応液から未反応ハロゲン化物（例えば、Ｎ−ブロモコハク酸イミド）および副生物（例えば、コハク酸イミド）をろ別した後、脱ハロゲン化水素反応に使用してもよい。必要であれば、溶媒の除去、溶媒の置換などを行ってもよい。また、得られた上記式（２）で表される誘導体は、アルカリ水溶液による洗浄、有機溶媒／水系による抽出、溶媒分別法、カラムクロマトグラフィー、減圧蒸留などの公知の方法に準じて精製してもよい。
【０１２８】
また、上記式（２）で表される誘導体のＲ１とＲ２が異なる場合、２−位の炭素原子は不斉炭素となり、光学異性体が存在する。これらの光学異性体は、優先晶析法、光学分割カラムの使用など、公知の光学分割法で単離することができる。これらの光学活性体は、（Ｒ）−体、（Ｓ）−体のいずれでも、また、（Ｒ）−体と（Ｓ）−体との混合物でも、次の脱ハロゲン化水素反応に使用することができる。
【０１２９】
４．本発明の５−メチレン−１，３−ジオキソラン−４−オン誘導体の製造方法
次に、上記式（１）で表される本発明の５−メチレン−１，３−ジオキソラン−４−オン誘導体の製造方法について説明する。
【０１３０】
上記式（１）で表される５−メチレン−１，３−ジオキソラン−４−オン誘導体は、上記式（２）で表される５−ハロ−５−メチル−１，３−ジオキソラン−４−オン誘導体、あるいは、下記式（４）で表される５−ハロメチル−１，３−ジオキソラン−４−オン誘導体に下記式（５）で表されるアミド化合物を作用させて脱ハロゲン化水素反応を行うことにより製造することができる。
【０１３１】
【化２２】
2010077440.tif 000023
【０１３２】
（式（４）中、Ｘは塩素原子または臭素原子を示し、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【０１３３】
【化２３】
2010077440.tif 000024
【０１３４】
（式（５）中、Ｒ３、Ｒ４、Ｒ５は、それぞれ、水素原子、または、炭素数１〜４の直鎖もしくは分岐アルキル基を示す。）
【０１３５】
Ｉ．上記式（４）で表される５−ハロメチル−１，３−ジオキソラン−４−オン誘導体
上記式（４）中、Ｘは塩素原子または臭素原子を示し、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とは、それらが結合している炭素原子とともに、炭素数４〜１６の橋かけ環式炭化水素基を示す。
ここで、前記アルキル基および橋かけ環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０１３６】
式（４）中のＲ１、Ｒ２は、それぞれ、式（１）中のＲ１、Ｒ２に対応している。したがって、式（４）中のＲ１、Ｒ２は、式（１）中のＲ１、Ｒ２と同様のものであり、好ましいものも同様である。
【０１３７】
また、上記式（４）中のＸとしては、上記式（１）で表される５−メチレン−１，３−ジオキソラン−４−オン誘導体へ変換するときに反応がより円滑に進行する点から、臭素原子が好ましい。
【０１３８】
上記式（４）で表される５−ハロメチル−１，３−ジオキソラン−４−オン誘導体は、公知の方法により、下記式（１７）で表されるケトンまたはアルデヒドから合成することができる。
【０１３９】
【化２４】
2010077440.tif 000025
【０１４０】
（式（１７）中、Ｒ１、Ｒ２は、それぞれ、式（４）中のＲ１、Ｒ２に対応している。
すなわち、式（１７）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とはそれらが結合している炭素原子とともに炭素数４〜１６の橋かけ環式炭化水素基を示す。
ここで、前記アルキル基および橋かけ環式炭化水素基は、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。）
【０１４１】
上記式（４）で表される５−ハロメチル−１，３−ジオキソラン−４−オン誘導体は、例えば、上記式（１７）で表される化合物とβ−ブロモ乳酸、β−クロロ乳酸等のβ−ハロ乳酸またはこれらのエステルとの反応により合成することができる。本反応は、反応温度２０℃〜還流温度で、上記式（１７）で表される化合物、あるいは、β−ハロ乳酸またはこれらのエステルのどちらかが過剰の条件で行うことが好ましい。本反応は、ルイス酸などの酸触媒を用いて行うことが好ましいが、β−ハロ乳酸を使用する場合、その酸性だけでも十分に反応が進行する。また、本反応は、無溶媒で行ってもよく、非極性有機溶媒を使用して行ってもよい。本反応は、均一系でも、不均一系でも行うことができる。
【０１４２】
また、上記式（４）で表される５−ハロメチル−１，３−ジオキソラン−４−オン誘導体は、上記式（１７）で表される化合物をオルトギ酸メチルと反応させてジメトキシ体、エノールエーテル体とした後、これとβ−ハロ乳酸とを反応させることによっても合成することができる。ジメトキシ体とβ−ハロ乳酸との反応は、反応温度２０℃〜還流温度で、ジメトキシ体やエノールエーテル体、あるいは、β−ハロ乳酸のどちらかが過剰の条件で行うことが好ましい。本反応は、ルイス酸などの酸触媒を用いて行うことが好ましいが、β−ハロ乳酸を使用する場合、その酸性だけでも十分に反応が進行する。また、本反応は、無溶媒で行ってもよく、非極性有機溶媒を使用して行ってもよい。本反応は、均一系でも、不均一系でも行うことができる。
【０１４３】
反応の形態としては、密閉容器を使用し、減圧、常圧、加圧のいずれかで反応を行う密閉系、沸点あるいはそれ以下の温度で反応を行い、揮発した原料、生成物または溶媒を冷却器で還流する還流系等が挙げられる。これらの反応は、ディーンスタークやデカンタなどを使用して、生成する水やアルコールを系外に除きながら行うことが好ましい。
【０１４４】
また、これらの式（４）で表される誘導体の合成反応は、光学活性のβ−ハロ乳酸やケトン、アルデヒドを使用することもできる。この場合、得られる上記式（４）で表される誘導体は、原料に由来する光学活性を有する。また、ラセミ混合物を使用することもでき、この場合、得られる上記式（４）で表される誘導体はラセミ混合物となる。
【０１４５】
また、上記式（４）で表される誘導体のＲ１とＲ２が異なる場合、２−位の炭素原子は不斉炭素となり、光学異性体が存在する。これらの光学異性体は、優先晶析法、光学分割カラムの使用など、公知の光学分割法で単離することができる。これらの光学活性体は、（Ｒ）−体、（Ｓ）−体のいずれでも、また、（Ｒ）−体と（Ｓ）−体との混合物でも、使用することができる。
【０１４６】
ＩＩ．本発明の５−メチレン−１，３−ジオキソラン−４−オン誘導体の製造方法
上記式（１）で表される５−メチレン−１，３−ジオキソラン−４−オン誘導体は、前述の通り、上記式（２）で表される５−ハロ−５−メチル−１，３−ジオキソラン−４−オン誘導体、あるいは、上記式（４）で表される５−ハロメチル−１，３−ジオキソラン−４−オン誘導体に上記式（５）で表されるアミド化合物を作用させて脱ハロゲン化水素反応を行うことにより製造することができる。
【０１４７】
従来、脱ハロゲン化水素反応には、水酸化リチウム、水酸化ナトリウム、水酸化カリウム等のアルカリ金属水酸化物、ナトリウムメトキシド、ナトリウムエトキシド、ナトリウム−ｔｅｒｔ−ブトキシド、カリウム−ｔｅｒｔ−ブトキシド等のアルカリ金属のアルコキシド、酢酸ナトリウム等のアルカリ金属のカルボン酸塩、トリメチルアミン、トリエチルアミン、トリオクチルアミン、ピリジン、コリジン、１，５−ジアザビシクロ［４．３．０］−５−ノネン、１，８−ジアザビシクロ［５．４．０］−７−ウンデセン、１，４−ジアザビシクロ［２．２．２］オクタン等のアミン類に代表される塩基が使用されている。しかし、これらの塩基を使用して、上記式（２）で表される誘導体または上記式（４）で表される誘導体の脱ハロゲン化水素反応を行った場合、分解反応が進行し、目的とする上記式（１）で表される誘導体はほとんど得られない。また、これらの塩基を使用した場合、反応液が褐色に着色したり、目的物である上記式（１）で表される誘導体の結晶化が著しく阻害されて反応後の精製が難しくなるなどの問題が生じることもある。
【０１４８】
本発明では、塩基として上記式（５）で表されるアミド化合物を使用して、上記式（２）で表される誘導体または上記式（４）で表される誘導体の脱ハロゲン化水素反応を行うことにより、このような問題を解決している。上記式（５）で表されるアミド化合物は塩基性が非常に弱く、一般に脱ハロゲン化水素反応試剤としては使用されないが、本発明においては、非常に効率よく脱ハロゲン化水素反応を進行させることができる。
【０１４９】
また、上記の従来使用されている塩基と上記式（５）で表されるアミド化合物とを併用した場合、上記の従来使用されている塩基による分解を抑制できる場合もあるが、やはり、反応液が褐色に着色したり、目的物である上記式（１）で表される誘導体の結晶化が著しく阻害されて反応後の精製が難しくなるなどの問題が生じる場合がある。
【０１５０】
本発明の上記式（１）で表される５−メチレン−１，３−ジオキソラン−４−オン誘導体の製造方法について説明する。本発明では、塩基として下記式（５）で表されるアミド化合物を使用する。
【０１５１】
【化２５】
2010077440.tif 000026
【０１５２】
式（５）中、Ｒ３、Ｒ４、Ｒ５は、それぞれ、水素原子、または、炭素数１〜４の直鎖もしくは分岐アルキル基を示す。Ｒ３、Ｒ４、Ｒ５は同一であっても、異なっていてもよい。式（５）中のＲ５、Ｒ６、Ｒ７としては、例えば、水素原子、メチル基、エチル基、プロピル基、イソプロピル基、ブチル基、ｔｅｒｔ−ブチル基、２−エチルヘキシル基等が挙げられる。
【０１５３】
上記式（５）で表されるアミド化合物としては、反応を円滑に進行させる点から、Ｎ−メチルホルムアミド、Ｎ−エチルホルムアミド、Ｎ，Ｎ−ジメチルホルムアミド、Ｎ，Ｎ−ジエチルホルムアミド等が好ましく、精製収率の点から、Ｎ，Ｎ−ジメチルホルムアミドがより好ましい。式（５）で表されるアミド化合物は、１種を用いても、２種以上を併用してもよい。
【０１５４】
上記式（５）で表されるアミド化合物の使用量は、収率の点から、式（２）で表される誘導体または式（４）で表される誘導体１モルに対して、０．１モル以上が好ましく、０．５モル以上がより好ましく、１モル以上が特に好ましく、５モル以上がさらに好ましい。また、上記式（５）で表されるアミド化合物の使用量は、反応後の廃液処理の点から、式（２）で表される誘導体または式（４）で表される誘導体１モルに対して、１００モル以下が好ましく、５０モル以下がより好ましく、３０モル以下が特に好ましい。
【０１５５】
本発明の脱ハロゲン化水素反応では、有機溶媒を使用することもできる。用いる有機溶媒としては、例えば、ペンタン、ヘキサン、ヘプタン、オクタン、イソオクタン、シクロペンタン、シクロヘキサン、ベンゼン、トルエン等の炭化水素系溶媒、メタノール、エタノール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−アミルアルコール、イソアミルアルコール、ｎ−ヘキシルアルコール、ｎ−ヘプチルアルコール、ｎ−オクチルアルコール、ｎ−ノニルアルコール、ｎ−デシルアルコール、ラウリルアルコール、セチルアルコール、ステアリルアルコール、ベンジルアルコール、トリフェニルカルビノール、エチレングリコール、１，２−プロパンジオール、１，３−プロパンジオール、１，４−ブタンジオール、クレゾール、フェノール、キシレノール等のアルコール系溶媒、ジエチレングリコールジメチルエーテル、ジエチレングリコールジエチルエーテル、トリエチレングリコールジメチルエーテル、トリエチレングリコールジエチルエーテル、テトラヒドロフラン、ジエチルエーテル、ジイソプロピルエーテル、メチル−ｔｅｒｔ−ブチルエーテル等のエーテル系溶媒、四塩化炭素、クロロホルム、塩化メチレン等の含塩素系溶媒などが挙げられる。有機溶媒は、１種を用いても、２種以上を併用してもよい。
【０１５６】
中でも、ペンタン、ヘキサン、ヘプタン、オクタン、イソオクタン、シクロペンタン、シクロヘキサン、ベンゼン、トルエン、ジエチルエーテル、ジイソプロピルエーテル、メチル−ｔｅｒｔ−ブチルエーテル等の極性が低く、上記式（５）で表されるアミド化合物との相互溶解度が低い溶媒を用いることが好ましい。上記式（１）で表される誘導体が上記式（５）で表されるアミド化合物にわずかしか溶けない場合、上記式（１）で表される誘導体の大部分が極性の低い溶媒中に存在するので、反応終了後に分液することによって目的物を効率よく回収することができる。
【０１５７】
有機溶媒の使用量は、反応速度や廃溶媒量の点から、式（２）で表される誘導体または式（４）で表される誘導体に対して１００質量倍以下が好ましく、５０質量倍以下がより好ましく、２０質量倍以下が特に好ましい。
【０１５８】
また、溶媒を使用せずに脱ハロゲン化水素反応を行った後、極性の低い溶媒で、目的物である上記式（１）で表される誘導体を抽出してもよい。
【０１５９】
これらの極性の低い溶媒中に含まれる少量の上記式（５）で表されるアミド化合物は、水洗によって容易に除去することができる。
【０１６０】
また、溶媒を使用せずに反応を行った後、大量の水に投入することで、目的物である上記式（１）で表される誘導体を析出させることもできる。
【０１６１】
反応温度は、通常、−３０〜１２０℃の範囲が好ましい。反応温度は、反応速度の点から、０℃以上がより好ましく、１０℃以上が特に好ましい。また、反応温度は、分解反応抑制の点から、６０℃以下がより好ましく、４０℃以下が特に好ましい。
【０１６２】
従来、脱ハロゲン化水素反応では、発熱が起こるため、冷却しながら塩基を添加している。しかし、本発明の上記式（５）で表されるアミド化合物を塩基として使用する方法の場合、発熱が少ない上、高温でも分解反応はほとんど進行しないため、冷却する必要はない。
【０１６３】
本脱ハロゲン化水素反応の形態としては、密閉容器を使用し、減圧、常圧、加圧のいずれかで反応を行う密閉系、沸点あるいはそれ以下の温度で反応を行い、揮発した原料、生成物または溶媒を冷却器で還流する還流系等が挙げられる。
【０１６４】
反応時間は、反応温度等を勘案して適宜決めればよいが、通常、１〜４８時間程度が好ましい。
【０１６５】
本発明では、脱ハロゲン化水素反応を行う際、必要に応じて重合禁止剤を反応液に添加してもよい。
【０１６６】
重合禁止剤としては特に限定されず、例えば、ヒドロキノン、メトキシヒドロキノン、ベンゾキノン、ｐ−ｔｅｒｔ−ブチルカテコール等のキノン系重合禁止剤、２，６−ジ−ｔｅｒｔ−ブチルフェノール、２，４−ジ−ｔｅｒｔ−ブチルフェノール、２−ｔｅｒｔ−ブチル−４，６−ジメチルフェノール、２，６−ジ−ｔｅｒｔ−ブチル−４−メチルフェノール、２，４，６−トリ−ｔｅｒｔ−ブチルフェノール等のアルキルフェノール系重合禁止剤、アルキル化ジフェニルアミン、Ｎ，Ｎ’−ジフェニル−ｐ−フェニレンジアミン、フェノチアジン等のアミン系重合禁止剤、ジメチルジチオカルバミン酸銅、ジエチルジチオカルバミン酸銅、ジブチルジチオカルバミン酸銅等のジチオカルバミン酸銅系重合禁止剤などが挙げられる。重合禁止剤は、１種を用いても、２種以上を併用してもよい。
【０１６７】
重合禁止剤の添加量は、式（２）で表される誘導体または式（４）で表される誘導体に対して５質量％以下が好ましく、１質量％以下がより好ましく、０．１質量％以下が特に好ましい。
【０１６８】
本発明においては、このようにして脱ハロゲン化水素反応を行い、上記式（１）で表される誘導体を製造する。本反応では、副反応を十分に抑制して収率よく目的物が得られるため、簡単な操作で高純度の上記式（１）で表される誘導体を得ることができる。精製方法としては、再結晶、水や有機溶媒による洗浄、溶媒分別法、カラムクロマトグラフィー、蒸留、薄膜蒸留などの公知の方法が挙げられる。
【０１６９】
また、上記式（１）で表される誘導体のＲ１とＲ２が異なる場合、２−位の炭素原子は不斉炭素となり、光学異性体が存在する。これらの光学異性体は、優先晶析法、光学分割カラムの使用など、公知の光学分割法で単離することができる。これらの光学活性体は、（Ｒ）−体、（Ｓ）−体のいずれでも、また、（Ｒ）−体と（Ｓ）−体との混合物でも、塗料、接着剤、粘着剤、インキ用レジン、レジスト等の構成成分樹脂の原料モノマーとして使用可能である。
【０１７０】
５．本発明の第１、第２の重合体
次に、本発明の第１の重合体および第２の重合体について説明する。本発明の第１の重合体および第２の重合体は、例えば、レジスト組成物用、特に化学増幅型レジスト組成物用に好適である。
【０１７１】
Ｉ．本発明の第１の重合体
本発明の第１の重合体は、上記式（１）で表される単量体を含むモノマー組成物を（共）重合して得られるものであり、下記式（６）で表される構成単位１種以上を含むものである。重合体中の下記式（６）で表される構成単位の比率は、５モル％以上が好ましい。
【０１７２】
【化２６】
2010077440.tif 000027
【０１７３】
式（６）中、Ｒ１は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ２は水素原子、または、炭素数１〜６の直鎖もしくは分岐アルキル基を示すか、あるいは、Ｒ１とＲ２とは、それらが結合している炭素原子とともに、炭素数４〜１６の橋かけ環式炭化水素基を示す。
ここで、前記アルキル基および橋かけ環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０１７４】
なお、式（６）中のＲ１、Ｒ２は、それぞれ、式（１）中のＲ１、Ｒ２に対応している。したがって、式（６）中のＲ１、Ｒ２は、式（１）中のＲ１、Ｒ２と同様のものであり、好ましいものも同様である。
【０１７５】
本発明の第１の重合体は、上記一般式（１）で示される単量体の単独重合体、あるいは、２種以上の上記一般式（１）で示される単量体の共重合体であっても、上記一般式（１）で示される単量体１種以上と上記式（１）で表される単量体以外の単量体１種以上との共重合体であってもよい。また、共重合体の場合、各構成単位は任意のシーケンスを取り得る。したがって、この重合体は、ランダム共重合体であっても、交互共重合体であっても、ブロック共重合体であってもよい。
【０１７６】
本発明においては、上記式（１）で表される単量体１種以上と、それ以外の公知の単量体１種以上とを共重合してもよい。共重合可能な単量体としては、これまでポジ型レジスト剤、ネガ型レジスト剤、反射防止膜材料、絶縁膜形成材料として公知のもの、例えば、耐ドライエッチング性向上基や酸解離性の溶解性基を有するアクリル酸誘導体、メタクリル酸誘導体や、アルカリ可溶性とするためのエチレン性二重結合を有するカルボン酸類（誘導体も含む）、アクリル樹脂の製造に用いられる公知の単量体などが挙げられる。
【０１７７】
アクリル酸誘導体としては、例えば、アクリル酸ｔｅｒｔ−ブチル、アクリル酸テトラヒドロピラニル、アクリル酸テトラヒドロフラニル、アクリル酸１−メチルシクロヘキシル、アクリル酸１−メチルアダマンチル、アクリル酸エトキシエチル、アクリル酸エトキシプロピル、アクリル酸と２−ヒドロキシ−３−ピナノンとのエステルなどのカルボキシ基の水酸基を酸解離性置換基で保護したアクリル酸エステル、あるいは、アクリル酸アダマンチル、アクリル酸シクロヘキシル、アクリル酸ナフチル、アクリル酸ベンジル、アクリル酸３−オキソシクロヘキシル、アクリル酸ビシクロ［２．２．１］ヘプチル、アクリル酸トリシクロデカニル、アクリル酸とテルピネオールとのエステル、アクリル酸と３−ブロモアセトンとのエステルなどのカルボキシ基の水酸基を酸非解離性置換基で保護したアクリル酸エステルなどが挙げられる。
【０１７８】
また、メタクリル酸誘導体としては、上記のアクリル酸誘導体に対応するメタクリル酸誘導体などが挙げられる。
【０１７９】
また、エチレン性二重結合を有するカルボン酸類としては、例えば、アクリル酸、メタクリル酸、マレイン酸、フマル酸や、ノルボルネンまたは置換基としてアルキル基、アルキルオキシ基、水酸基、ヒドロキシアルキル基、カルボキシ基、アルキルオキシカルボニル基等を有するノルボルネン誘導体、エチルビニルエーテル、シクロヘキシルビニルエーテル、ヒドロキシエチルビニルエーテル等のビニルエーテル誘導体、スチレン、パラヒドロキシスチレン、パラメトキシスチレン、パラｔｅｒｔ−ブトキシスチレン等のスチレン誘導体、無水マレイン酸などが挙げられる。
【０１８０】
アクリル樹脂の製造に用いられる公知の単量体としては、例えば、アクリル酸、メタクリル酸、または、これらのカルボン酸の水素原子をメチル、エチル、ｎ−プロピル、イソプロピル、ｎ−ブチル、ｔｅｒｔ−ブチル、ｎ−ヘキシル、オクチル、２−エチルヘキシル、ラウリル、２−ヒドロキシエチル、２−ヒドロキシプロピル、シクロペンチル、シクロヘキシル、２−ヒドロキシエチル、ノルボルニル、トリシクロデカニル、アダマンチル、２−メチル−２−アダマンチル、テトラヒドロピラニル、テトラヒドロフラニル等の基で置換したアクリル酸誘導体あるいはメタクリル酸誘導体などが挙げられる。
【０１８１】
本発明の第１の重合体は、レジスト組成物材料、特に化学増幅型レジスト組成物材料に好適である。以下、本発明の第１の重合体が化学増幅型レジスト組成物用樹脂である場合について説明する。
【０１８２】
化学増幅型レジスト組成物用樹脂には、高感度を実現するために酸によりアルカリ水溶液に可溶となる性質と、高いドライエッチング耐性を実現するために炭素密度の高い構造とが要求される。本発明の第１の重合体は、優れた有機溶媒に対する溶解性、耐熱性を有し、さらにはラインエッジラフネスが少ない。このような重合体に、酸の作用でアルカリ水溶液に可溶となる性質の構造や、高いドライエッチング耐性を有する構造を導入することで、優れた化学増幅型レジスト組成物用樹脂が得られる。
【０１８３】
酸の作用で脱離しやすい官能基を有する構造としては、例えば、アセチル基等のアシル基、ｔｅｒｔ−ブチル基、テトラヒドロピラニル基、２−メチル−２−アダマンチル基等によりヒドロキシ基やカルボキシ基を保護した構造などが挙げられる。
【０１８４】
炭素密度の高い構造としては、例えば、イソボルニル基、アダマンチル基、２−メチル−アダマンチル基、３−ヒドロキシ−１−アダマンチル基、トリシクロデカニル基、ジシクロペンタジエニル基などが挙げられる。
【０１８５】
酸の作用で脱離しやすい官能基を有する構造、あるいは、炭素密度の高い構造を導入するためには、本発明の単量体と、このような構造を有する単量体とを共重合すればよい。
【０１８６】
このような構造を有する単量体としては、例えば、これまで化学増幅型レジスト組成物用樹脂の原料単量体として知られているものが使用可能である。本発明の重合体に用いる原料単量体は、リソグラフィーに使用される光源によって任意に選択される。
【０１８７】
例えば、ＫｒＦエキシマーレーザーや電子線を光源とする場合は、その高いエッチング耐性を考慮して、本発明の単量体とｐ−ヒドロキシスチレンあるいはその誘導体とを共重合した重合体が好適に用いられる。この場合、重合体中の本発明の単量体に由来する構成単位の比率は、５％以上であることが好ましく、また、６０％以下であることが好ましい。
【０１８８】
ＡｒＦエキシマーレーザーを光源とする場合は、本発明の単量体と環式炭化水素基を有する単量体とを共重合した重合体が好適である。環式炭化水素基を有する単量体を共重合することにより、高いエッチング耐性が得られる。
【０１８９】
中でも、本発明の単量体と、環式炭化水素基を有する単量体と、親水性官能基を有する単量体および／またはラクトン構造を有する単量体とを共重合して得られる重合体が好適である。
【０１９０】
環式炭化水素基を有する単量体と親水性官能基を有する単量体とを共重合して得られるアクリル系共重合体、または、環式炭化水素基を有する単量体とラクトン構造を有する単量体とを共重合して得られるアクリル系共重合体は、ＡｒＦエキシマーレーザーリソグラフィー用樹脂として好適であることが知られている。このような重合体に本発明の単量体単位を導入することにより、高感度、高解像度、高ドライエッチング耐性といったレジスト性能を損なうことなく、有機溶媒への溶解性および耐熱性が向上し、ラインエッジラフネスの少ない、優れたレジストパターンが得られる。
【０１９１】
環式炭化水素基を有する単量体単位は、これを含む重合体に高いドライエッチング耐性を付与するものである。特に、酸により脱離する保護基（環式炭化水素基が直接保護基になっていてもよい。）を含有するものは、波長１９３ｎｍのＡｒＦエキシマーレーザーを用いたフォトリソグラフィーにおける高い感度も付与することができる。環式炭化水素基を有する単量体単位は、必要に応じて、１種としても、２種以上としてもよい。
【０１９２】
環式炭化水素基を有する単量体単位としては、シクロヘキシル（メタ）アクリレート、イソボルニル（メタ）アクリレート、アダマンチル（メタ）アクリレート、トリシクロデカニル（メタ）アクリレート、ジシクロペンチル（メタ）アクリレート、および、これらの単量体の環式炭化水素基上にアルキル基、ヒドロキシ基、カルボキシ基等の置換基を有する誘導体が好ましい。
【０１９３】
このような単量体単位として、具体的には、１−イソボルニル（メタ）アクリレート、２−（メタ）アクリロイルオキシ−２−メチルアダマンタン、２−（メタ）アクリロイルオキシ−２−エチルアダマンタン、１−（メタ）アクリロイルオキシ−３−ヒドロキシアダマンタン、シクロヘキシル（メタ）アクリレート、アダマンチル（メタ）アクリレート、トリシクロデカニル（メタ）アクリレート、ジシクロペンチル（メタ）アクリレート等が挙げられる。
【０１９４】
親水性官能基を有する単量体単位は、これを含む重合体に基板に対する密着性を付与するものである。特に、酸により脱離する保護基を含有するものは、波長１９３ｎｍのＡｒＦエキシマーレーザーを用いたフォトリソグラフィーにおける高い感度も付与することができる。親水性官能基としては、例えば、末端ヒドロキシ基、アルキル置換エーテル基、δ−バレロラクトニル基、γ−ブチロラクトニル基等を挙げることができる。なお、上記の親水性官能基には、通常、疎水性に含まれるものもあるが、本発明において必要な親水性が得られればよいので、上記のものが含まれる。親水性官能基を有する単量体単位は、必要に応じて、１種としても、２種以上としてもよい。
【０１９５】
親水性官能基を有する単量体単位としては、末端ヒドロキシ基を有する（メタ）アクリレート、アルキル置換エーテル基を有する（メタ）アクリレート、δ−バレロラクトニル基を有する（メタ）アクリレート、γ−ブチロラクトニル基を有する（メタ）アクリレート、および、これらの単量体の親水性官能基上にアルキル基、ヒドロキシ基、カルボキシ基等の置換基を有する誘導体が好ましい。
【０１９６】
このような単量体単位として、具体的には、（メタ）アクリル酸−２−ヒドロキシエチル、（メタ）アクリル酸−２−ヒドロキシプロピル、（メタ）アクリル酸−４−ヒドロキシブチル、（メタ）アクリル酸−２−メトキシエチル、（メタ）アクリル酸−２−エトキシエチル、β−（メタ）アクリロイルオキシ−β−メチル−δ−バレロラクトン、β−（メタ）アクリロイルオキシ−γ−ブチロラクトン、β−（メタ）アクリロイルオキシ−β−メチル−γ−ブチロラクトン、α−（メタ）アクリロイルオキシ−γ−ブチロラクトン、２−（１−（メタ）アクリロイルオキシ）エチル−４−ブタノリド、パントラクトン（メタ）アクリレート、８−メタクリロイルオキシ−３−オキサトリシクロ［５．２．１．０２，６］デカン−２−オンと９−メタクリロイルオキシ−３−オキサトリシクロ［５．２．１．０２，６］デカン−２−オンの混合物等が挙げられる。
【０１９７】
ラクトン構造を有する単量体単位は、これを含む重合体に高いドライエッチング耐性、および、基板に対する密着性を付与するものである。ラクトン構造を有する単量体単位は、必要に応じて、１種としても、２種以上としてもよい。
【０１９８】
ラクトン構造を有する単量体単位としては、４〜８員環のα−メチレンラクトン、および、そのラクトン環炭素上にアルキル基、ヒドロキシ基、カルボキシ基等の置換基を有する誘導体が好ましい。特に、α−メチレン−γ−ブチロラクトン、および、そのγ位炭素上にアルキル基、ヒドロキシ基、カルボキシ基等の置換基を有する誘導体が好ましい。
【０１９９】
このような単量体単位として、具体的には、２−メチレン−４−ブタノライド、４−メチル−２−メチレン−４−ブタノライド、４−エチル−２−メチレン−４−ブタノライド、４，４−ジメチル−２−メチレン−４−ブタノライド等が挙げられる。
【０２００】
化学増幅型レジスト組成物用樹脂としては、中でも、式（６）で表される構成単位１種以上と、式（８）、（９）または（１０）で表される構成単位１種以上とを含む重合体が好適である。式（６）で表される構成単位１種以上と、式（８）、（９）または（１０）で表される構成単位１種以上とを含む重合体については、ＩＩ．本発明の第２の重合体において説明する。
【０２０１】
本発明の第１の重合体の質量平均分子量は特に限定されないが、レジスト組成物用樹脂として用いる場合、ドライエッチング耐性が向上してレジスト形状がよくなる点から１，０００以上であることが好ましく、また、レジスト溶液に対する溶解性が向上して解像度が向上する点から１００，０００以下であることが好ましい。
【０２０２】
ＩＩ．本発明の第２の重合体
本発明の第２の重合体は、下記式（７）で表される構成単位１種以上と、下記式（８）、（９）または（１０）で表される構成単位１種以上とを含むものである。
【０２０３】
【化２７】
2010077440.tif 000028
【０２０４】
式（７）中、Ｒ６、Ｒ７は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ６とＲ７とは、それらが結合している炭素原子とともに、炭素数４〜１６の環式炭化水素基を示す。Ｒ６、Ｒ７は同一であっても、異なっていてもよい。
ここで、前記アルキル基および環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０２０５】
【化２８】
2010077440.tif 000029
【０２０６】
式（８）中、Ｒ８は水素原子またはメチル基を示し、Ｒ９は炭素数１〜６の直鎖もしくは分岐アルキル基、炭素数４〜８の環式炭化水素基、または、炭素数４〜１６の橋かけ環式炭化水素基を示す。
ここで、前記アルキル基、環式炭化水素基および橋かけ環式炭化水素基は、無置換のものでもよく、また、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０２０７】
【化２９】
2010077440.tif 000030
【０２０８】
式（９）中、Ｒ１０は水素原子またはメチル基を示し、Ｒ１１は水素原子、親水性官能基、親水性官能基を有する炭素数１〜６の直鎖もしくは分岐アルキル基、親水性官能基を有する炭素数４〜８の環式炭化水素基、または、親水性官能基を有する炭素数４〜１６の橋かけ環式炭化水素基を示す。
ここで、前記アルキル基、環式炭化水素基、橋かけ環式炭化水素基および親水性官能基は、無置換のものでもよく、また、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０２０９】
なお、式（９）中の親水性官能基としては、例えば、ヒドロキシ基、カルボキシ基、アミノ基などの極性の高い基、および、ケトン、酸無水物、エステル、エーテル、ラクトン、イミド、アミドなどの構造を有する直鎖もしくは分岐アルキル基、環状化合物などが挙げられる。親水性官能基を有する化合物には、骨格の一部がケトン、酸無水物、エステル、エーテル、ラクトン、イミド、アミドなどの構造に置換された炭素数４〜８の単環式飽和炭化水素基、炭素数４〜１６の橋かけ環式炭化水素基も含まれる。上記の親水性官能基には、通常、疎水性に含まれるものもあるが、本発明を使用したレジスト剤組成物において必要な親水性が得られればよいので、上記のものが含まれる。
【０２１０】
【化３０】
2010077440.tif 000031
【０２１１】
式（１０）中、Ｒ１２、Ｒ１３は、それぞれ、水素原子、メチル基またはエチル基を示し、ｑは１〜４の整数を示す。Ｒ１２、Ｒ１３は同一であっても、異なっていてもよい。
ここで、ＣｑＨ２ｑは、炭素数１〜４のメチレン鎖［−（ＣＨ２）ｑ−（ｑは１〜４の整数を表す）］を示す。
【０２１２】
本発明の第２の重合体において、構成単位（７）、（８）、（９）および（１０）は、それぞれ、全て同じである必要はなく、上記のような一般式で示されるものであれば２種以上が混在するものであってもよい。また、この重合体において、各構成単位は任意のシーケンスを取り得る。したがって、この重合体は、ランダム共重合体であっても、交互共重合体であっても、ブロック共重合体であってもよい。
【０２１３】
アルキル基、環式炭化水素基、橋かけ環式炭化水素基および親水性官能基の置換基である、炭素数１〜６の直鎖もしくは分岐アルキル基の置換基としては、ヒドロキシ基、カルボキシ基、炭素数１〜６のアシル基、アミノ基等が挙げられる。置換基は一つであっても二つ以上であってもよく、二つ以上の置換基を有する場合、置換基は一種であっても、二種以上であってもよい。
【０２１４】
上記式（７）中のＲ６、Ｒ７としては、例えば、水素原子、メチル基、エチル基、プロピル基、イソプロピル基、ブチル基、ｔｅｒｔ−ブチル基、シクロペンチル基、シクロヘキシル基、シクロヘプチル基、２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基等が挙げられる。さらに、Ｒ６、Ｒ７としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０２１５】
また、上記式（７）中のＲ６とＲ７とは、それらが結合している炭素原子とともに、炭素数４〜１６の環式炭化水素構造を形成していてもよい。そのような環式炭化水素構造としては、例えば、アダマンチリデン基、ノルボニリデン基、シクロヘキシリデン等が挙げられる。さらに、これらの炭素数４〜１６の環式炭化水素構造が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０２１６】
上記式（７）で表される構成単位としては、Ｒ６が水素原子、メチル基またはエチル基であり、Ｒ７がシクロペンチル基、シクロヘキシル基またはシクロヘプチル基であるもの、および、Ｒ６とＲ７とが、それらが結合している炭素原子とともに、炭素数５〜８の環式炭化水素基を形成しているものが好ましい。中でも、上記式（６）で表される構成単位が特に好ましい。
【０２１７】
上記式（８）で表される構成単位は、シクロヘキシル（メタ）アクリレート、１−イソボルニル（メタ）アクリレート、アダマンチル（メタ）アクリレート、トリシクロデカニル（メタ）アクリレート、ジシクロペンチル（メタ）アクリレート、２−（メタ）アクリロイルオキシ−２−メチルアダマンタン、２−（メタ）アクリロイルオキシ−２−エチルアダマンタン、および、これらの単量体の環式炭化水素基上にアルキル基、ヒドロキシ基、カルボキシ基等の置換基を有する誘導体などを共重合することにより得られる。
【０２１８】
上記式（８）で表される構成単位としては、中でも、レジスト組成物材料に使用したときの感度および解像度の点から、２−（メタ）アクリロイルオキシ−２−メチルアダマンタン、２−（メタ）アクリロイルオキシ−２−エチルアダマンタンに由来する構成単位が好ましい。
【０２１９】
上記式（９）で表される構成単位は、親水性官能基を有する単量体、例えば、末端ヒドロキシ基を有する（メタ）アクリレート、アルキル置換エーテル基を有する（メタ）アクリレート、δ−バレロラクトニル基を有する（メタ）アクリレート、γ−ブチロラクトニル基を有する（メタ）アクリレート、および、これらの単量体の親水性官能基上にアルキル基、ヒドロキシ基、カルボキシ基等の置換基を有する誘導体、あるいは、シクロヘキシル（メタ）アクリレート、１−イソボルニル（メタ）アクリレート、アダマンチル（メタ）アクリレート、トリシクロデカニル（メタ）アクリレート、ジシクロペンチル（メタ）アクリレート、２−（メタ）アクリロイルオキシ−２−メチルアダマンタン、２−（メタ）アクリロイルオキシ−２−エチルアダマンタン等の環式炭化水素基上にヒドロキシ基、カルボキシ基等の親水性官能基を有する単量体などを共重合することにより得られる。このような単量体として、具体的には、（メタ）アクリル酸２−ヒドロキシエチル、（メタ）アクリル酸２−ヒドロキシプロピル、（メタ）アクリル酸４−ヒドロキシブチル、（メタ）アクリル酸２−メトキシエチル、（メタ）アクリル酸２−エトキシエチル、１−メタクリロイルオキシ−３−ヒドロキシアダマンタン、β−（メタ）アクリロイルオキシ−β−メチル−δ−バレロラクトン、β−（メタ）アクリロイルオキシ−γ−ブチロラクトン、β−（メタ）アクリロイルオキシ−β−メチル−γ−ブチロラクトン、α−（メタ）アクリロイルオキシ−γ−ブチロラクトン、２−（１−（メタ）アクリロイルオキシ）エチル−４−ブタノリド、パントラクトン（メタ）アクリレート、８−メタクリロイルオキシ−３−オキサトリシクロ［５．２．１．０２，６］デカン−２−オン、９−メタクリロイルオキシ−３−オキサトリシクロ［５．２．１．０２，６］デカン−２−オン等が挙げられる。
【０２２０】
上記式（９）で表される構成単位としては、中でも、レジスト組成物材料に使用したときの重合体の基板に対する密着性の点から、１−メタクリロイルオキシ−３−ヒドロキシアダマンタン、８−メタクリロイルオキシ−３−オキサトリシクロ［５．２．１．０２，６］デカン−２−オン、９−メタクリロイルオキシ−３−オキサトリシクロ［５．２．１．０２，６］デカン−２−オンに由来する構成単位が好ましい。
【０２２１】
上記式（１０）で表される構成単位は、４〜８員環のα−メチレンラクトン、および、そのラクトン環炭素上にアルキル基、ヒドロキシ基、カルボキシ基等の置換基を有する誘導体などを共重合することにより得られる。
【０２２２】
上記式（１０）で表される構成単位としては、中でも、レジスト組成物材料に使用したときの感度および解像度の点から、α−メチレン−γ−ブチロラクトン、および、そのγ位炭素上にメチル基、エチル基等の置換基を有する誘導体、例えばα−メチレン−γ−ブチロラクトン、α−メチレン−γ−メチル−γ−ブチロラクトン、α−メチレン−γ−エチル−γ−ブチロラクトン、４，４−ジメチル−２−メチレン−４−ブタノライドに由来する構成単位が好ましい。
【０２２３】
重合体中の上記式（７）で示される構成単位の比率は、重合体の有機溶剤への溶解性および耐熱性をより向上させ、ラインエッジラフネスをより低減する点から、５モル％以上が好ましい。また、重合体中の上記式（７）で示される構成単位の比率は、感度および解像度を低下させない点から、５０モル％以下が好ましい。
【０２２４】
重合体中の上記式（８）で示される構成単位の比率は、感度および解像度をより高める点から、３０モル％以上が好ましい。また、重合体中の上記式（８）で示される構成単位の比率は、有機溶剤への溶解性を低下させない点から、７０モル％以下が好ましい。
【０２２５】
重合体中の上記式（９）で示される構成単位の比率は、ドライエッチング耐性を低下させない点から、７０モル％以下が好ましい。
【０２２６】
重合体中の上記式（１０）で示される構成単位の比率は、感度および解像度を低下させない点から、６０モル％以下が好ましい。
【０２２７】
本発明の第２の重合体は、レジスト組成物材料、特に化学増幅型レジスト組成物材料に好適である。本発明の第２の重合体は、特に、感度、解像度などの点に優れている。
【０２２８】
また、本発明の第２の重合体は、上記式（７）〜（１０）で表される構成単位以外に、公知の単量体に由来する構成単位１種以上を含んでいてもよい。共重合可能な単量体、あるいは、構成単位の具体例としては、本発明の第１の重合体において例示したものと同様のものが挙げられる。
【０２２９】
本発明の第２の重合体の質量平均分子量は特に限定されないが、レジスト組成物用樹脂として用いる場合、ドライエッチング耐性が向上してレジスト形状がよくなる点から１，０００以上であることが好ましく、また、レジスト溶液に対する溶解性が向上して解像度が向上する点から１００，０００以下であることが好ましい。
【０２３０】
５．本発明の第３、第４、第５の重合体
次に、本発明の第３の重合体、第４の重合体および第５の重合体について説明する。本発明の第３の重合体、第４の重合体および第５の重合体は、例えば、レジスト組成物用、特に化学増幅型レジスト組成物用に好適である。
【０２３１】
Ｉ．本発明の第３の重合体
本発明の第３の重合体は、下記式（１１）で表される構成単位１種以上を含むものである。重合体中の下記式（１１）で表される構成単位の比率は、５モル％以上が好ましい。
【０２３２】
【化３１】
2010077440.tif 000032
【０２３３】
式（１１）中、Ｗ１は直接結合または炭素数１〜６のメチレン鎖［−（ＣＨ２）ｋ−（ｋは０〜６の整数を表す）］を示し、Ｗ２は直接結合または炭素数１〜３のメチレン鎖［−（ＣＨ２）ｌ−（ｌは０〜３の整数を表す）］を示し、Ｗ３は炭素数１〜３のメチレン鎖［−（ＣＨ２）ｍ−（ｍは１〜３の整数を表す）］を示し、Ｒ１４は水素原子またはメチル基を示し、Ｒ１５は炭素数４〜１６の橋かけ環式炭化水素基、または、置換基として炭素数４〜１６の橋かけ環式炭化水素基を有する炭素数１〜６の直鎖もしくは分岐アルキル基を示し、Ｒ１６は水素原子、または、炭素数１〜６の直鎖もしくは分岐アルキル基を示すか、あるいは、Ｒ１５とＲ１６とは、それらが結合している炭素原子とともに、炭素数４〜１６の橋かけ環式炭化水素基を示す。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および橋かけ環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０２３４】
アルキル基および橋かけ環式炭化水素基の置換基である、炭素数１〜６の直鎖もしくは分岐アルキル基の置換基としては、ヒドロキシ基、カルボキシ基、炭素数１〜６のアシル基、アミノ基等が挙げられる。置換基は一つであっても二つ以上であってもよく、二つ以上の置換基を有する場合、置換基は一種であっても、二種以上であってもよい。
なお、ここで、橋かけ環式炭化水素基とは、アダマンタン、ノルボルナンに代表される、下記式（１５）または下記式（１６）で表される構造を有するものである。
【０２３５】
【化３２】
2010077440.tif 000033
【０２３６】
（式（１５）中、Ａ１、Ｂ１は、それぞれ、直鎖または分岐アルキレン基を示す。Ａ１、Ｂ１は同一であっても、異なっていてもよい。）
【０２３７】
【化３３】
2010077440.tif 000034
【０２３８】
（式（１６）中、Ａ２、Ｂ２、Ｌは、それぞれ、直鎖または分岐アルキレン基を示す。Ａ２、Ｂ２、Ｌは同一であっても、異なっていてもよい。）
【０２３９】
上記式（１１）中のＷ１としては、例えば、直接結合（Ｗ１に隣接した酸素原子および炭素原子が直接結合していることを表す）、ＣＨ２、ＣＨ２ＣＨ２、ＣＨ２ＣＨ２ＣＨ２、ＣＨ（ＣＨ３）ＣＨ２、ＣＨ２Ｏ、ＣＨ２ＣＨ２Ｏ、ＣＨ２ＣＨ（ＣＨ３）Ｏ、ＣＨ（ＣＨ３）ＣＨ２Ｏ、ＣＨ２ＣＨ２ＯＣＨ２ＣＨ２Ｏ、ＣＨ２ＣＨ（ＣＨ３）ＯＣＨ２ＣＨ（ＣＨ３）Ｏ、ＣＨ（ＣＨ３）ＣＨ２ＯＣＨ（ＣＨ３）ＣＨ２Ｏ等が挙げられる。
【０２４０】
これらの中でも、Ｗ１としては、重合体の保存安定性の点から、直接結合、ＣＨ２、ＣＨ２ＣＨ２Ｏ、ＣＨ２ＣＨ（ＣＨ３）Ｏが好ましい。
【０２４１】
上記式（１１）中のＷ２としては、例えば、直接結合（Ｗ２に隣接した酸素原子および炭素原子が直接結合していることを表す）、ＣＨ２、Ｃ（Ｏ）、ＣＨ２ＣＨ２、ＣＨ２Ｃ（Ｏ）、ＣＨ２ＣＨ２ＣＨ２、ＣＨ２Ｃ（Ｏ）ＣＨ２等が挙げられる。
【０２４２】
これらの中でも、Ｗ２としては、重合体の保存安定性の点から、直接結合、ＣＨ２、Ｃ（Ｏ）、ＣＨ２Ｃ（Ｏ）が好ましい。
【０２４３】
上記式（１１）中のＷ３としては、例えば、ＣＨ２、Ｃ（Ｏ）、ＣＨ２ＣＨ２、ＣＨ２Ｃ（Ｏ）、ＣＨ２ＣＨ２ＣＨ２、ＣＨ２Ｃ（Ｏ）ＣＨ２等が挙げられる。
【０２４４】
これらの中でも、Ｗ３としては、重合体の保存安定性の点から、ＣＨ２、Ｃ（Ｏ）、ＣＨ２Ｃ（Ｏ）が好ましい。
【０２４５】
上記式（１１）中のＲ１５としては、例えば、２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基等の橋かけ環式炭化水素基等が挙げられる。さらに、Ｒ１５としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０２４６】
これらの中でも、Ｒ１５としては、レジスト組成物に使用したときのドライエッチング耐性に優れている点から、２−ノルボルニル基、１−アダマンチル基、１−アダマンタンメチル基、１−アダマンタンエチル基、２−アダマンチル基、２−アダマンタンメチル基、２−アダマンタンエチル基が好ましく、得られる（共）重合体の光透過性およびＴｇ等の熱安定性の点から、１−アダマンチル基、２−ノルボニル基がより好ましい。
【０２４７】
上記式（１１）中のＲ１６としては、例えば、水素原子、メチル基、エチル基、プロピル基、イソプロピル基、ブチル基、ｔｅｒｔ−ブチル基等が挙げられる。さらに、Ｒ１６としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０２４８】
これらの中でも、Ｒ１６としては、レジスト組成物に使用したときの塗布性に優れている点から、メチル基、エチル基が好ましい。
【０２４９】
また、上記式（１１）中のＲ１５とＲ１６とは、それらが結合している炭素原子とともに、炭素数４〜１６の橋かけ環式炭化水素構造を形成していてもよい。そのような橋かけ環式炭化水素構造としては、例えば、アダマンチリデン基、ノルボニリデン基等が挙げられる。さらに、これらの炭素数４〜１６の橋かけ環式炭化水素構造が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されているもの等が挙げられる。置換基は一つであっても二つ以上であってもよく、二つ以上の置換基を有する場合、置換基は一種であっても、二種以上であってもよい。
【０２５０】
また、前述の通り、上記の化合物は、アルキル基および／または橋かけ環式炭化水素基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、または、炭素数１〜６のアルコールでエステル化されたカルボキシ基等で置換されていてもよい。置換基は一つであっても二つ以上であってもよく、二つ以上の置換基を有する場合、置換基は一種であっても、二種以上であってもよい。
【０２５１】
これらの中でも、置換基としては、レジスト組成物に使用したときの光透過性に優れている点から、置換基を有していてもよい炭素数１〜６の直鎖もしくは分岐アルキル基、ヒドロキシ基、カルボキシ基、炭素数２〜６のアシル基、炭素数１〜６のアルコキシ基、または、炭素数１〜６のアルコールでエステル化されたカルボキシ基が好ましい。さらに、置換基としては、レジスト組成物に使用したときのドライエッチング耐性に優れている点から、メチル基、エチル基がより好ましく、また、レジスト組成物に使用したときの重合体の基板に対する密着性に優れている点から、ヒドロキシ基、ヒドロキシメチル基、ヒドロキシエチル基がより好ましい。
【０２５２】
上記式（１１）で表される構成単位１種以上を含む本発明の第３の重合体は、下記式（Ｉ）で表される単量体を含むモノマー組成物を（共）重合して得られるものである。
【０２５３】
【化３４】
2010077440.tif 000035
【０２５４】
式（Ｉ）中のＷ１、Ｗ２、Ｗ３、Ｒ１４、Ｒ１５、Ｒ１６は、それぞれ、式（１１）中のＷ１、Ｗ２、Ｗ３、Ｒ１４、Ｒ１５、Ｒ１６に対応している。
【０２５５】
上記式（Ｉ）で表される単量体としては、例えば、下記式（Ｉ−１）〜（Ｉ−４５）で表される単量体などが挙げられる。式（Ｉ−１）〜（Ｉ−４５）中、Ｒ１４は上記式（１１）と同じであり、水素原子またはメチル基を示す。
【０２５６】
【化３５】
2010077440.tif 000036
【０２５７】
【化３６】
2010077440.tif 000037
【０２５８】
【化３７】
2010077440.tif 000038
【０２５９】
上記式（Ｉ）で表される単量体としては、中でも、重合体の保存安定性の点から、上記式（Ｉ−３７）〜（Ｉ−４５）で表される単量体が好ましい。
【０２６０】
上記式（Ｉ）で表される単量体は、例えば、下記の工程（Scheme 1）にて製造することができる。
【０２６１】
【化３８】
2010077440.tif 000039
【０２６２】
２−アダマンタノン、１−アダマンチルメチルケトン、ノルカンファーおよびその誘導体などの原料ケトンは、市販のものや、公知の製造方法で合成したものが使用できる。
【０２６３】
酸性条件下でケトンとジオール、あるいは、ヒドロキシカルボン酸とから環状アセタールを合成する方法は広く知られている。反応溶媒としては、トルエン、シクロヘキサン、ヘキサン等の低極性溶媒が好ましい。また、収率を上げるために系内の水分を予め除去しておくことが好ましい。
【０２６４】
アルコールのエステル化反応は、通常のエステル化条件で行うことができる。反応剤としては、（メタ）アクリル酸ハロゲン化物、（メタ）アクリル酸無水物、（メタ）アクリル酸エステルおよび（メタ）アクリル酸などが挙げられる。また、酸、塩基、ルイス酸、酵素等のエステル化に用いられる触媒を用いることができる。
【０２６５】
この反応の生成物は、いくつかの構造異性体、幾何異性体、光学異性体を含む場合がある。本発明においては、異性体の混合物であっても、また、中間体を含んでいても使用することができる。必要ならば、得られた反応生成物は、蒸留、薄膜蒸留、再結晶、カラムクロマトグラフィーなどの公知の方法によって精製してもよい。
【０２６６】
本発明の第３の重合体は、上記一般式（Ｉ）で示される単量体の単独重合体、あるいは、２種以上の上記一般式（Ｉ）で示される単量体の共重合体であっても、上記一般式（Ｉ）で示される単量体１種以上と上記式（Ｉ）で表される単量体以外の単量体１種以上との共重合体であってもよい。また、共重合体の場合、各構成単位は任意のシーケンスを取り得る。したがって、この重合体は、ランダム共重合体であっても、交互共重合体であっても、ブロック共重合体であってもよい。
【０２６７】
本発明においては、上記式（Ｉ）で表される単量体１種以上と、それ以外の公知の単量体１種以上とを共重合してもよい。共重合可能な単量体としては、これまでポジ型レジスト剤、ネガ型レジスト剤、反射防止膜材料、絶縁膜形成材料として公知のもの、例えば、耐ドライエッチング性向上基や酸解離性の溶解性基を有するアクリル酸誘導体、メタクリル酸誘導体や、アルカリ可溶性とするためのエチレン性二重結合を有するカルボン酸類（誘導体も含む）、アクリル樹脂の製造に用いられる公知の単量体などが挙げられる。共重合可能な単量体の具体例としては、本発明の第１の重合体において例示したものと同様のものが挙げられる。
【０２６８】
本発明の第３の重合体は、レジスト組成物材料、特に化学増幅型レジスト組成物材料に好適である。以下、本発明の第３の重合体が化学増幅型レジスト組成物用樹脂である場合について説明する。
【０２６９】
本発明の第１の重合体において記載したように、化学増幅型レジスト組成物用樹脂には、高感度を実現するために酸によりアルカリ水溶液に可溶となる性質と、高いドライエッチング耐性を実現するために炭素密度の高い構造とが要求される。本発明の第３の重合体は、優れた有機溶媒に対する溶解性、耐熱性を有し、さらにはラインエッジラフネスが少ない。このような重合体に、酸の作用でアルカリ水溶液に可溶となる性質の構造や、高いドライエッチング耐性を有する構造を導入することで、優れた化学増幅型レジスト組成物用樹脂が得られる。
【０２７０】
酸の作用で脱離しやすい官能基を有する構造、炭素密度の高い構造としては、本発明の第１の重合体において例示したものと同様のものが挙げられる。
【０２７１】
酸の作用で脱離しやすい官能基を有する構造、あるいは、炭素密度の高い構造を導入するためには、本発明の単量体と、このような構造を有する単量体とを共重合すればよい。
【０２７２】
このような構造を有する単量体としては、例えば、これまで化学増幅型レジスト組成物用樹脂の原料単量体として知られているものが使用可能である。本発明の重合体に用いる原料単量体は、リソグラフィーに使用される光源によって任意に選択される。
【０２７３】
例えば、ＫｒＦエキシマーレーザーや電子線を光源とする場合は、その高いエッチング耐性を考慮して、本発明の単量体とｐ−ヒドロキシスチレンあるいはその誘導体とを共重合した重合体が好適に用いられる。この場合、重合体中の本発明の単量体に由来する構成単位の比率は、５％以上であることが好ましく、また、６０％以下であることが好ましい。
【０２７４】
ＡｒＦエキシマーレーザーを光源とする場合は、本発明の単量体と環式炭化水素基を有する単量体とを共重合した重合体が好適である。環式炭化水素基を有する単量体を共重合することにより、高いエッチング耐性が得られる。
【０２７５】
中でも、本発明の単量体と、環式炭化水素基を有する単量体と、親水性官能基を有する単量体および／またはラクトン構造を有する単量体とを共重合して得られる重合体が好適である。
【０２７６】
本発明の第１の重合体において記載したように、環式炭化水素基を有する単量体と親水性官能基を有する単量体とを共重合して得られるアクリル系共重合体、または、環式炭化水素基を有する単量体とラクトン構造を有する単量体とを共重合して得られるアクリル系共重合体は、ＡｒＦエキシマーレーザーリソグラフィー用樹脂として好適であることが知られている。このような重合体に本発明の単量体単位を導入することにより、高感度、高解像度、高ドライエッチング耐性といったレジスト性能を損なうことなく、有機溶媒への溶解性および耐熱性が向上し、ラインエッジラフネスの少ない、優れたレジストパターンが得られる。
【０２７７】
環式炭化水素基を有する単量体単位は、これを含む重合体に高いドライエッチング耐性を付与するものである。特に、酸により脱離する保護基（環式炭化水素基が直接保護基になっていてもよい。）を含有するものは、波長１９３ｎｍのＡｒＦエキシマーレーザーを用いたフォトリソグラフィーにおける高い感度も付与することができる。環式炭化水素基を有する単量体単位は、必要に応じて、１種としても、２種以上としてもよい。
【０２７８】
環式炭化水素基を有する単量体単位としては、本発明の第１の重合体において例示したものと同様のものが挙げられ、好ましいものも同様である。
【０２７９】
親水性官能基を有する単量体単位は、これを含む重合体に基板に対する密着性を付与するものである。特に、酸により脱離する保護基を含有するものは、波長１９３ｎｍのＡｒＦエキシマーレーザーを用いたフォトリソグラフィーにおける高い感度も付与することができる。親水性官能基としては、例えば、末端ヒドロキシ基、アルキル置換エーテル基、δ−バレロラクトニル基、γ−ブチロラクトニル基等を挙げることができる。なお、上記の親水性官能基には、通常、疎水性に含まれるものもあるが、本発明において必要な親水性が得られればよいので、上記のものが含まれる。親水性官能基を有する単量体単位は、必要に応じて、１種としても、２種以上としてもよい。
【０２８０】
親水性官能基を有する単量体単位としては、本発明の第１の重合体において例示したものと同様のものが挙げられ、好ましいものも同様である。
【０２８１】
ラクトン構造を有する単量体単位は、これを含む重合体に高いドライエッチング耐性、および、基板に対する密着性を付与するものである。ラクトン構造を有する単量体単位は、必要に応じて、１種としても、２種以上としてもよい。
【０２８２】
ラクトン構造を有する単量体単位としては、本発明の第１の重合体において例示したものと同様のものが挙げられ、好ましいものも同様である。
【０２８３】
化学増幅型レジスト組成物用樹脂としては、中でも、式（１１）で表される構成単位１種以上と、式（８）、（９）または（１０）で表される構成単位１種以上とを含む重合体が好適である。式（１１）で表される構成単位１種以上と、式（８）、（９）または（１０）で表される構成単位１種以上とを含む重合体については、ＩＩＩ．本発明の第５の重合体において説明する。
【０２８４】
本発明の第３の重合体の質量平均分子量は特に限定されないが、レジスト組成物用樹脂として用いる場合、ドライエッチング耐性が向上してレジスト形状がよくなる点から１，０００以上であることが好ましく、また、レジスト溶液に対する溶解性が向上して解像度が向上する点から１００，０００以下であることが好ましい。
【０２８５】
ＩＩ．本発明の第４の重合体
本発明の第４の重合体は、下記式（１２）で表される構成単位１種以上を含むものである。重合体中の下記式（１２）で表される構成単位の比率は、５モル％以上が好ましい。
【０２８６】
【化３９】
2010077440.tif 000040
【０２８７】
式（１２）中、Ｗ４は直接結合または炭素数１〜６のメチレン鎖［−（ＣＨ２）ｎ−（ｎは０〜６の整数を表す）］を示し、Ｒ１７は水素原子またはメチル基を示し、Ｒ１８、Ｒ１９は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ１８とＲ１９とは、それらが結合している炭素原子とともに、炭素数４〜１６の環式炭化水素基を示す。Ｒ１８、Ｒ１９は同一であっても、異なっていてもよい。
ここで、前記炭素数１〜６のメチレン鎖は、置換基として、置換基を有していてもよい炭素数１〜３のアルキル基を有していてもよく、中に一つ以上のエーテル結合を有していてもよい。また、前記アルキル基および環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０２８８】
アルキル基および環式炭化水素基の置換基である、炭素数１〜６の直鎖もしくは分岐アルキル基の置換基としては、ヒドロキシ基、カルボキシ基、炭素数１〜６のアシル基、アミノ基等が挙げられる。置換基は一つであっても二つ以上であってもよく、二つ以上の置換基を有する場合、置換基は一種であっても、二種以上であってもよい。
【０２８９】
上記式（１２）中のＷ４としては、例えば、直接結合（Ｗ４に隣接した酸素原子および炭素原子が直接結合していることを表す）、ＣＨ２、ＣＨ２ＣＨ２、ＣＨ２ＣＨ２ＣＨ２、ＣＨ（ＣＨ３）ＣＨ２、ＣＨ２Ｏ、ＣＨ２ＣＨ２Ｏ、ＣＨ２ＣＨ（ＣＨ３）Ｏ、ＣＨ（ＣＨ３）ＣＨ２Ｏ、ＣＨ２ＣＨ２ＯＣＨ２ＣＨ２Ｏ、ＣＨ２ＣＨ（ＣＨ３）ＯＣＨ２ＣＨ（ＣＨ３）Ｏ、ＣＨ（ＣＨ３）ＣＨ２ＯＣＨ（ＣＨ３）ＣＨ２Ｏ等が挙げられる。
【０２９０】
これらの中でも、Ｗ４としては、重合体の保存安定性の点から、直接結合、ＣＨ２、ＣＨ２ＣＨ２Ｏ、ＣＨ２ＣＨ（ＣＨ３）Ｏが好ましい。
【０２９１】
上記式（１２）中のＲ１８、Ｒ１９としては、例えば、水素原子、メチル基、エチル基、プロピル基、イソプロピル基、ブチル基、ｔｅｒｔ−ブチル基、シクロペンチル基、シクロヘキシル基、シクロヘプチル基、２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基等が挙げられる。さらに、Ｒ１８、Ｒ１９としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０２９２】
また、上記式（１２）中のＲ１８とＲ１９とは、それらが結合している炭素原子とともに、炭素数４〜１６の環式炭化水素構造を形成していてもよい。そのような環式炭化水素構造としては、例えば、アダマンチリデン基、ノルボニリデン基等が挙げられる。さらに、これらの炭素数４〜１６の環式炭化水素構造が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されているもの等が挙げられる。置換基は一つであっても二つ以上であってもよく、二つ以上の置換基を有する場合、置換基は一種であっても、二種以上であってもよい。
【０２９３】
上記式（１２）で表される構成単位としては、レジスト組成物に使用したときのドライエッチング耐性に優れている点から、Ｒ１８が２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基などの炭素数４〜１６の橋かけ環式炭化水素基、または、炭素数４〜１６の橋かけ環式炭化水素基を置換基として有する炭素数１〜６の直鎖もしくは分岐アルキル基であり、Ｒ１９が水素原子、または、炭素数１〜６の直鎖もしくは分岐アルキル基であるものが好ましい。特に、Ｒ１８が２−ノルボルニル基または１−アダマンチル基であり、Ｒ１９がメチル基またはエチル基であるものがより好ましい。また、Ｒ１８とＲ１９とが、それらが結合している炭素原子とともに、アダマンチリデン基またはノルボニリデン基を形成しているものも好ましい。
【０２９４】
また、前述の通り、上記の化合物は、アルキル基および／または環式炭化水素基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、または、炭素数１〜６のアルコールでエステル化されたカルボキシ基等で置換されていてもよい。置換基は一つであっても二つ以上であってもよく、二つ以上の置換基を有する場合、置換基は一種であっても、二種以上であってもよい。
【０２９５】
これらの中でも、置換基としては、レジスト組成物に使用したときの光透過性に優れている点から、置換基を有していてもよい炭素数１〜６の直鎖もしくは分岐アルキル基、ヒドロキシ基、カルボキシ基、炭素数２〜６のアシル基、炭素数１〜６のアルコキシ基、または、炭素数１〜６のアルコールでエステル化されたカルボキシ基が好ましい。さらに、置換基としては、レジスト組成物に使用したときのドライエッチング耐性に優れている点から、メチル基、エチル基がより好ましく、また、レジスト組成物に使用したときの重合体の基板に対する密着性に優れている点から、ヒドロキシ基、ヒドロキシメチル基、ヒドロキシエチル基がより好ましい。
【０２９６】
上記式（１２）で表される構成単位１種以上を含む本発明の第４の重合体は、下記式（ＩＩ）で表される単量体を含むモノマー組成物を（共）重合して得られるものである。
【０２９７】
【化４０】
2010077440.tif 000041
【０２９８】
式（ＩＩ）中のＷ４、Ｒ１７、Ｒ１８、Ｒ１９は、それぞれ、式（１２）中のＷ４、Ｒ１７、Ｒ１８、Ｒ１９に対応している。
【０２９９】
上記式（ＩＩ）で表される単量体としては、例えば、下記式（ＩＩ−１）〜（ＩＩ−１８）で表される単量体などが挙げられる。式（ＩＩ−１）〜（ＩＩ−１８）中、Ｒ１７は上記式（ＩＩ）と同じであり、水素原子またはメチル基を示す。
【０３００】
【化４１】
2010077440.tif 000042
【０３０１】
【化４２】
2010077440.tif 000043
【０３０２】
上記式（ＩＩ）で表される単量体としては、中でも、レジスト組成物に使用したときのドライエッチング耐性に優れている点から、上記式（ＩＩ−１）〜（ＩＩ−９）で表される単量体が好ましい。
【０３０３】
上記式（ＩＩ）で表される単量体は、例えば、下記の工程（Scheme 2）にて製造することができる。
【０３０４】
【化４３】
2010077440.tif 000044
【０３０５】
２−アダマンタノン、１−アダマンチルメチルケトン、ノルカンファーおよびその誘導体などの原料ケトンは、市販のものや、公知の製造方法で合成したものが使用できる。
【０３０６】
酸性条件下でケトンとジオール、あるいは、ヒドロキシカルボン酸とから環状アセタールを合成する方法は広く知られている。反応溶媒としては、トルエン、シクロヘキサン、ヘキサン等の低極性溶媒が好ましい。また、収率を上げるために系内の水分を予め除去しておくことが好ましい。
【０３０７】
アルコールのエステル化反応は、通常のエステル化条件で行うことができる。反応剤としては、（メタ）アクリル酸ハロゲン化物、（メタ）アクリル酸無水物、（メタ）アクリル酸エステルおよび（メタ）アクリル酸などが挙げられる。また、酸、塩基、ルイス酸、酵素等のエステル化に用いられる触媒を用いることができる。
【０３０８】
この反応の生成物は、いくつかの構造異性体、幾何異性体、光学異性体を含む場合がある。本発明においては、異性体の混合物であっても、また、中間体を含んでいても使用することができる。必要ならば、得られた反応生成物は、蒸留、薄膜蒸留、再結晶、カラムクロマトグラフィーなどの公知の方法によって精製してもよい。
【０３０９】
本発明の第４の重合体は、上記一般式（ＩＩ）で示される単量体の単独重合体、あるいは、２種以上の上記一般式（ＩＩ）で示される単量体の共重合体であっても、上記一般式（ＩＩ）で示される単量体１種以上と上記式（ＩＩ）で表される単量体以外の単量体１種以上との共重合体であってもよい。また、共重合体の場合、各構成単位は任意のシーケンスを取り得る。したがって、この重合体は、ランダム共重合体であっても、交互共重合体であっても、ブロック共重合体であってもよい。
【０３１０】
本発明においては、上記式（ＩＩ）で表される単量体１種以上と、それ以外の公知の単量体１種以上とを共重合してもよい。共重合可能な単量体としては、これまでポジ型レジスト剤、ネガ型レジスト剤、反射防止膜材料、絶縁膜形成材料として公知のもの、例えば、耐ドライエッチング性向上基や酸解離性の溶解性基を有するアクリル酸誘導体、メタクリル酸誘導体や、アルカリ可溶性とするためのエチレン性二重結合を有するカルボン酸類（誘導体も含む）、アクリル樹脂の製造に用いられる公知の単量体などが挙げられる。共重合可能な単量体の具体例としては、本発明の第１の重合体において例示したものと同様のものが挙げられる。
【０３１１】
本発明の第４の重合体は、レジスト組成物材料、特に化学増幅型レジスト組成物材料に好適である。以下、本発明の第４の重合体が化学増幅型レジスト組成物用樹脂である場合について説明する。
【０３１２】
本発明の第１の重合体において記載したように、化学増幅型レジスト組成物用樹脂には、高感度を実現するために酸によりアルカリ水溶液に可溶となる性質と、高いドライエッチング耐性を実現するために炭素密度の高い構造とが要求される。本発明の第４の重合体は、優れた有機溶媒に対する溶解性、耐熱性を有し、さらにはラインエッジラフネスが少ない。このような重合体に、酸の作用でアルカリ水溶液に可溶となる性質の構造や、高いドライエッチング耐性を有する構造を導入することで、優れた化学増幅型レジスト組成物用樹脂が得られる。
【０３１３】
酸の作用で脱離しやすい官能基を有する構造、炭素密度の高い構造としては、本発明の第１の重合体において例示したものと同様のものが挙げられる。
【０３１４】
酸の作用で脱離しやすい官能基を有する構造、あるいは、炭素密度の高い構造を導入するためには、本発明の単量体と、このような構造を有する単量体とを共重合すればよい。
【０３１５】
このような構造を有する単量体としては、例えば、これまで化学増幅型レジスト組成物用樹脂の原料単量体として知られているものが使用可能である。本発明の重合体に用いる原料単量体は、リソグラフィーに使用される光源によって任意に選択される。
【０３１６】
例えば、ＫｒＦエキシマーレーザーや電子線を光源とする場合は、その高いエッチング耐性を考慮して、本発明の単量体とｐ−ヒドロキシスチレンあるいはその誘導体とを共重合した重合体が好適に用いられる。この場合、重合体中の本発明の単量体に由来する構成単位の比率は、５％以上であることが好ましく、また、６０％以下であることが好ましい。
【０３１７】
ＡｒＦエキシマーレーザーを光源とする場合は、本発明の単量体と環式炭化水素基を有する単量体とを共重合した重合体が好適である。環式炭化水素基を有する単量体を共重合することにより、高いエッチング耐性が得られる。
【０３１８】
中でも、本発明の単量体と、環式炭化水素基を有する単量体と、親水性官能基を有する単量体および／またはラクトン構造を有する単量体とを共重合して得られる重合体が好適である。
【０３１９】
本発明の第１の重合体において記載したように、環式炭化水素基を有する単量体と親水性官能基を有する単量体とを共重合して得られるアクリル系共重合体、または、環式炭化水素基を有する単量体とラクトン構造を有する単量体とを共重合して得られるアクリル系共重合体は、ＡｒＦエキシマーレーザーリソグラフィー用樹脂として好適であることが知られている。このような重合体に本発明の単量体単位を導入することにより、高感度、高解像度、高ドライエッチング耐性といったレジスト性能を損なうことなく、有機溶媒への溶解性および耐熱性が向上し、ラインエッジラフネスの少ない、優れたレジストパターンが得られる。
【０３２０】
環式炭化水素基を有する単量体単位は、これを含む重合体に高いドライエッチング耐性を付与するものである。特に、酸により脱離する保護基（環式炭化水素基が直接保護基になっていてもよい。）を含有するものは、波長１９３ｎｍのＡｒＦエキシマーレーザーを用いたフォトリソグラフィーにおける高い感度も付与することができる。環式炭化水素基を有する単量体単位は、必要に応じて、１種としても、２種以上としてもよい。
【０３２１】
環式炭化水素基を有する単量体単位としては、本発明の第１の重合体において例示したものと同様のものが挙げられ、好ましいものも同様である。
【０３２２】
親水性官能基を有する単量体単位は、これを含む重合体に基板に対する密着性を付与するものである。特に、酸により脱離する保護基を含有するものは、波長１９３ｎｍのＡｒＦエキシマーレーザーを用いたフォトリソグラフィーにおける高い感度も付与することができる。親水性官能基としては、例えば、末端ヒドロキシ基、アルキル置換エーテル基、δ−バレロラクトニル基、γ−ブチロラクトニル基等を挙げることができる。なお、上記の親水性官能基には、通常、疎水性に含まれるものもあるが、本発明において必要な親水性が得られればよいので、上記のものが含まれる。親水性官能基を有する単量体単位は、必要に応じて、１種としても、２種以上としてもよい。
【０３２３】
親水性官能基を有する単量体単位としては、本発明の第１の重合体において例示したものと同様のものが挙げられ、好ましいものも同様である。
【０３２４】
ラクトン構造を有する単量体単位は、これを含む重合体に高いドライエッチング耐性、および、基板に対する密着性を付与するものである。ラクトン構造を有する単量体単位は、必要に応じて、１種としても、２種以上としてもよい。
【０３２５】
ラクトン構造を有する単量体単位としては、本発明の第１の重合体において例示したものと同様のものが挙げられ、好ましいものも同様である。
【０３２６】
化学増幅型レジスト組成物用樹脂としては、中でも、式（１２）で表される構成単位１種以上と、式（８）、（９）または（１０）で表される構成単位１種以上とを含む重合体が好適である。式（１２）で表される構成単位１種以上と、式（８）、（９）または（１０）で表される構成単位１種以上とを含む重合体については、ＩＩＩ．本発明の第５の重合体において説明する。
【０３２７】
本発明の第４の重合体の質量平均分子量は特に限定されないが、レジスト組成物用樹脂として用いる場合、ドライエッチング耐性が向上してレジスト形状がよくなる点から１，０００以上であることが好ましく、また、レジスト溶液に対する溶解性が向上して解像度が向上する点から１００，０００以下であることが好ましい。
【０３２８】
ＩＩＩ．本発明の第５の重合体
本発明の第５の重合体は、下記式（１３）で表される構成単位１種以上と、下記式（８）、（９）または（１０）で表される構成単位１種以上とを含むものである。
【０３２９】
【化４４】
2010077440.tif 000045
【０３３０】
式（１３）中、Ｗ５は直接結合または炭素数１〜６のメチレン鎖［−（ＣＨ２）ｘ−（ｘは０〜６の整数を表す）］を示し、Ｗ６は直接結合または炭素数１〜３のメチレン鎖［−（ＣＨ２）ｙ−（ｙは０〜３の整数を表す）］を示し、Ｗ７は炭素数１〜３のメチレン鎖［−（ＣＨ２）ｚ−（ｚは１〜３の整数を表す）］を示し、Ｒ２０は水素原子またはメチル基を示し、Ｒ２１、Ｒ２２は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ２１とＲ２２とは、それらが結合している炭素原子とともに、炭素数４〜１６の環式炭化水素基を示す。Ｒ２１、Ｒ２２は同一であっても、異なっていてもよい。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０３３１】
【化４５】
2010077440.tif 000046
【０３３２】
式（８）中、Ｒ８は水素原子またはメチル基を示し、Ｒ９は炭素数１〜６の直鎖もしくは分岐アルキル基、炭素数４〜８の環式炭化水素基、または、炭素数４〜１６の橋かけ環式炭化水素基を示す。
ここで、前記アルキル基、環式炭化水素基および橋かけ環式炭化水素基は、無置換のものでもよく、また、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０３３３】
【化４６】
2010077440.tif 000047
【０３３４】
式（９）中、Ｒ１０は水素原子またはメチル基を示し、Ｒ１１は水素原子、親水性官能基、親水性官能基を有する炭素数１〜６の直鎖もしくは分岐アルキル基、親水性官能基を有する炭素数４〜８の環式炭化水素基、または、親水性官能基を有する炭素数４〜１６の橋かけ環式炭化水素基を示す。
ここで、前記アルキル基、環式炭化水素基、橋かけ環式炭化水素基および親水性官能基は、無置換のものでもよく、また、置換基を有していてもよい炭素数１〜６の直鎖もしくは分岐アルキル基、ヒドロキシ基、カルボキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０３３５】
なお、式（９）中の親水性官能基としては、例えば、ヒドロキシ基、カルボキシ基、アミノ基などの極性の高い基、および、ケトン、酸無水物、エステル、エーテル、ラクトン、イミド、アミドなどの構造を有する直鎖もしくは分岐アルキル基、環状化合物などが挙げられる。親水性官能基を有する化合物には、骨格の一部がケトン、酸無水物、エステル、エーテル、ラクトン、イミド、アミドなどの構造に置換された炭素数４〜８の単環式飽和炭化水素基、炭素数４〜１６の橋かけ環式炭化水素基も含まれる。上記の親水性官能基には、通常、疎水性に含まれるものもあるが、本発明を使用したレジスト剤組成物において必要な親水性が得られればよいので、上記のものが含まれる。
【０３３６】
【化４７】
2010077440.tif 000048
【０３３７】
式（１０）中、Ｒ１２、Ｒ１３は、それぞれ、水素原子、メチル基またはエチル基を示し、ｑは１〜４の整数を示す。Ｒ１２、Ｒ１３は同一であっても、異なっていてもよい。
ここで、ＣｑＨ２ｑは、炭素数１〜４のメチレン鎖［−（ＣＨ２）ｑ−（ｑは１〜４の整数を表す）］を示す。
【０３３８】
本発明の第５の重合体において、構成単位（１３）、（８）、（９）および（１０）は、それぞれ、全て同じである必要はなく、上記のような一般式で示されるものであれば２種以上が混在するものであってもよい。また、この重合体において、各構成単位は任意のシーケンスを取り得る。したがって、この重合体は、ランダム共重合体であっても、交互共重合体であっても、ブロック共重合体であってもよい。
【０３３９】
アルキル基、環式炭化水素基、橋かけ環式炭化水素基および親水性官能基の置換基である、炭素数１〜６の直鎖もしくは分岐アルキル基の置換基としては、ヒドロキシ基、カルボキシ基、炭素数１〜６のアシル基、アミノ基等が挙げられる。置換基は一つであっても二つ以上であってもよく、二つ以上の置換基を有する場合、置換基は一種であっても、二種以上であってもよい。
【０３４０】
上記式（１３）中のＷ５としては、例えば、直接結合（Ｗ５に隣接した酸素原子および炭素原子が直接結合していることを表す）、ＣＨ２、ＣＨ２ＣＨ２、ＣＨ２ＣＨ２ＣＨ２、ＣＨ（ＣＨ３）ＣＨ２、ＣＨ２Ｏ、ＣＨ２ＣＨ２Ｏ、ＣＨ２ＣＨ（ＣＨ３）Ｏ、ＣＨ（ＣＨ３）ＣＨ２Ｏ、ＣＨ２ＣＨ２ＯＣＨ２ＣＨ２Ｏ、ＣＨ２ＣＨ（ＣＨ３）ＯＣＨ２ＣＨ（ＣＨ３）Ｏ、ＣＨ（ＣＨ３）ＣＨ２ＯＣＨ（ＣＨ３）ＣＨ２Ｏ等が挙げられる。
【０３４１】
これらの中でも、Ｗ５としては、重合体の保存安定性の点から、直接結合、ＣＨ２、ＣＨ２ＣＨ２Ｏ、ＣＨ２ＣＨ（ＣＨ３）Ｏが好ましい。
【０３４２】
上記式（１３）中のＷ６としては、例えば、直接結合（Ｗ６に隣接した酸素原子および炭素原子が直接結合していることを表す）、ＣＨ２、Ｃ（Ｏ）、ＣＨ２ＣＨ２、ＣＨ２Ｃ（Ｏ）、ＣＨ２ＣＨ２ＣＨ２、ＣＨ２Ｃ（Ｏ）ＣＨ２等が挙げられる。
【０３４３】
これらの中でも、Ｗ６としては、重合体の保存安定性の点から、直接結合、ＣＨ２、Ｃ（Ｏ）、ＣＨ２Ｃ（Ｏ）が好ましい。
【０３４４】
上記式（１３）中のＷ７としては、例えば、ＣＨ２、Ｃ（Ｏ）、ＣＨ２ＣＨ２、ＣＨ２Ｃ（Ｏ）、ＣＨ２ＣＨ２ＣＨ２、ＣＨ２Ｃ（Ｏ）ＣＨ２等が挙げられる。
【０３４５】
これらの中でも、Ｗ７としては、重合体の保存安定性の点から、ＣＨ２、Ｃ（Ｏ）、ＣＨ２Ｃ（Ｏ）が好ましい。
【０３４６】
上記式（１３）中のＲ２１、Ｒ２２としては、例えば、水素原子、メチル基、エチル基、プロピル基、イソプロピル基、ブチル基、ｔｅｒｔ−ブチル基、シクロペンチル基、シクロヘキシル基、シクロヘプチル基、２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基等が挙げられる。さらに、Ｒ２１、Ｒ２２としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０３４７】
また、上記式（１３）中のＲ２１とＲ２２とは、それらが結合している炭素原子とともに、炭素数４〜１６の環式炭化水素構造を形成していてもよい。そのような環式炭化水素構造としては、例えば、アダマンチリデン基、ノルボニリデン基、シクロヘキシリデン等が挙げられる。さらに、これらの炭素数４〜１６の環式炭化水素構造が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されているもの等が挙げられる。置換基は一つであっても二つ以上であってもよく、二つ以上の置換基を有する場合、置換基は一種であっても、二種以上であってもよい。
【０３４８】
上記式（１３）で表される構成単位としては、Ｒ２１が水素原子、メチル基またはエチル基であり、Ｒ２２がシクロペンチル基、シクロヘキシル基またはシクロヘプチル基であるもの、および、Ｒ２１とＲ２２とが、それらが結合している炭素原子とともに、炭素数５〜１２の環式炭化水素基を形成しているものが好ましい。中でも、上記式（１１）または式（１２）で表される構成単位が特に好ましい。
【０３４９】
上記式（８）で表される構成単位は、シクロヘキシル（メタ）アクリレート、１−イソボルニル（メタ）アクリレート、アダマンチル（メタ）アクリレート、トリシクロデカニル（メタ）アクリレート、ジシクロペンチル（メタ）アクリレート、２−（メタ）アクリロイルオキシ−２−メチルアダマンタン、２−（メタ）アクリロイルオキシ−２−エチルアダマンタン、および、これらの単量体の環式炭化水素基上にアルキル基、ヒドロキシ基、カルボキシ基等の置換基を有する誘導体などを共重合することにより得られる。
【０３５０】
上記式（８）で表される構成単位としては、中でも、レジスト組成物材料に使用したときの感度および解像度の点から、２−（メタ）アクリロイルオキシ−２−メチルアダマンタン、２−（メタ）アクリロイルオキシ−２−エチルアダマンタンに由来する構成単位が好ましい。
【０３５１】
上記式（９）で表される構成単位は、親水性官能基を有する単量体、例えば、末端ヒドロキシ基を有する（メタ）アクリレート、アルキル置換エーテル基を有する（メタ）アクリレート、δ−バレロラクトニル基を有する（メタ）アクリレート、γ−ブチロラクトニル基を有する（メタ）アクリレート、および、これらの単量体の親水性官能基上にアルキル基、ヒドロキシ基、カルボキシ基等の置換基を有する誘導体、あるいは、シクロヘキシル（メタ）アクリレート、１−イソボルニル（メタ）アクリレート、アダマンチル（メタ）アクリレート、トリシクロデカニル（メタ）アクリレート、ジシクロペンチル（メタ）アクリレート、２−（メタ）アクリロイルオキシ−２−メチルアダマンタン、２−（メタ）アクリロイルオキシ−２−エチルアダマンタン等の環式炭化水素基上にヒドロキシ基、カルボキシ基等の親水性官能基を有する単量体などを共重合することにより得られる。このような単量体として、具体的には、（メタ）アクリル酸２−ヒドロキシエチル、（メタ）アクリル酸２−ヒドロキシプロピル、（メタ）アクリル酸４−ヒドロキシブチル、（メタ）アクリル酸２−メトキシエチル、（メタ）アクリル酸２−エトキシエチル、１−メタクリロイルオキシ−３−ヒドロキシアダマンタン、β−（メタ）アクリロイルオキシ−β−メチル−δ−バレロラクトン、β−（メタ）アクリロイルオキシ−γ−ブチロラクトン、β−（メタ）アクリロイルオキシ−β−メチル−γ−ブチロラクトン、α−（メタ）アクリロイルオキシ−γ−ブチロラクトン、２−（１−（メタ）アクリロイルオキシ）エチル−４−ブタノリド、パントラクトン（メタ）アクリレート、８−メタクリロイルオキシ−３−オキサトリシクロ［５．２．１．０２，６］デカン−２−オン、９−メタクリロイルオキシ−３−オキサトリシクロ［５．２．１．０２，６］デカン−２−オン等が挙げられる。
【０３５２】
上記式（９）で表される構成単位としては、中でも、レジスト組成物材料に使用したときの重合体の基板に対する密着性の点から、１−メタクリロイルオキシ−３−ヒドロキシアダマンタン、８−メタクリロイルオキシ−３−オキサトリシクロ［５．２．１．０２，６］デカン−２−オン、９−メタクリロイルオキシ−３−オキサトリシクロ［５．２．１．０２，６］デカン−２−オンに由来する構成単位が好ましい。
【０３５３】
上記式（１０）で表される構成単位は、４〜８員環のα−メチレンラクトン、および、そのラクトン環炭素上にアルキル基、ヒドロキシ基、カルボキシ基等の置換基を有する誘導体などを共重合することにより得られる。
【０３５４】
上記式（１０）で表される構成単位としては、中でも、レジスト組成物材料に使用したときの感度および解像度の点から、α−メチレン−γ−ブチロラクトン、および、そのγ位炭素上にメチル基、エチル基等の置換基を有する誘導体、例えばα−メチレン−γ−ブチロラクトン、α−メチレン−γ−メチル−γ−ブチロラクトン、α−メチレン−γ−エチル−γ−ブチロラクトン、４，４−ジメチル−２−メチレン−４−ブタノライドに由来する構成単位が好ましい。
【０３５５】
重合体中の上記式（１３）で示される構成単位の比率は、重合体の有機溶剤への溶解性および耐熱性をより向上させ、ラインエッジラフネスをより低減する点から、５モル％以上が好ましい。また、重合体中の上記式（１３）で示される構成単位の比率は、感度および解像度を低下させない点から、５０モル％以下が好ましい。
【０３５６】
重合体中の上記式（８）で示される構成単位の比率は、感度および解像度をより高める点から、３０モル％以上が好ましい。また、重合体中の上記式（８）で示される構成単位の比率は、有機溶剤への溶解性を低下させない点から、７０モル％以下が好ましい。
【０３５７】
重合体中の上記式（９）で示される構成単位の比率は、ドライエッチング耐性を低下させない点から、７０モル％以下が好ましい。
【０３５８】
重合体中の上記式（１０）で示される構成単位の比率は、感度および解像度を低下させない点から、６０モル％以下が好ましい。
【０３５９】
本発明の第５の重合体は、レジスト組成物材料、特に化学増幅型レジスト組成物材料に好適である。本発明の第５の重合体は、特に、感度、解像度などの点に優れている。
【０３６０】
また、本発明の第５の重合体は、上記式（１３）、（８）〜（１０）で表される構成単位以外に、公知の単量体に由来する構成単位１種以上を含んでいてもよい。共重合可能な単量体、あるいは、構成単位の具体例としては、本発明の第１の重合体において例示したものと同様のものが挙げられる。
【０３６１】
本発明の第５の重合体の質量平均分子量は特に限定されないが、レジスト組成物用樹脂として用いる場合、ドライエッチング耐性が向上してレジスト形状がよくなる点から１，０００以上であることが好ましく、また、レジスト溶液に対する溶解性が向上して解像度が向上する点から１００，０００以下であることが好ましい。
【０３６２】
６．本発明のレジスト組成物に用いるその他のレジスト用重合体
本発明のレジスト組成物に用いるレジスト用重合体として、本発明の第２の重合体以外の上記式（７）で表される構成単位１種以上を含む重合体（第６の重合体）、または、本発明の第５の重合体以外の上記式（１３）で表される構成単位１種以上を含む重合体（第７の重合体）を用いてもよい。上記式（７）で表される構成単位１種以上を含む重合体１種以上を含有する本発明のレジスト組成物、および、上記式（１３）で表される構成単位１種以上を含む重合体１種以上を含有する本発明のレジスト組成物も、十分な感度、解像度、ドライエッチング耐性を備えた上に、ラインエッジラフネスが少ないものである。
【０３６３】
Ｉ．本発明の第６の重合体
本発明の第６の重合体は、下記式（７）で表される構成単位１種以上を含むものである。本発明の第６の重合体は、下記式（７）で表される構成単位１種からなる単独重合体、あるいは、下記式（７）で表される構成単位２種以上からなる共重合体であっても、下記式（７）で表される構成単位１種以上と下記式（７）で表される構成単位以外の構成単位１種以上とからなる共重合体であってもよい。また、共重合体の場合、各構成単位は任意のシーケンスを取り得る。したがって、この重合体は、ランダム共重合体であっても、交互共重合体であっても、ブロック共重合体であってもよい。重合体中の下記式（７）で表される構成単位の比率は、５モル％以上が好ましい。
【０３６４】
【化４８】
2010077440.tif 000049
【０３６５】
式（７）中、Ｒ６、Ｒ７は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ６とＲ７とは、それらが結合している炭素原子とともに、炭素数４〜１６の環式炭化水素基を示す。Ｒ６、Ｒ７は同一であっても、異なっていてもよい。
ここで、前記アルキル基および環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０３６６】
アルキル基および環式炭化水素基の置換基である、炭素数１〜６の直鎖もしくは分岐アルキル基の置換基としては、ヒドロキシ基、カルボキシ基、炭素数１〜６のアシル基、アミノ基等が挙げられる。置換基は一つであっても二つ以上であってもよく、二つ以上の置換基を有する場合、置換基は一種であっても、二種以上であってもよい。
【０３６７】
上記式（７）中のＲ６、Ｒ７としては、例えば、水素原子、メチル基、エチル基、プロピル基、イソプロピル基、ブチル基、ｔｅｒｔ−ブチル基、シクロペンチル基、シクロヘキシル基、シクロヘプチル基、２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基等が挙げられる。さらに、Ｒ６、Ｒ７としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０３６８】
また、上記式（７）中のＲ６とＲ７とは、それらが結合している炭素原子とともに、炭素数４〜１６の環式炭化水素構造を形成していてもよい。そのような環式炭化水素構造としては、例えば、アダマンチリデン基、ノルボニリデン基、シクロヘキシリデン等が挙げられる。さらに、これらの炭素数４〜１６の環式炭化水素構造が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０３６９】
上記式（７）で表される構成単位としては、Ｒ６が水素原子、メチル基またはエチル基であり、Ｒ７がシクロペンチル基、シクロヘキシル基またはシクロヘプチル基であるもの、および、Ｒ６とＲ７とが、それらが結合している炭素原子とともに、炭素数５〜８の環式炭化水素基を形成しているものが好ましい。
【０３７０】
本発明の第６の重合体は、上記式（７）で表される構成単位以外の構成単位１種以上を含んでいてもよい。本発明の第６の重合体において共重合可能な単量体としては、これまでポジ型レジスト剤、ネガ型レジスト剤、反射防止膜材料、絶縁膜形成材料として公知のもの、例えば、耐ドライエッチング性向上基や酸解離性の溶解性基を有するアクリル酸誘導体、メタクリル酸誘導体や、アルカリ可溶性とするためのエチレン性二重結合を有するカルボン酸類（誘導体も含む）、アクリル樹脂の製造に用いられる公知の単量体などが挙げられる。共重合可能な単量体の具体例としては、本発明の第１の重合体において例示したものと同様のものが挙げられる。
【０３７１】
本発明の第１の重合体において記載したように、化学増幅型レジスト組成物用樹脂には、高感度を実現するために酸によりアルカリ水溶液に可溶となる性質と、高いドライエッチング耐性を実現するために炭素密度の高い構造とが要求される。本発明の第６の重合体は、優れた有機溶媒に対する溶解性、耐熱性を有し、さらにはラインエッジラフネスが少ない。このような重合体に、酸の作用でアルカリ水溶液に可溶となる性質の構造や、高いドライエッチング耐性を有する構造を導入することで、優れた化学増幅型レジスト組成物用樹脂が得られる。
【０３７２】
酸の作用で脱離しやすい官能基を有する構造、炭素密度の高い構造としては、本発明の第１の重合体において例示したものと同様のものが挙げられる。
【０３７３】
酸の作用で脱離しやすい官能基を有する構造、あるいは、炭素密度の高い構造を導入するためには、本発明の単量体と、このような構造を有する単量体とを共重合すればよい。
【０３７４】
このような構造を有する単量体としては、例えば、これまで化学増幅型レジスト組成物用樹脂の原料単量体として知られているものが使用可能である。本発明の重合体に用いる原料単量体は、リソグラフィーに使用される光源によって任意に選択される。
【０３７５】
例えば、ＫｒＦエキシマーレーザーや電子線を光源とする場合は、その高いエッチング耐性を考慮して、本発明の単量体とｐ−ヒドロキシスチレンあるいはその誘導体とを共重合した重合体が好適に用いられる。この場合、重合体中の本発明の単量体に由来する構成単位の比率は、５％以上であることが好ましく、また、６０％以下であることが好ましい。
【０３７６】
ＡｒＦエキシマーレーザーを光源とする場合は、本発明の単量体と環式炭化水素基を有する単量体とを共重合した重合体が好適である。環式炭化水素基を有する単量体を共重合することにより、高いエッチング耐性が得られる。
【０３７７】
中でも、本発明の単量体と、環式炭化水素基を有する単量体と、親水性官能基を有する単量体および／またはラクトン構造を有する単量体とを共重合して得られる重合体が好適である。
【０３７８】
本発明の第１の重合体において記載したように、環式炭化水素基を有する単量体と親水性官能基を有する単量体とを共重合して得られるアクリル系共重合体、または、環式炭化水素基を有する単量体とラクトン構造を有する単量体とを共重合して得られるアクリル系共重合体は、ＡｒＦエキシマーレーザーリソグラフィー用樹脂として好適であることが知られている。このような重合体に本発明の単量体単位を導入することにより、高感度、高解像度、高ドライエッチング耐性といったレジスト性能を損なうことなく、有機溶媒への溶解性および耐熱性が向上し、ラインエッジラフネスの少ない、優れたレジストパターンが得られる。
【０３７９】
環式炭化水素基を有する単量体単位は、これを含む重合体に高いドライエッチング耐性を付与するものである。特に、酸により脱離する保護基（環式炭化水素基が直接保護基になっていてもよい。）を含有するものは、波長１９３ｎｍのＡｒＦエキシマーレーザーを用いたフォトリソグラフィーにおける高い感度も付与することができる。環式炭化水素基を有する単量体単位は、必要に応じて、１種としても、２種以上としてもよい。
【０３８０】
環式炭化水素基を有する単量体単位としては、本発明の第１の重合体において例示したものと同様のものが挙げられ、好ましいものも同様である。
【０３８１】
親水性官能基を有する単量体単位は、これを含む重合体に基板に対する密着性を付与するものである。特に、酸により脱離する保護基を含有するものは、波長１９３ｎｍのＡｒＦエキシマーレーザーを用いたフォトリソグラフィーにおける高い感度も付与することができる。親水性官能基としては、例えば、末端ヒドロキシ基、アルキル置換エーテル基、δ−バレロラクトニル基、γ−ブチロラクトニル基等を挙げることができる。なお、上記の親水性官能基には、通常、疎水性に含まれるものもあるが、本発明において必要な親水性が得られればよいので、上記のものが含まれる。親水性官能基を有する単量体単位は、必要に応じて、１種としても、２種以上としてもよい。
【０３８２】
親水性官能基を有する単量体単位としては、本発明の第１の重合体において例示したものと同様のものが挙げられ、好ましいものも同様である。
【０３８３】
ラクトン構造を有する単量体単位は、これを含む重合体に高いドライエッチング耐性、および、基板に対する密着性を付与するものである。ラクトン構造を有する単量体単位は、必要に応じて、１種としても、２種以上としてもよい。
【０３８４】
ラクトン構造を有する単量体単位としては、本発明の第１の重合体において例示したものと同様のものが挙げられ、好ましいものも同様である。
【０３８５】
本発明の第６の重合体の質量平均分子量は特に限定されないが、ドライエッチング耐性が向上してレジスト形状がよくなる点から１，０００以上であることが好ましく、また、レジスト溶液に対する溶解性が向上して解像度が向上する点から１００，０００以下であることが好ましい。
【０３８６】
ＩＩ．本発明の第７の重合体
本発明の第７の重合体は、下記式（１３）で表される構成単位１種以上を含むものである。本発明の第７の重合体は、下記式（１３）で表される構成単位１種からなる単独重合体、あるいは、下記式（１３）で表される構成単位２種以上からなる共重合体であっても、下記式（１３）で表される構成単位１種以上と下記式（１３）で表される構成単位以外の構成単位１種以上とからなる共重合体であってもよい。また、共重合体の場合、各構成単位は任意のシーケンスを取り得る。したがって、この重合体は、ランダム共重合体であっても、交互共重合体であっても、ブロック共重合体であってもよい。重合体中の下記式（１３）で表される構成単位の比率は、５モル％以上が好ましい。
【０３８７】
【化４９】
2010077440.tif 000050
【０３８８】
式（１３）中、Ｗ５は直接結合または炭素数１〜６のメチレン鎖［−（ＣＨ２）ｘ−（ｘは０〜６の整数を表す）］を示し、Ｗ６は直接結合または炭素数１〜３のメチレン鎖［−（ＣＨ２）ｙ−（ｙは０〜３の整数を表す）］を示し、Ｗ７は炭素数１〜３のメチレン鎖［−（ＣＨ２）ｚ−（ｚは１〜３の整数を表す）］を示し、Ｒ２０は水素原子またはメチル基を示し、Ｒ２１、Ｒ２２は、それぞれ、水素原子、炭素数１〜６の直鎖もしくは分岐アルキル基、炭素数４〜１６の環式炭化水素基、または、置換基として炭素数４〜１６の環式炭化水素基を有する炭素数１〜６の直鎖もしくは分岐アルキル基を示すか、あるいは、Ｒ２１とＲ２２とは、それらが結合している炭素原子とともに、炭素数４〜１６の環式炭化水素基を示す。Ｒ２１、Ｒ２２は同一であっても、異なっていてもよい。
ここで、前記炭素数１〜６のメチレン鎖は、置換基として、置換基を有していてもよい炭素数１〜３のアルキル基を有していてもよく、中に一つ以上のエーテル結合を有していてもよい。前記炭素数１〜３のメチレン鎖は、中にカルボニル基を有していてもよい。また、前記アルキル基および環式炭化水素基は、無置換のものでもよく、また、置換基を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基を有していてもよい。二つ以上の置換基を有する場合、置換基は一種であっても、二種以上であってもよい。
【０３８９】
アルキル基および環式炭化水素基の置換基である、炭素数１〜６の直鎖もしくは分岐アルキル基の置換基としては、ヒドロキシ基、カルボキシ基、炭素数１〜６のアシル基、アミノ基等が挙げられる。置換基は一つであっても二つ以上であってもよく、二つ以上の置換基を有する場合、置換基は一種であっても、二種以上であってもよい。
【０３９０】
上記式（１３）中のＷ５としては、例えば、直接結合（Ｗ５に隣接した酸素原子および炭素原子が直接結合していることを表す）、ＣＨ２、ＣＨ２ＣＨ２、ＣＨ２ＣＨ２ＣＨ２、ＣＨ（ＣＨ３）ＣＨ２、ＣＨ２Ｏ、ＣＨ２ＣＨ２Ｏ、ＣＨ２ＣＨ（ＣＨ３）Ｏ、ＣＨ（ＣＨ３）ＣＨ２Ｏ、ＣＨ２ＣＨ２ＯＣＨ２ＣＨ２Ｏ、ＣＨ２ＣＨ（ＣＨ３）ＯＣＨ２ＣＨ（ＣＨ３）Ｏ、ＣＨ（ＣＨ３）ＣＨ２ＯＣＨ（ＣＨ３）ＣＨ２Ｏ等が挙げられる。
【０３９１】
これらの中でも、Ｗ５としては、重合体の保存安定性の点から、直接結合、ＣＨ２、ＣＨ２ＣＨ２Ｏ、ＣＨ２ＣＨ（ＣＨ３）Ｏが好ましい。
【０３９２】
上記式（１３）中のＷ６としては、例えば、直接結合（Ｗ６に隣接した酸素原子および炭素原子が直接結合していることを表す）、ＣＨ２、Ｃ（Ｏ）、ＣＨ２ＣＨ２、ＣＨ２Ｃ（Ｏ）、ＣＨ２ＣＨ２ＣＨ２、ＣＨ２Ｃ（Ｏ）ＣＨ２等が挙げられる。
【０３９３】
これらの中でも、Ｗ６としては、重合体の保存安定性の点から、直接結合、ＣＨ２、Ｃ（Ｏ）、ＣＨ２Ｃ（Ｏ）が好ましい。
【０３９４】
上記式（１３）中のＷ７としては、例えば、ＣＨ２、Ｃ（Ｏ）、ＣＨ２ＣＨ２、ＣＨ２Ｃ（Ｏ）、ＣＨ２ＣＨ２ＣＨ２、ＣＨ２Ｃ（Ｏ）ＣＨ２等が挙げられる。
【０３９５】
これらの中でも、Ｗ７としては、重合体の保存安定性の点から、ＣＨ２、Ｃ（Ｏ）、ＣＨ２Ｃ（Ｏ）が好ましい。
【０３９６】
上記式（１３）中のＲ２１、Ｒ２２としては、例えば、水素原子、メチル基、エチル基、プロピル基、イソプロピル基、ブチル基、ｔｅｒｔ−ブチル基、シクロペンチル基、シクロヘキシル基、シクロヘプチル基、２−ノルボルニル基、１−アダマンチル基、１−アダマンタンメチル基、１−アダマンタンエチル基、２−アダマンチル基、２−アダマンタンメチル基、２−アダマンタンエチル基、２−アダマンタノニル基等が挙げられる。さらに、Ｒ２１、Ｒ２２としては、これらの基が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されている構造等が挙げられる。置換基は一つであっても二つ以上であってもよく、二つ以上の置換基を有する場合、置換基は一種であっても、二種以上であってもよい。
【０３９７】
また、上記式（１３）中のＲ２１とＲ２２とは、それらが結合している炭素原子とともに、炭素数４〜１６の環式炭化水素構造を形成していてもよい。そのような環式炭化水素構造としては、例えば、アダマンチリデン基、ノルボニリデン基、シクロヘキシリデン等が挙げられる。さらに、これらの炭素数４〜１６の環式炭化水素構造が、置換基（ヒドロキシ基、カルボキシ基、炭素数１〜６のアルコールでエステル化されたカルボキシ基、炭素数１〜６のアシル基、アミノ基等）を有していてもよい炭素数１〜６の直鎖もしくは分岐アルキル基、ヒドロキシ基、カルボキシ基、炭素数２〜６のアシル基、炭素数１〜６のアルコキシ基、および、炭素数１〜６のアルコールでエステル化されたカルボキシ基からなる群より選ばれる少なくとも一つの置換基で置換されているもの等が挙げられる。置換基は一つであっても二つ以上であってもよく、二つ以上の置換基を有する場合、置換基は一種であっても、二種以上であってもよい。
【０３９８】
上記式（１３）で表される構成単位としては、Ｒ２１が水素原子、メチル基またはエチル基であり、Ｒ２２がシクロペンチル基、シクロヘキシル基またはシクロヘプチル基であるもの、および、Ｒ２１とＲ２２とが、それらが結合している炭素原子とともに、炭素数５〜１２の環式炭化水素基を形成しているものが好ましい。
【０３９９】
本発明の第７の重合体は、上記式（１３）で表される構成単位以外の構成単位１種以上を含んでいてもよい。本発明の第７の重合体において共重合可能な単量体としては、これまでポジ型レジスト剤、ネガ型レジスト剤、反射防止膜材料、絶縁膜形成材料として公知のもの、例えば、耐ドライエッチング性向上基や酸解離性の溶解性基を有するアクリル酸誘導体、メタクリル酸誘導体や、アルカリ可溶性とするためのエチレン性二重結合を有するカルボン酸類（誘導体も含む）、アクリル樹脂の製造に用いられる公知の単量体などが挙げられる。共重合可能な単量体の具体例としては、本発明の第１の重合体において例示したものと同様のものが挙げられる。
【０４００】
本発明の第１の重合体において記載したように、化学増幅型レジスト組成物用樹脂には、高感度を実現するために酸によりアルカリ水溶液に可溶となる性質と、高いドライエッチング耐性を実現するために炭素密度の高い構造とが要求される。本発明の第７の重合体は、優れた有機溶媒に対する溶解性、耐熱性を有し、さらにはラインエッジラフネスが少ない。このような重合体に、酸の作用でアルカリ水溶液に可溶となる性質の構造や、高いドライエッチング耐性を有する構造を導入することで、優れた化学増幅型レジスト組成物用樹脂が得られる。
【０４０１】
酸の作用で脱離しやすい官能基を有する構造、炭素密度の高い構造としては、本発明の第１の重合体において例示したものと同様のものが挙げられる。
【０４０２】
酸の作用で脱離しやすい官能基を有する構造、あるいは、炭素密度の高い構造を導入するためには、本発明の単量体と、このような構造を有する単量体とを其重合すればよい。
【０４０３】
このような構造を有する単量体としては、例えば、これまで化学増幅型レジスト組成物用樹脂の原料単量体として知られているものが使用可能である。本発明の重合体に用いる原料単量体は、リソグラフィーに使用される光源によって任意に選択される。
【０４０４】
例えば、ＫｒＦエキシマーレーザーや電子線を光源とする場合は、その高いエッチング耐性を考慮して、本発明の単量体とｐ−ヒドロキシスチレンあるいはその誘導体とを共重合した重合体が好適に用いられる。この場合、重合体中の本発明の単量体に由来する構成単位の比率は、５％以上であることが好ましく、また、６０％以下であることが好ましい。
【０４０５】
ＡｒＦエキシマーレーザーを光源とする場合は、本発明の単量体と環式炭化水素基を有する単量体とを共重合した重合体が好適である。環式炭化水素基を有する単量体を共重合することにより、高いエッチング耐性が得られる。
【０４０６】
中でも、本発明の単量体と、環式炭化水素基を有する単量体と、親水性官能基を有する単量体および／またはラクトン構造を有する単量体とを共重合して得られる重合体が好適である。
【０４０７】
本発明の第１の重合体において記載したように、環式炭化水素基を有する単量体と親水性官能基を有する単量体とを共重合して得られるアクリル系共重合体、または、環式炭化水素基を有する単量体とラクトン構造を有する単量体とを共重合して得られるアクリル系共重合体は、ＡｒＦエキシマーレーザーリソグラフィー用樹脂として好適であることが知られている。このような重合体に本発明の単量体単位を導入することにより、高感度、高解像度、高ドライエッチング耐性といったレジスト性能を損なうことなく、有機溶媒への溶解性および耐熱性が向上し、ラインエッジラフネスの少ない、優れたレジストパターンが得られる。
【０４０８】
環式炭化水素基を有する単量体単位は、これを含む重合体に高いドライエッチング耐性を付与するものである。特に、酸により脱離する保護基（環式炭化水素基が直接保護基になっていてもよい。）を含有するものは、波長１９３ｎｍのＡｒＦエキシマーレーザーを用いたフォトリソグラフィーにおける高い感度も付与することができる。環式炭化水素基を有する単量体単位は、必要に応じて、１種としても、２種以上としてもよい。
【０４０９】
環式炭化水素基を有する単量体単位としては、本発明の第１の重合体において例示したものと同様のものが挙げられ、好ましいものも同様である。
【０４１０】
親水性官能基を有する単量体単位は、これを含む重合体に基板に対する密着性を付与するものである。特に、酸により脱離する保護基を含有するものは、波長１９３ｎｍのＡｒＦエキシマーレーザーを用いたフォトリソグラフィーにおける高い感度も付与することができる。親水性官能基としては、例えば、末端ヒドロキシ基、アルキル置換エーテル基、δ−バレロラクトニル基、γ−ブチロラクトニル基等を挙げることができる。なお、上記の親水性官能基には、通常、疎水性に含まれるものもあるが、本発明において必要な親水性が得られればよいので、上記のものが含まれる。親水性官能基を有する単量体単位は、必要に応じて、１種としても、２種以上としてもよい。
【０４１１】
親水性官能基を有する単量体単位としては、本発明の第１の重合体において例示したものと同様のものが挙げられ、好ましいものも同様である。
【０４１２】
ラクトン構造を有する単量体単位は、これを含む重合体に高いドライエッチング耐性、および、基板に対する密着性を付与するものである。ラクトン構造を有する単量体単位は、必要に応じて、１種としても、２種以上としてもよい。
【０４１３】
ラクトン構造を有する単量体単位としては、本発明の第１の重合体において例示したものと同様のものが挙げられ、好ましいものも同様である。
【０４１４】
本発明の第７の重合体の質量平均分子量は特に限定されないが、ドライエッチング耐性が向上してレジスト形状がよくなる点から１，０００以上であることが好ましく、また、レジスト溶液に対する溶解性が向上して解像度が向上する点から１００，０００以下であることが好ましい。
【０４１５】
７．本発明の重合体の製造方法
本発明の重合体（レジスト組成物用樹脂）は公知の重合法により製造することができるが、簡便に製造できるという点で、あらかじめ単量体および重合開始剤を有機溶媒に溶解させた単量体溶液を一定温度に保持した有機溶媒中に滴下する、いわゆる滴下重合法により製造することが好ましい。
【０４１６】
滴下重合法に用いられる有機溶媒としては特に限定されないが、単量体および得られる共重合体のいずれも溶解できる溶媒が好ましく、例えば、１，４−ジオキサン、イソプロピルアルコール、アセトン、テトラヒドロフラン、乳酸エチル等が挙げられる。なお、有機溶媒の使用量は特に限定されず、適宜決めればよい。
【０４１７】
滴下重合法に用いられる重合開始剤としては特に限定されないが、例えば、アゾビスイソブチロニトリル、２，２’−アゾビス（２，４−ジメチルバレロニトリル）等のアゾ化合物、過酸化ベンゾイル等の有機過酸化物等が挙げられる。また、ｎ−ブチルメルカプタン、ｎ−オクチルメルカプタン、２−メルカプトエタノール等のメルカプタン類を連鎖移動剤として用いてもよい。なお、重合開始剤および連鎖移動剤の使用量は特に限定されず、適宜決めればよい。
【０４１８】
滴下重合法における重合温度は特に限定はされないが、通常、５０〜１５０℃の範囲であることが好ましい。
【０４１９】
滴下重合法によって製造された重合体溶液は、必要に応じてテトラヒドロフラン、１，４−ジオキサン等の良溶媒（２種以上の混合溶媒でもよい）で適当な溶液粘度に希釈した後、ヘプタン、メタノール、水等の多量の貧溶媒（２種以上の混合溶媒でもよい）中に滴下して重合体を析出させる。その後、その析出物を濾別し、十分に乾燥して本発明の重合体を得る。
【０４２０】
重合溶液を多量の貧溶媒中に滴下して重合体を析出させる工程は再沈殿と呼ばれ、重合溶液中に残存する未反応の単量体や重合開始剤等を取り除くために非常に有効である。これらの未反応物等は、そのまま残存しているとレジスト性能に悪影響を及ぼす可能性があるため、できれば取り除くことが好ましい。この再沈殿工程は、場合により不要となることもある。
【０４２１】
８．本発明の重合体混合物
上記のような本発明の重合体は、必要に応じて他の重合体と混合することができる。混合方法は特に限定されず、公知の方法を用いることができる。なお、本発明の重合体は１種を用いても、２種以上を併用してもよく、また、混合させる重合体も１種を用いても、２種以上を併用してもよい。
【０４２２】
本発明の重合体は、レジスト組成物材料、特に化学増幅型レジスト組成物材料として好適である。本発明の重合体と、他の重合体との重合体混合物を使用することにより、有機溶剤への溶解性、ラインエッジラフネス改善、ドライエッチング耐性向上といったレジスト組成物として優れた性能が得られる上に、物性を最適の範囲に制御することが可能になる。
【０４２３】
混合させる重合体としては、特に限定されないが、レジスト組成物用重合体が好ましい。例えば、これまでポジ型レジスト剤、ネガ型レジスト剤、反射防止膜材料、絶縁膜形成材料として公知のもの、例えば、耐ドライエッチング性向上基や酸解離性の溶解性基を有するアクリル酸誘導体、メタクリル酸誘導体や、アルカリ可溶性とするためのエチレン性二重結合を有するカルボン酸類（誘導体も含む）、アクリル樹脂の製造に用いられる公知の単量体などを（共）重合して得られる重合体を用いることができる。
【０４２４】
アクリル酸誘導体としては、例えば、アクリル酸ｔｅｒｔ−ブチル、アクリル酸テトラヒドロピラニル、アクリル酸テトラヒドロフラニル、アクリル酸１−メチルシクロヘキシル、アクリル酸１−メチルアダマンチル、アクリル酸エトキシエチル、アクリル酸エトキシプロピル、アクリル酸と２−ヒドロキシ−３−ピナノンとのエステルなどのカルボキシ基の水酸基を酸解離性置換基で保護したアクリル酸エステル、あるいは、アクリル酸アダマンチル、アクリル酸シクロヘキシル、アクリル酸ナフチル、アクリル酸ベンジル、アクリル酸３−オキソシクロヘキシル、アクリル酸ビシクロ［２．２．１］ヘプチル、アクリル酸トリシクロデカニル、アクリル酸とテルピネオールとのエステル、アクリル酸と３−ブロモアセトンとのエステルなどのカルボキシ基の水酸基を酸非解離性置換基で保護したアクリル酸エステルなどが挙げられる。
【０４２５】
また、メタクリル酸誘導体としては、上記のアクリル酸誘導体に対応するメタクリル酸誘導体などが挙げられる。
【０４２６】
また、エチレン性二重結合を有するカルボン酸類としては、例えば、アクリル酸、メタクリル酸、マレイン酸、フマル酸や、ノルボルネンまたは置換基としてアルキル基、アルキルオキシ基、水酸基、ヒドロキシアルキル基、カルボキシ基、アルキルオキシカルボニル基等を有するノルボルネン誘導体、エチルビニルエーテル、シクロヘキシルビニルエーテル、ヒドロキシエチルビニルエーテル等のビニルエーテル誘導体、スチレン、パラヒドロキシスチレン、パラメトキシスチレン、パラｔｅｒｔ−ブトキシスチレン等のスチレン誘導体、無水マレイン酸などが挙げられる。
【０４２７】
アクリル樹脂の製造に用いられる公知の単量体としては、例えば、アクリル酸、メタクリル酸、または、これらのカルボン酸の水素原子をメチル、エチル、ｎ−プロピル、イソプロピル、ｎ−ブチル、ｔｅｒｔ−ブチル、ｎ−ヘキシル、オクチル、２−エチルヘキシル、ラウリル、２−ヒドロキシエチル、２−ヒドロキシプロピル、シクロペンチル、シクロヘキシル、２−ヒドロキシエチル、ノルボルニル、トリシクロデカニル、アダマンチル、２−メチル−２−アダマンチル、テトラヒドロピラニル、テトラヒドロフラニル等の基で置換したアクリル酸誘導体あるいはメタクリル酸誘導体などが挙げられる。
【０４２８】
これらのアクリル樹脂等の他に、ポリヒドロキシスチレン系樹脂、シクロオレフィン系樹脂などを混合させることができる。
【０４２９】
本発明の重合体と混合させる重合体としては、中でも、上記式（８）、（９）または（１０）で表される構成単位１種以上を含む重合体が好ましい。上記式（８）、（９）または（１０）で表される構成単位１種以上を含む重合体は１種を用いても、２種以上を併用してもよい。
【０４３０】
重合体混合物中の本発明の重合体の含有量（合計含有量）は、特に限定されないが、１質量％以上が好ましく、１０質量％以上がさらに好ましく、２０質量％以上が特に好ましい。また、重合体混合物中の本発明の重合体の含有量（合計含有量）は、９９質量％以下が好ましく、９０質量％以下がさらに好ましく、８０質量％以下が特に好ましい。
【０４３１】
９．本発明のレジスト組成物
本発明のレジスト組成物は、上記のような本発明の重合体および光酸発生剤を溶剤に溶解したものである。本発明の重合体は、１種を用いても、２種以上を併用してもよい。また、上記のような本発明の重合体と他の重合体との重合体混合物を使用した場合、有機溶剤への溶解性、ラインエッジラフネス改善、ドライエッチング耐性向上といったレジスト組成物として優れた性能が得られる上に、物性を最適の範囲に制御することが可能になる。
【０４３２】
十分高い本発明の効果が得られる点から、レジスト組成物（溶剤を含む）中の本発明の重合体、あるいは、本発明の重合体混合物の含有量は、合計で、１質量％以上が好ましく、５質量％以上がより好ましい。また、取り扱いやすさの点から、レジスト組成物（溶剤を含む）中の本発明の重合体、あるいは、本発明の重合体混合物の含有量は８０質量％以下が好ましく、５０質量％以下がより好ましい。
【０４３３】
本発明のレジスト組成物に用いる光酸発生剤は、レジスト組成物の酸発生剤として使用可能なものの中から任意に選択することができる。光酸発生剤は、１種を用いても、２種以上を併用してもよい。
【０４３４】
光酸発生剤としては、例えば、オニウム塩化合物、スルホンイミド化合物、スルホン化合物、スルホン酸エステル化合物、キノンジアジド化合物、ジアゾメタン化合物等が挙げられる。中でも、スルホニウム塩、ヨードニウム塩、ホスホニウム塩、ジアゾニウム塩、ピリジニウム塩等のオニウム塩化合物を用いることが好ましい。
【０４３５】
光酸発生剤として、具体的には、トリフェニルスルホニウムトリフレート、トリフェニルスルホニウムヘキサフルオロアンチモネート、トリフェニルスルホニウムナフタレンスルホネート、（ヒドロキシフェニル）ベンジルメチルスルホニウムトルエンスルホネート、ジフェニルヨードニウムトリフレート、ジフェニルヨードニウムピレンスルホネート、ジフェニルヨードニウムドデシルベンゼンスルホネート、ジフェニルヨードニウムヘキサフルオロアンチモネート等が挙げられる。
【０４３６】
光酸発生剤の使用量は、用いる光酸発生剤の種類等により適宜決められるが、通常、レジスト用重合体（本発明の重合体あるいは本発明の重合体混合物）１００質量部に対して０．１〜２０質量部であることが好ましい。光酸発生剤の使用量をレジスト用重合体１００質量部に対して０．１質量部以上にすることにより、露光により発生した酸の触媒作用による化学反応を十分に生起させることができる。また、光酸発生剤の使用量をレジスト用重合体１００質量部に対して２０質量部以下にすることにより、レジスト組成物の安定性が向上し、組成物を塗布する際の塗布むらや現像時のスカム等の発生が十分に少なくなる。
【０４３７】
本発明のレジスト組成物に用いる溶剤は目的に応じて任意に選択されるが、溶剤の選択は樹脂の溶解性以外の理由、例えば、塗膜の均一性、外観あるいは安全性等からも制約を受けることがある。
【０４３８】
本発明において通常使用される溶剤としては、例えば、メチルエチルケトン、２−ペンタノン、２−ヘキサノン等の直鎖状ケトン類、シクロペンタノン、シクロヘキサノン等の環状ケトン類、プロピレングリコールモノメチルエーテルアセテート、プロピレングリコールモノエチルエーテルアセテート等のプロピレングリコールモノアルキルアセテート類、エチレングリコールモノメチルエーテルアセテート、エチレングリコールモノエチルエーテルアセテート等のエチレングリコールモノアルキルエーテルアセテート類、プロピレングリコールモノメチルエーテル、プロピレングリコールモノエチルエーテル等のプロピレングリコールモノアルキルエーテル類、エチレングリコールモノメチルエーテル、エチレングリコールモノエチルエーテル、エチレングリコールモノイソプロピルエーテル等のエチレングリコールモノアルキルエーテル類、ジエチレングリコールジメチルエーテル、ジエチレングリコールモノメチルエーテル、ジエチレングリコールジエチルエーテル等のジエチレングリコールアルキルエーテル類、酢酸エチル、乳酸エチル等のエステル類、ｎ−プロピルアルコール、イソプロピルアルコール、ｎ−ブチルアルコール、ｔｅｒｔ−ブチルアルコール、シクロヘキサノール、１−オクタノール等のアルコール類、１，４−ジオキサン、炭酸エチレン、γ−ブチロラクトン等が挙げられる。これらの溶剤は、１種を用いても、２種以上を併用してもよい。
【０４３９】
溶剤の使用量は、通常、レジスト用重合体（本発明の重合体あるいは本発明の重合体混合物）１００質量部に対して２００質量部以上であり、３００質量部以上であることがより好ましい。また、溶剤の使用量は、通常、レジスト用重合体（本発明の重合体あるいは本発明の重合体混合物）１００質量部に対して５０００質量部以下であり、２０００質量部以下であることがより好ましい。
【０４４０】
さらに、本発明のレジスト組成物には、必要に応じて、界面活性剤、クエンチャー、増感剤、ハレーション防止剤、保存安定剤、消泡剤等の各種添加剤を配合することもできる。これらの添加剤は、当該分野で公知のものいずれも使用することができる。また、これらの添加剤の配合量は特に限定されず、適宜決めればよい。
【０４４１】
１０．本発明のパターン形成方法
次に、本発明のパターン形成方法の一例について説明する。
最初に、パターンを形成するシリコンウエハー等の被加工基板の表面に、本発明のレジスト組成物をスピンコート等により塗布する。そして、このレジスト組成物が塗布された被加工基板は、ベーキング処理（プリベーク）等で乾燥し、基板上にレジスト膜を形成する。
【０４４２】
次いで、このようにして得られたレジスト膜に、フォトマスクを介して、２５０ｎｍ以下の波長の光または電子線を照射する（露光）。露光に用いる光は、ＫｒＦエキシマーレーザーまたはＡｒＦエキシマーレーザーであることが好ましく、特にＡｒＦエキシマーレーザーであることが好ましい。
【０４４３】
光照射（露光）後、適宜ベーキング処理（ＰＥＢ）し、基板をアルカリ現像液に浸漬して、露光部分を現像液に溶解除去する（現像）。アルカリ現像液は公知のものいずれを用いてもよい。そして、現像後、基板を純水等で適宜リンス処理する。このようにして被加工基板上にレジストパターンが形成される。
【０４４４】
通常、レジストパターンが形成された被加工基板は、適宜ベーキング処理（ポストベーク）してレジストを強化し、レジストのない部分を選択的にエッチングする。エッチングを行った後、レジストは、通常、剥離剤を用いて除去される。
【０４４５】
１１．本発明の重合体の他の用途
Ｉ．反射防止膜
本発明の重合体は、反射防止膜（カバー膜）材料としても使用することができる。前記のパターン形成方法において、露光の際に短波長かつ単一波長の光源を用いると、入射光、レジスト／基板界面からの反射光、この基板界面からの反射光のレジスト／空気界面での再反射光がレジスト膜内で互いに干渉することにより、結果として膜内における実質的な露光量が変化し、形成されるレジストパターンの形状などに影響がでるという問題（定在波、多重反射の現象）が発生する。その結果、レジストパターンの線幅が不均一になったり、ノッチング（局所的なゆがみ）が生じたりする場合がある。このような問題を解決するために、レジスト膜上に反射防止膜を形成するプロセスが使用されている。本発明の重合体は、この反射防止膜（カバー膜）材料としても好適である。
【０４４６】
反射防止膜を形成するために用いられる反射防止膜組成物は、上記のような本発明の重合体と有機溶剤または水とを含有し、必要により架橋剤、酸発生剤などが添加される。本発明の重合体は、１種を用いても、２種以上を併用してもよい。
【０４４７】
本発明の重合体においては、高分子化合物の溶剤への溶解性を上げたり、密着性を上げたりするため、アクリル酸アルキルエステル、アクリロニトリル、無水マレイン酸、マレイミド、Ｎ−メチルマレイミド、イタコン酸無水物、ビニールピロリドン、酢酸ビニール等を共重合させ、これらに由来する構成単位を導入してもよい。
【０４４８】
重合体中のこれらの構成単位の比率は、これらの構成単位を導入する効果が十分に得られる点から、５モル％以上が好ましく、１０モル％以上が特に好ましい。また、重合体中のこれらの構成単位の比率は、良好な成膜性が得られる点から、５０モル％以下が好ましく、４０モル％以下が特に好ましい。
【０４４９】
また、本発明の重合体に吸光性をもつ構成単位を導入し、吸光性をもたせてもよい。吸光性をもつ構成単位を導入するために共重合させる単量体としては、例えば、サリシレート系化合物、ベンゾフェノン系化合物、ベンゾトリアゾール系化合物、シアノアクリレート系化合物、アゾ系化合物、ポリエン系化合物、アントラキノン系化合物、ビスフェニルスルホン系化合物、ビスフェニルスルホキシド系化合物、アントラセン系化合物、ジフェニルスルホン系化合物、メラミン系化合物、尿素系化合物、グアナミン系化合物、アセトグアナミン系化合物、ベンゾグアナミン系化合物、グリコールウリル系化合物、スクシニルアミド系化合物、エチレン尿素系化合物等が挙げられる。
【０４５０】
重合体中のこれらの吸光性をもつ構成単位の比率は、これらの構成単位を導入する効果が十分に得られる点から、５モル％以上が好ましく、１０モル％以上が特に好ましい。また、重合体中のこれらの吸光性をもつ構成単位の比率は、良好な成膜性が得られる点から、５０モル％以下が好ましく、４０モル％以下が特に好ましい。
【０４５１】
また、本発明の重合体の他に、吸光性をもつ樹脂を配合し、吸光性をもたせてもよい。吸光性をもつ樹脂としては、例えば、キノリニル基、フェナントレニル基、アクリジニル基またはアルキレンアントリル基を含む樹脂バインダー、エポキシ樹脂にアントラセン環、ナフタレン環等をもつ置換基を有する染料を重合させて得られる樹脂、メラミン系樹脂、尿素系樹脂、ベンゾグアナミン系樹脂、グリコールウリル系樹脂等が挙げられる。
【０４５２】
これらの樹脂の配合量は、これらの樹脂を配合する効果が十分に得られる点から、全樹脂分１００質量部に対して５質量部以上が好ましく、１０質量部以上が特に好ましい。また、これらの樹脂の配合量は、良好な成膜性が得られる点から、全樹脂分１００質量部に対して５０質量部以下が好ましく、４０質量部以下が特に好ましい。
【０４５３】
また、本発明の重合体の他に、成膜性を向上させるために、各種の水溶性ポリマー、例えばポリビニルアルコール、ポリアクリル酸、ポリメタクリル酸、ポリビニルピロリドン、ポリエチレンオキシド、アミロース、デキストラン、セルロース、プルラン、パーフルオロアルキルカルボン酸ポリマーなどの官能性フルオロカーボン化合物等を配合することもできる。
【０４５４】
これらの樹脂の配合量は、これらの樹脂を配合する効果が十分に得られる点から、全樹脂分１００質量部に対して５質量部以上が好ましく、１０質量部以上が特に好ましい。また、これらの樹脂の配合量は、良好な基板への密着性が得られる点から、全樹脂分１００質量部に対して５０質量部以下が好ましく、４０質量部以下が特に好ましい。
【０４５５】
反射防止膜に要求される性能の一つとして、レジスト層への低分子成分の拡散がないことが挙げられる。そのため、一般的に、反射防止膜組成物のスピンコート後のベークで熱架橋する方法が採られている。この場合、用いる重合体に架橋性の置換基を導入し、反射防止膜組成物には架橋剤が添加される。
【０４５６】
架橋剤としては、例えば、メチロール基、アルコキシメチル基およびアシロキシメチル基からからなる群より選ばれる少なくとも一つの置換基を有するメラミン化合物、グアナミン化合物、グリコールウリル化合物またはウレア化合物、エポキシ化合物、チオエポキシ化合物、イソシアネート化合物、アジド化合物、アルケニルエーテル基などの２重結合を含む化合物等が挙げられる。また、これらは添加剤として用いてもよいが、ポリマー側鎖にペンダント基として導入することもできる。
【０４５７】
架橋剤の配合量は、レジストとのミキシングを十分に防止できる点から、本発明の重合体を含む全樹脂分１００質量部に対して５質量部以上が好ましく、１０質量部以上がより好ましい。また、架橋剤の配合量は、反射防止効果の低下や架橋後の膜のひび割れ発生を十分に防止できる点から、本発明の重合体を含む全樹脂分１００質量部に対して５０質量部以下が好ましく、４０質量部以下がより好ましい。
【０４５８】
また、熱による架橋反応をさらに促進させるために、反射防止膜組成物には酸発生剤を添加することができる。酸発生剤は、熱分解によって酸を発生するものや、光照射によって酸を発生するものがあるが、いずれのものも用いることができる。
【０４５９】
反射防止膜組成物において用いる有機溶剤としては、重合体、架橋剤、酸発生剤や、その他の添加剤等が溶解するものであれば特に限定されない。有機溶剤としては、例えば、シクロヘキサノン、メチル−２−アミルケトン等のケトン類、３−メトキシブタノール、３−メチル−３−メトキシブタノール、１−メトキシ−２−プロパノール、１−エトキシ−２−プロパノール等のアルコール類、プロピレングリコールモノメチルエーテル、エチレングリコールモノメチルエーテル、プロピレングリコールモノエチルエーテル、エチレングリコールモノエチルエーテル、プロピレングリコールジメチルエーテル、ジエチレングリコールジメチルエーテル等のエーテル類、プロピレングリコールモノメチルエーテルアセテート、プロピレングリコールモノエチルエーテルアセテート、乳酸エチル、ピルビン酸エチル、酢酸ブチル、３−メトキシプロピオン酸メチル、３−エトキシプロピオン酸エチル、酢酸ｔｅｒｔ−ブチル、プロピオン酸ｔｅｒｔ−ブチル、プロピレングリコールモノメチルエーテルアセテート、プロピレングリコールモノｔｅｒｔ−ブチルエーテルアセテート等のエステル類等が挙げられる。これらの溶剤は、１種を用いても、２種以上を併用してもよい。
【０４６０】
他に、水に可溶な有機溶媒を水とともに用いることもできる。水に可溶な有機溶媒としては、例えば、メチルアルコール、エチルアルコール、イソプロピルアルコール等のアルコール類、アセトン、メチルエチルケトン等のケトン類、酢酸メチル、酢酸エチル等のエステル類、ジメチルホルムアミド、ジメチルスルホキシド、メチルセロソルブ、セロソルブ、ブチルセロソルブ、セロソルブアセテート、ブチルカルビトール、カルビトールアセテート等の極性溶媒が挙げられる。これらの有機溶媒は、１種を用いても、２種以上を併用してもよい。
【０４６１】
溶剤の配合量は、本発明の重合体を含む全樹脂分１００質量部に対して５００質量部以上が好ましく、５，０００質量部以上がより好ましい。また、溶剤の配合量は、本発明の重合体を含む全樹脂分１００質量部に対して１０，０００質量部以下が好ましく、５，０００質量部以下がより好ましい。
【０４６２】
次に、反射防止膜の形成方法とパターン形成方法の一例について説明する。
【０４６３】
まず、基板上に、上記のような反射防止膜組成物をスピンナー等により回転塗布する。そして、この反射防止膜組成物が塗布された基板を１００〜３００℃の温度で加熱処理し、膜厚０．０３〜０．５μｍの反射防止膜を形成する。この加熱処理で反射防止膜組成物中の樹脂分は架橋反応を起こし、アルカリ溶液に対して不溶となる。
【０４６４】
このようにして反射防止膜を形成した後、その上にレジスト組成物をスピンナー等により回転塗布し、乾燥してレジスト層を形成する。次いで、このようにして得られたレジスト層に、所望のマスクパターンを介して、例えば縮小投影露光装置などにより、ＫｒＦエキシマーレーザー光またはＡｒＦエキシマーレーザー光などの放射線を照射する。光照射後、必要に応じて加熱処理を行い、これを現像液、例えば１〜１０質量％テトラメチルアンモニウムヒドロキシド水溶液のようなアルカリ性水溶液を用いて現像処理すると、ポジ型であれば露光部分が、ネガ型であれば未露光部分が選択的に溶解除去されて、マスクパターンに忠実なフォトレジストパターンが形成される。
【０４６５】
上記のような本発明の重合体を含有する反射防止膜組成物が適用されるレジストは特に限定されないが、化学増幅型レジストが好ましい。また、反射防止膜は、レジスト膜上に形成しても、レジスト膜下に形成してもよい。
【０４６６】
ＩＩ．感放射線性組成物
本発明の重合体は、液晶表示素子、半導体集積回路素子、磁気ヘッド素子、固体撮像素子、有機ＥＬ素子などの絶縁膜形成、リソグラフィー用マスク等のネガ型レジスト用途に用いられる感放射線性組成物としても使用することができる。ここで、放射線とは、紫外線、遠紫外線、Ｘ線、電子線、分子線、γ線、シンクロトロン放射線、プロトンビームなどを意味する。
【０４６７】
感放射線性組成物は、上記のような本発明の重合体、感放射線性酸発生剤、酸の作用により架橋する架橋剤、有機溶剤または水を含有し、必要によりアルカリ可溶性樹脂などが添加される。本発明の重合体は、１種を用いても、２種以上を併用してもよい。
【０４６８】
この場合、本発明の重合体の質量平均分子量は、耐熱性が高い点から、１０００以上が好ましく、２０００以上がより好ましく、３０００以上が特に好ましい。また、本発明の重合体の質量平均分子量は、現像速度が速い点から、１０００００以下が好ましく、４００００以下がより好ましく、３００００以下が特に好ましい。
【０４６９】
感放射線性酸発生剤としては、発生する酸によって本発明の重合体のアルカリ水溶液への溶解速度が増加するものであれば特に限定されない。感放射線性酸発生剤としては、例えば、前記本発明のレジスト組成物に用いる光酸発生剤を始め、公知のオニウム塩、ハロゲン含有化合物、ジアゾケトン化合物、ジアゾメタン化合物、スルホン化合物、スルホン酸エステル化合物、スルホンイミド化合物等が挙げられる。これらの感放射線性酸発生剤は、１種を用いても、２種以上を併用してもよい。
【０４７０】
感放射線性酸発生剤の添加量は、良好なパターンが形成できる点から、重合体１００質量部に対して０．０１質量部以上が好ましく、０．１質量部以上がより好ましい。また、感放射線性酸発生剤の添加量は、十分な現像液との親和性が保たれ、現像不良などの発生を防止できる点から、重合体１００質量部に対して５０質量部以下が好ましく、１０質量部以下がより好ましい。
【０４７１】
酸の作用により架橋する架橋剤としては、例えば、ビスフェノールＡ系エポキシ化合物、ビスフェノールＦ系エポキシ化合物、ビスフェノールＳ系エポキシ化合物、ノボラック樹脂系エポキシ化合物、レゾール樹脂系エポキシ化合物、ポリ（ヒドロキシスチレン）系エポキシ化合物、メチロール基含有メラミン化合物、メチロール基含有ベンゾグアナミン化合物、メチロール基含有尿素化合物、メチロール基含有フェノール化合物、アルコキシアルキル基含有メラミン化合物、アルコキシアルキル基含有ベンゾグアナミン化合物、アルコキシアルキル基含有尿素化合物、アルコキシアルキル基含有フェノール化合物、カルボキシメチル基含有メラミン樹脂、カルボキシメチル基含有ベンゾグアナミン樹脂、カルボキシメチル基含有尿素樹脂、カルボキシメチル基含有フェノール樹脂、カルボキシメチル基含有メラミン化合物、カルボキシメチル基含有ベンゾグアナミン化合物、カルボキシメチル基含有尿素化合物、カルボキシメチル基含有フェノール化合物等が挙げられる。架橋剤は、１種を用いても、２種以上を併用してもよい。
【０４７２】
残膜率の低下、パターンのくずれや膨潤等を防止する点から、架橋性官能基の導入率は、感放射線性酸発生剤により生じる本発明の重合体の全酸性官能基に対して、５モル％以上が好ましく、１０モル％以上がより好ましく、１５モル％以上が特に好ましい。また、良好な露光部の現像性が得られる点から、架橋性官能基の導入率は、感放射線性酸発生剤により生じる本発明の重合体の全酸性官能基に対して、６０モル％以下が好ましく、５０モル％以下がより好ましく、４０モル％以下が特に好ましい。
【０４７３】
感放射線性組成物において用いる有機溶剤としては、例えば、酢酸エチル、酢酸ブチル、酢酸アミル、プロピオン酸エチル、酪酸メチル、安息香酸メチル、乳酸メチル、乳酸エチル、ピルビン酸エチル、β−イソブチル酸メチル、３−メトキシプロピオン酸メチル、３−エトキシプロピオン酸エチル、γ−ブチロラクトン等のエステル類、メチルセロソルブ、エチルセロソルブ、ブチルセロソルブ等のセロソルブ類、メチルセロソルブアセテート、エチルセロソルブアセテート、ブチルセロソルブアセテート等のセロソルブエステル類、プロピレングリコールモノメチルエーテルアセテート、プロピレングリコールモノエチルエーテルアセテート等のプロピレングリコールエステル類、１，２−ジメトキシエタン、１，２−ジエトキシエタン、テトラヒドロフラン、アニソールなどのエーテル類、メチルエチルケトン、メチルイソブチルケトン、メチル−ｎ−アミルケトン、シクロヘキサノン、イソホロンなどのケトン類、ジメチルホルムアミド、ジメチルアセトアミド、Ｎ−メチルピロリドン、ジメチルスルホキシド、スルホランなどの非プロトン性極性溶媒、メタノール、エタノールなどのアルコール類、トルエン、キシレンなどの芳香族炭化水素類等が挙げられる。これらの溶剤は、１種を用いても、２種以上を併用してもよい。
【０４７４】
感放射線性組成物には、さらに、アルカリ可溶性樹脂を添加してもよい。アルカリ可溶性樹脂としては、例えば、ノボラック樹脂、水素化ノボラック樹脂、アセトン−ピロガロール樹脂、ポリ−ｏ−ヒドロキシスチレン、ポリ−ｍ−ヒドロキシスチレン、ポリ−ｐ−ヒドロキシスチレン、水素化ポリヒドロキシスチレン、ハロゲンもしくはアルキル置換ポリヒドロキシスチレン、ヒドロキシスチレン−Ｎ−置換マレイミド共重合体、ｏ／ｐ−及びｍ／ｐ−ヒドロキシスチレン共重合体、スチレン−無水マレイン酸共重合体、スチレン−ヒドロキシスチレン共重合体、α−メチルスチレン−ヒドロキシスチレン共重合体、カルボキシル基含有メタクリル系樹脂、および、その誘導体等が挙げられる。なお、これらのアルカリ可溶性樹脂は、１種を用いても、２種以上を併用してもよい。
【０４７５】
アルカリ可溶性樹脂の添加量は、現像時にパターンがシャープになる等の効果が十分に得られる点から、５モル％以上が好ましく、１０モル％以上が特に好ましい。また、アルカリ可溶性樹脂の添加量は、混合物の安定性の点から、５０モル％以下が好ましく、４０モル％以下が特に好ましい。
【０４７６】
放射線性組成物には、必要に応じて、界面活性剤、増感剤、安定剤、消泡剤、酸拡散抑制剤などの添加剤を配合することもできる。
【０４７７】
感放射線性組成物は、全固形分の濃度が５質量％以上であることが好ましく、１０質量％以上であることがより好ましい。また、感放射線性組成物は、全固形分の濃度が５０質量％以下であることが好ましく、４０質量％以下であることがより好ましい。
【０４７８】
感放射線性組成物は、全固形分の濃度が上記範囲になるように本発明の重合体などを溶剤に均一に溶解した後、この溶液を例えば孔径０．２μｍ程度のフィルターでろ過することにより、調製される。
【０４７９】
次に、本発明の重合体を含有する感放射線性樹脂組成物を用いて絶縁膜を形成する方法の一例について説明する。
【０４８０】
まず、下地基板表面に、上記のような感放射線性樹脂組成物を塗布する。塗布方法としては、例えば、スプレー法、ロールコート法、回転塗布法、バー塗布法等が挙げられる。そして、プレベークにより溶媒を除去し、基板上に塗膜を形成する。プレベークの条件は、各成分の種類、含有量などによっても異なるが、通常、７０〜９０℃で１〜１５分間程度とすることが好ましい。
【０４８１】
次いで、このようにして得られた塗膜に、所定パターンマスクを介して、紫外線などの放射線を照射する。放射線照射後、現像液により現像し、不要な部分を除去して所定パターンを形成する。現像方法は液盛り法、ディッピング法、シャワー法などのいずれでもよい。現像時間は通常３０〜１８０秒間である。
【０４８２】
現像液としては、アルカリ水溶液、例えば、水酸化ナトリウム、水酸化カリウム、炭酸ナトリウム、ケイ酸ナトリウム、メタケイ酸ナトリウム、アンモニアなどの無機アルカリ類；エチルアミン、ｎ−プロピルアミンなどの１級アミン類；ジエチルアミン、ジ−ｎ−プロピルアミンなどの２級アミン類；トリメチルアミン、メチルジエチルアミン、ジメチルエチルアミン、トリエチルアミンなどの３級アミン類；ジメチルエタノールアミン、メチルジエタノールアミン、トリエタノールアミンなどの３級アミン類；ピロール、ピペリジン、Ｎ−メチルピペリジン、Ｎ−メチルピロリジン、１，８−ジアザビシクロ［５．４．０］−７−ウンデセン、１，５−ジアザビシクロ［４．３．０］−５−ノネンなどの３級アミン類；ピリジン、コリジン、ルチジン、キノリンなどの芳香族３級アミン類、テトラメチルアンモニウムヒドロキシド、テトラエチルアンモニウムヒドロキシドなどの４級アンモニウム塩の水溶液を使用することができる。また、上記アルカリ水溶液に、メタノール、エタノールなどの水溶性有機溶媒や、界面活性剤を適量添加した水溶液を現像液として使用することもできる。
【０４８３】
現像後、流水洗浄を３０〜９０秒間行って不要な部分を除去し、さらに圧縮空気や圧縮窒素で風乾させることによって、パターンが形成される。このようにして形成されたパターンに紫外線などの放射線を照射し、その後、ホットプレート、オーブンなどの加熱装置により、所定温度、例えば１８０〜２５０℃で、所定時間、例えばホットプレート上では５〜６０分間、オーブン中では３０〜９０分間加熱処理をすることにより、目的とする絶縁膜を得ることができる。
【実施例】
【０４８４】
次に、実施例を挙げて本発明をさらに詳細に説明する。なお、本発明はこれら実施例に限定されるものではない。
ここで「部」とは、特に断りがない限り「質量部」を意味する。
製造した共重合体の物性測定は以下の方法で行った。
【０４８５】
＜質量平均分子量＞
ゲル・パーミッション・クロマトグラフィー（以下、ＧＰＣという。）により、ポリスチレン換算で求めた。溶剤には、クロロホルムあるいはテトラヒドロフランを使用した。
【０４８６】
＜共重合体の平均共重合組成（モル％）＞
１Ｈ−ＮＭＲの測定により求めた。溶剤には、重クロロホルム、重ジメチルスルホキシドあるいは重アセトンを使用した。
【０４８７】
＜単量体の製造＞
＜実施例１＞
還流冷却管を備え付けた５００ｍｌナス型フラスコに２，５−ジメチル−２−（１−アダマンチル）−１，３−ジオキソラン−４−オン２５．０ｇ（０．１モル）、Ｎ−ブロモコハク酸イミド１９．６ｇ（０．１１モル）、ヘプタン２４０ｇを入れ、スラリー状態のまま攪拌しながら反応温度６０℃に昇温した。
【０４８８】
６０℃で約２時間攪拌したところで反応液の色が褐色になり、さらに２時間攪拌を続けると反応液の色が透明になった。反応液を氷浴で冷却した後、ろ過してコハク酸イミドを取り除き、溶媒を溜去した。得られた透明液状物をカラムで精製することにより、５−ブロモ−２，５−ジメチル−２−（１−アダマンチル）−１，３−ジオキソラン−４−オンを２８．６ｇ得た（式（１８）：収率  ８７％）。
【０４８９】
【化５０】
2010077440.tif 000051
【０４９０】
元素分析：Ｃ  ５４．５６％、Ｈ  ６．６４％、Ｎ  ０％、Ｏ  １４．７３％
（理論値：Ｃ  ５４．７２％、Ｈ  ６．４３％、Ｎ  ０％、Ｏ  １４．５８％）
臭素含有量（フラスコ燃焼イオンクロマト法）：２４．２％（理論値２４．２７％）
１Ｈ−ＮＭＲ（２７０ＭＨｚ、内部標準：ＣＤＣｌ３、δｐｐｍ）：１．４０〜１．７２（ｍ，アダマンチル基）、１．７３（ｓ，３Ｈ）、２．２０（ｓ，３Ｈ）
赤外線吸収スペクトル（ＫＢｒ錠剤、ｃｍ−１）：２９０８、２８５１、１８０９、１４５２、１３８５、１２８２、１２２３、１１９５、１１６７、１０６３、９４３、９２８
【０４９１】
得られた５−ブロモ−２，５−ジメチル−２−（１−アダマンチル）−１，３−ジオキソラン−４−オン１６．５ｇ（０．０５モル）を１００ｍｌナス型フラスコに入れ、Ｎ，Ｎ−ジメチルホルムアミド７３．１ｇ（１．０モル）を加えた後、４０℃で２時間激しく攪拌した。攪拌後、５００ｍｌの分液ロートに移し、イソプロピルエーテル２００ｇを加えてよく振り混ぜた後、静置し、二層分離させ、下層のＮ，Ｎ−ジメチルホルムアミド相を除いた。上層のイソプロピルエーテル層を水洗し、溶解しているＮ，Ｎ−ジメチルホルムアミドを除いた後、イソプロピルエーテルを溜去することにより得られた白色の結晶をヘキサンで再結晶することにより、純度９９．８％の５−メチレン−２−（１−アダマンチル）−２−メチル−１，３−ジオキソラン−４−オンを１０．９ｇ得た（式（１９）：収率  ８８％）。
【０４９２】
【化５１】
2010077440.tif 000052
【０４９３】
元素分析：Ｃ  ７０．４０％、Ｈ  ８．１４％、Ｎ  ０％、Ｏ  １９．３８％
（理論値：Ｃ  ７２．５５％、Ｈ  ８．１２％、Ｎ  ０％、Ｏ  １９．３３％）
【０４９４】
式（１９）の化合物の１Ｈ−ＮＭＲ（２７０ＭＨｚ、内部標準：ＣＤＣｌ３）を図１に、１３Ｃ−ＮＭＲスペクトル（２７０ＭＨｚ、内部標準：ＣＤＣｌ３）を図２に示す。
【０４９５】
＜実施例２＞
還流冷却管を備え付けた５００ｍｌナス型フラスコにスピロ［アダマンタン−２，２’−（５’−メチル−１’，３’−ジオキソラン−４’−オン）］２２．２ｇ（０．１モル）、Ｎ−ブロモコハク酸イミド２１．４ｇ（０．１２モル）、シクロヘキサン２００ｇを入れ、スラリー状態のまま攪拌しながら反応温度６０℃に昇温した。
【０４９６】
６０℃で約２時間攪拌したところで反応液の色が褐色になり、さらに２時間攪拌を続けると反応液の色が透明になった。反応液を氷浴で冷却した後、ろ過してコハク酸イミドを取り除き、溶媒を溜去した。析出した結晶をヘキサンで再結晶することにより、スピロ［アダマンタン−２，２’−（５’−ブロモ−５’−メチル−１’，３’−ジオキソラン−４’−オン）］を２５．６ｇ得た（式（２０）：収率  ８５％）。
【０４９７】
【化５２】
2010077440.tif 000053
【０４９８】
元素分析：Ｃ  ５１．７０％、Ｈ  ５．８２％、Ｎ  ０％、Ｏ  １６．１９％
（理論値  ：Ｃ  ５１．８４％、Ｈ  ５．６９％、Ｎ  ０％、Ｏ  １５．９４％）
臭素含有量（フラスコ燃焼イオンクロマト法）：２６．４％（理論値２６．５３％）
１Ｈ−ＮＭＲ（２７０ＭＨｚ、内部標準：ＣＤＣｌ３、δｐｐｍ）：１．６６〜２．０７（ｍ，アダマンチル基）、２．２０（ｓ，３Ｈ）
赤外線吸収スペクトル（ＫＢｒ錠剤、ｃｍ−１）：２９１７、２８６０、１８０４、１４５５、１３８８、１２９０、１１７９、１１１１、１０９１、１０６５、１０２２、９８８、９２９
【０４９９】
得られたスピロ［アダマンタン−２，２’−（５’−ブロモ−５’−メチル−１’，３’−ジオキソラン−４’−オン）］１５．１ｇ（０．０５モル）を５００ｍｌナス型フラスコに入れ、シクロヘキサン２００ｇを加えて溶解させた後、Ｎ，Ｎ−ジメチルホルムアミド３６．５ｇ（０．５モル）を加え、室温で２時間激しく攪拌した。攪拌後、５００ｍｌの分液ロートに移し、静置し、二層分離させ、下層のＮ，Ｎ−ジメチルホルムアミド相を除いた。さらに上層のシクロヘキサン相を水洗し、溶解しているＮ，Ｎ−ジメチルホルムアミドを除いた後、シクロヘキサンを溜去することにより得られた白色の結晶をヘキサンで再結晶することにより、純度９９．６％のスピロ［アダマンタン−２，２’−（５’−メチレン−１’，３’−ジオキソラン−４’−オン）］を９．３ｇ得た（式（２１）：収率  ８５％）。
【０５００】
【化５３】
2010077440.tif 000054
【０５０１】
元素分析：Ｃ  ７０．６９％、Ｈ  ７．３５％、Ｎ  ０％、Ｏ  ２１．８４％
（理論値  ：Ｃ  ７０．８９％、Ｈ  ７．３２％、Ｎ  ０％、Ｏ  ２１．７９％）
【０５０２】
式（２１）の化合物の１Ｈ−ＮＭＲ（２７０ＭＨｚ、内部標準：ＣＤＣｌ３）を図３に、１３Ｃ−ＮＭＲスペクトル（２７０ＭＨｚ、内部標準：ＣＤＣｌ３）を図４に示す。
【０５０３】
＜実施例３＞
還流冷却管を備え付けた５００ｍｌナス型フラスコにスピロ［ノルボルナン−２，２’−（５’−メチル−１’，３’−ジオキソラン−４’−オン）］１８．２ｇ（０．１モル）、Ｎ−ブロモコハク酸イミド１９．６ｇ（０．１１モル）、シクロヘキサン２８０ｇを入れ、スラリー状態のまま攪拌しながら反応温度６０℃に昇温した。
【０５０４】
６０℃で約２時間攪拌したところで反応液の色が褐色になり、さらに２時間攪拌を続けると反応液の色が透明になった。反応液を氷浴で冷却した後に分析した結果、スピロ［ノルボルナン−２，２’−（５’−ブロモ−５’−メチル−１’，３’−ジオキソラン−４’−オン）］が２５．１ｇ含有されていた（式（２２）：収率  ９６％）。
【０５０５】
【化５４】
2010077440.tif 000055
【０５０６】
この液を５００ｍｌナス型フラスコに移した後、Ｎ，Ｎ−ジメチルホルムアミド７３．０ｇ（１．０モル）を加え、室温で２時間激しく攪拌した。攪拌時に前の工程で副生したコハク酸イミドはＮ，Ｎ−ジメチルホルムアミドに溶解した。攪拌後、ろ過して不溶物を取り除いた液を５００ｍｌの分液ロートに移し、静置し、二層分離させ、下層のＮ，Ｎ−ジメチルホルムアミド相を除いた。上層のシクロヘキサン層を水洗し、溶解しているＮ，Ｎ−ジメチルホルムアミドを除いた後、シクロヘキサンを溜去することにより得られた白色の結晶をヘキサンで再結晶することにより、純度９９．５％のスピロ［ノルボルナン−２，２’−（５’−メチレン−１’，３’−ジオキソラン−４’−オン）］を１５．５ｇ得た（式（２３）：収率  ８６％）。
【０５０７】
【化５５】
2010077440.tif 000056
【０５０８】
元素分析：Ｃ  ６６．３９％、Ｈ  ６．８４％、Ｎ  ０％、Ｏ  ２７．０３％
（理論値  ：Ｃ  ６６．６５％、Ｈ  ６．７１％、Ｎ  ０％、Ｏ  ２６．６４％）
【０５０９】
式（２３）の化合物の１Ｈ−ＮＭＲ（２７０ＭＨｚ、内部標準：ＣＤＣｌ３）を図５に、１３Ｃ−ＮＭＲスペクトル（２７０ＭＨｚ、内部標準：ＣＤＣｌ３）を図６に示す。
【０５１０】
＜実施例４＞
攪拌機、温度計、コンデンサー、滴下漏斗を備えたフラスコに、５−ブロモメチル−２−（１−アダマンチル）−２−メチル−１，３−ジオキソラン−４−オン１６．４ｇ（０．０５モル）がイソプロピルエーテル５８ｇに溶解したものを入れ、Ｎ，Ｎ−ジメチルホルムアミド３６．５ｇ（０．５ｍｏｌ）を滴下し、室温で４時間激しく攪拌した。攪拌後、ろ過して不溶物を取り除いた液を５００ｍｌの分液ロートに移し、静置し、二層分離させ、下層のＮ，Ｎ−ジメチルホルムアミド相を除いた。上層のイソプロピルエーテル相を水洗し、溶解しているＮ，Ｎ−ジメチルホルムアミドを除いた後、イソプロピルエーテルを溜去することにより得られた白色の結晶をヘキサンで再結晶することにより、５−メチレン−２−（１−アダマンチル）−２−メチル−１，３−ジオキソラン−４−オン（以下ＡｄＭＤＯという）を６．６ｇ（収率５３％）得た。
【０５１１】
＜比較例１＞
還流冷却管を備え付けた５００ｍｌナス型フラスコに２，５−ジメチル−２−（１−アダマンチル）−１，３−ジオキソラン−４−オン２５．０ｇ（０．１モル）、Ｎ−ブロモコハク酸イミド１９．６ｇ（０．１１モル）、ヘプタン２４０ｇを入れ、スラリー状態のまま攪拌しながら反応温度８０℃に昇温した。
【０５１２】
８０℃で約１時間攪拌したところで反応液の色が褐色になった。色が褐色になる直前の反応液を分析した結果、反応液中には原料の３％にあたる５−ブロモ−２，５−ジメチル−２−（１−アダマンチル）−１，３−ジオキソラン−４−オンと、原料の４％にあたるアダマンチルメチルケトンが含有されていた。さらに２時間攪拌を続けると反応液の色が透明になった。反応液を氷浴で冷却した後、ろ過してコハク酸イミドを取り除いた。反応液を分析した結果、５−ブロモ−２，５−ジメチル−２−（１−アダマンチル）−１，３−ジオキソラン−４−オンが３．６ｇ（収率  １１％）しか含まれておらず、原料に対して８２％がアダマンチルメチルケトンに分解していた。
【０５１３】
＜比較例２＞
還流冷却管を備え付けた５００ｍｌナス型フラスコにスピロ［アダマンタン−２，２’−（５’−メチル−１’，３’−ジオキソラン−４’−オン）］２２．２ｇ（０．１モル）、Ｎ−ブロモコハク酸イミド２１．４ｇ（０．１２モル）、シクロヘキサン２００ｇを入れ、スラリー状態のまま攪拌しながら反応温度８０℃に昇温した。
【０５１４】
８０℃で約１時間攪拌したところで反応液の色が褐色になった。色が褐色になる直前の反応液を分析した結果、反応液中には原料の２％にあたるスピロ［アダマンタン−２，２’−（５’−ブロモ−５’−メチル−１’，３’−ジオキソラン−４’−オン）］と、原料の６％にあたる２−アダマンタノンが含有されていた。さらに２時間攪拌を続けると反応液の色が透明になった。反応液を氷浴で冷却した後、ろ過してコハク酸イミドを取り除いた。反応液を分析した結果、スピロ［アダマンタン−２，２’−（５’−ブロモ−５’−メチル−１’，３’−ジオキソラン−４’−オン）］が２．４ｇ（収率  ８％）しか含まれておらず、原料に対して８５％が２−アダマンタノンに分解していた。
【０５１５】
＜比較例３＞
還流冷却管を備え付けた５００ｍｌナス型フラスコにスピロ［ノルボルナン−２，２’−（５’−メチル−１’，３’−ジオキソラン−４’−オン）］１８．２ｇ（０．１モル）、Ｎ−ブロモコハク酸イミド１９．６ｇ（０．１１モル）、シクロヘキサン２８０ｇを入れ、スラリー状態のまま攪拌しながら反応温度８０℃に昇温した。
【０５１６】
８０℃で約１時間攪拌したところで反応液の色が褐色になった。色が褐色になる直前の反応液を分析した結果、反応液中には原料の５％にあたるスピロ［ノルボルナン−２，２’−（５’−ブロモ−５’−メチル−１’，３’−ジオキソラン−４’−オン）］と、原料の６％にあたる２−ノルボルナノンが含有されていた。さらに２時間攪拌を続けると反応液の色が透明になった。反応液を氷浴で冷却した後、ろ過してコハク酸イミドを取り除いた。反応液を分析した結果、スピロ［ノルボルナン−２，２’−（５’−ブロモ−５’−メチル−１’，３’−ジオキソラン−４’−オン）］が３．４ｇ（収率１３％）しか含まれておらず、原料に対して８２％が２−ノルボルナノンに分解していた。
【０５１７】
＜比較例４＞
還流冷却管を備え付けた５００ｍｌナス型フラスコにスピロ［ノルボルナン−２，２’−（５’−メチル−１’，３’−ジオキソラン−４’−オン）］１８．２ｇ（０．１モル）、Ｎ−ブロモコハク酸イミド１９．６ｇ（０．１１モル）、シクロヘキサン２８０ｇを入れ、スラリー状態のまま攪拌しながら反応温度４５℃に昇温した。
【０５１８】
４５℃で約６時間攪拌したが反応液の変色は見られなかった。反応液を氷浴で冷却した後、ろ過してＮ−ブロモコハク酸イミドを取り除いた。反応液を分析した結果、スピロ［ノルボルナン−２，２’−（５’−ブロモ−５’−メチル−１’，３’−ジオキソラン−４’−オン）］は含まれておらず、原料であるスピロ［ノルボルナン−２，２’−（５’−メチル−１’，３’−ジオキソラン−４’−オン）］はほとんど未反応のままであった。
【０５１９】
＜比較例５＞
５−ブロモ−２，５−ジメチル−２−（１−アダマンチル）−１，３−ジオキソラン−４−オン１６．５ｇ（０．０５モル）を５００ｍｌナス型フラスコに入れ、イソプロピルエーテル２００ｇを加えて溶解させた。−１０℃の冷媒で冷却しながらこの液に、イソプロピルエーテル２０ｇで希釈した９．１ｇ（０．０６モル）の１，８−ジアザビシクロ［５．４．０］−７−ウンデセンを１時間かけて滴下した後、室温で２時間攪拌した。攪拌後、反応液を分析した結果、５−メチレン−２−（１−アダマンチル）−２−メチル−１，３−ジオキソラン−４−オンが１．７ｇ（収率  １４％）しか含まれておらず、原料に対して８０％がアダマンチルメチルケトンに分解していた。
【０５２０】
＜比較例６＞
スピロ［アダマンタン−２，２’−（５’−ブロモ−５’−メチル−１’，３’−ジオキソラン−４’−オン）］１５．０ｇ（０．０５モル）を５００ｍｌナス型フラスコに入れ、シクロヘキサン２００ｇを加えて溶解させた。氷浴で冷却しながらこの液に、シクロヘキサン２０ｇで希釈した６．１ｇ（０．０６モル）のトリエチルアミンを１時間かけて滴下した後、室温で２時間攪拌した。攪拌後、反応液を分析した結果、スピロ［アダマンタン−２，２’−（５’−メチレン−１’，３’−ジオキソラン−４’−オン）］１．２ｇ（収率  １１％）しか含まれておらず、原料に対して８３％が２−アダマンタノンに分解していた。
【０５２１】
＜比較例７＞
スピロ［ノルボルナン−２，２’−（５’−ブロモ−５’−メチル−１’，３’−ジオキソラン−４’−オン）］１３．１ｇ（０．０５モル）を５００ｍｌナス型フラスコに入れ、イソプロピルエーテル２００ｇを加えて溶解させた。−１０℃の冷媒で冷却しながらこの液に、イソプロピルエーテル２０ｇで希釈した６．１ｇ（０．０６モル）のトリエチルアミンを１時間かけて滴下した後、室温で２時間攪拌した。攪拌後、反応液を分析した結果、スピロ［ノルボルナン−２，２’−（５’−メチレン−１’，３’−ジオキソラン−４’−オン）］１．３ｇ（収率  １４％）しか含まれておらず、原料に対して８１％がアダマンタノンに分解していた。
【０５２２】
＜比較例８＞
攪拌機、温度計、コンデンサー、滴下漏斗を備えたフラスコに、５−ブロモメチル−２−（１−アダマンチル）−２−メチル−１，３−ジオキソラン−４−オン１６．４ｇがイソプロピルエーテル８０ｍｌに溶解したものを入れ、氷浴で冷却しながら、イソプロピルエーテル２０ｍｌで希釈した９．１ｇ（０．０６モル）の１，８−ジアザビシクロ［５．４．０］−７−ウンデセンを１時間かけて滴下した後、室温で２時間攪拌した。攪拌後、反応液を分析した結果、５−メチレン−２−（１−アダマンチル）−２−メチル−１，３−ジオキソラン−４−オンが１．８ｇ（収率  １５％）しか含まれておらず、原料に対して８１％がアダマンチルメチルケトンに分解していた。
【０５２３】
＜重合体の製造＞
＜実施例５＞  下記の式（２４）で示される重合体の製造
【０５２４】
【化５６】
2010077440.tif 000057
【０５２５】
窒素導入口、撹拌機、コンデンサーおよび温度計を備えたセパラブルフラスコに、窒素雰囲気下で乳酸エチル３０．０部を入れ、撹拌しながら湯浴の温度を８０℃に上げた。ＡｄＭＤＯ１．９８部、２−メタクリロイルオキシ−２−メチルアダマンタン（以下、ＭＡｄＭＡという）１３．２２部、β−メタクリロイルオキシ−γ−ブチロラクトン（以下、ＨＧＢＭＡという）８．５０部、乳酸エチル３０．０部およびアゾビスイソブチロニトリル０．２１部を混合した単量体溶液を一定速度で６時間かけてフラスコ中に滴下し、その後、８０℃で２時間保持した。次いで、得られた反応溶液をメタノール８００部に攪拌しながら滴下し、白色の析出物の沈殿を得た。この沈殿を濾別し、減圧下６０℃で約１０時間乾燥した。そして、沈殿をテトラヒドロフラン４５部に溶解させ、メタノール８００部に攪拌しながら滴下し、得られた沈殿を濾別し、減圧下６０℃で約４０時間乾燥した。
【０５２６】
各物性を測定したところ、ＧＰＣ分析による質量平均分子量（以下Ｍｗという。）は７２００、分散度（以下、Ｍｗ／Ｍｎという。）は１．４５で、共重合比は１Ｈ−ＮＭＲの積分比からＡｄＭＤＯ：ＭＡｄＭＡ：ＨＧＢＭＡ＝１０：４５：４５であった。
【０５２７】
＜実施例６＞  下記の式（２５）で示される重合体の製造
【０５２８】
【化５７】
2010077440.tif 000058
【０５２９】
ＡｄＭＤＯ１．９８部を０．９９部に、ＭＡｄＭＡ１３．２２部を２−メタクリロイルオキシ−２−エチルアダマンタン（以下、ＥＡｄＭＡという。）１４．０１部に、ＨＧＢＭＡ８．５０部を７−メタクリロイルオキシ−３−オキサトリシクロ［５．２．１．０２，６］デカン−２−オンと８−メタクリロイルオキシ−３−オキサトリシクロ［５．２．１．０２，６］デカン−２−オンの混合物（以下、ＯＴＤＭＡという。）１１．８０部に変更した以外は実施例５と同様に合成し、共重合体を得た。
【０５３０】
各物性を測定したところ、ＧＰＣ分析によるＭｗは８０００、Ｍｗ／Ｍｎは１．４３で、共重合比は１Ｈ−ＮＭＲの積分比からＡｄＭＤＯ：ＥＡｄＭＡ：ＯＴＤＭＡ＝５：５０：４５であった。
【０５３１】
＜実施例７＞  下記の式（２６）で示される重合体の製造
【０５３２】
【化５８】
2010077440.tif 000059
【０５３３】
ＡｄＭＤＯ０．９９部、ＥＡｄＭＡ１４．０１部、ＯＴＤＭＡ１１．８０部、４，４−ジメチル−２−メチレン−４−ブタノライド（以下、ＤＭＭＢという。）１．２６部を共重合した以外は実施例５と同様に合成し、共重合体を得た。
【０５３４】
各物性を測定したところ、ＧＰＣ分析によるＭｗは９２００、Ｍｗ／Ｍｎは１．５１で、共重合比は１Ｈ−ＮＭＲの積分比からＡｄＭＤＯ：ＥＡｄＭＡ：ＯＴＤＭＡ：ＤＭＭＢ＝５：４５：４０：１０であった。
【０５３５】
＜実施例８＞  下記の式（２７）で示される重合体の製造
【０５３６】
【化５９】
2010077440.tif 000060
【０５３７】
ＡｄＭＤＯ１．９８部をＮｒＭＤＯ１．４４部に変更した以外は実施例５と同様に合成し、共重合体を得た。
【０５３８】
各物性を測定したところ、ＧＰＣ分析によるＭｗは７６００、Ｍｗ／Ｍｎは１．４９で、共重合比は１Ｈ−ＮＭＲの積分比からＮｒＭＤＯ：ＭＡｄＭＡ：ＨＧＢＭＡ＝１０：４５：４５であった。
【０５３９】
＜実施例９＞  下記の式（２８）で示される重合体の製造
【０５４０】
【化６０】
2010077440.tif 000061
【０５４１】
ＡｄＭＤＯ１．９８部をスピロ［シクロヘキサン−２’−（５’−メチレン−１’，３’−ジオキソラン−４’−オン）］（以下ＣｙＭＤＯという。）１．２８部に変更した以外は実施例５と同様に合成し、共重合体を得た。
【０５４２】
各物性を測定したところ、ＧＰＣ分析によるＭｗは８３００、Ｍｗ／Ｍｎは１．５５で、共重合比は１Ｈ−ＮＭＲの積分比からＣｙＭＤＯ：ＭＡｄＭＡ：ＨＧＢＭＡ＝１０：４５：４５であった。
【０５４３】
＜比較例９＞  下記の式（２９）で示される重合体の製造
【０５４４】
【化６１】
2010077440.tif 000062
【０５４５】
ＭＡｄＭＡ１３．２２部、ＨＧＢＭＡ８．５０部を共重合した以外は実施例５と同様に合成し、共重合体を得た。
【０５４６】
各物性を測定したところ、ＧＰＣ分析によるＭｗは７４００、Ｍｗ／Ｍｎは１．３５で、共重合比は１Ｈ−ＮＭＲの積分比からＭＡｄＭＡ：ＨＧＢＭＡ＝５０：５０であった。
【０５４７】
＜比較例１０＞  下記の式（３０）で示される重合体の製造
【０５４８】
【化６２】
2010077440.tif 000063
【０５４９】
ＥＡｄＭＡ１４．０１部、ＨＧＢＭＡ１１．８０部を共重合した以外は実施例５と同様に合成し、共重合体を得た。
【０５５０】
各物性を測定したところ、ＧＰＣ分析によるＭｗは９６００、Ｍｗ／Ｍｎは１．４１で、共重合比は１Ｈ−ＮＭＲの積分比からＥＡｄＭＡ：ＯＴＤＭＡ＝５０：５０であった。
【０５５１】
＜比較例１１＞  下記の式（３１）で示される重合体の製造
【０５５２】
【化６３】
2010077440.tif 000064
【０５５３】
ＥＡｄＭＡ１４．０１部、ＯＴＤＭＡ１１．８０部、ＤＭＭＢ１．２６部を共重合した以外は実施例５と同様に合成し、共重合体を得た。
【０５５４】
各物性を測定したところ、ＧＰＣ分析によるＭｗは１０５００、Ｍｗ／Ｍｎは１．４５で、共重合比は１Ｈ−ＮＭＲの積分比からＥＡｄＭＡ：ＯＴＤＭＡ：ＤＭＭＢ＝５０：４０：１０であった。
【０５５５】
実施例５〜８および比較例９〜１１で得られた重合体のレジスト溶剤への溶解性、および、得られるレジストパターンの感度、解像度、ドライエッチング耐性（エッチング速度）、ラインエッジラフネスを以下のようにして測定、評価した。その結果を表１に示す。
【０５５６】
＜レジスト溶剤への溶解性＞
各共重合体を、それぞれ、固形分濃度：２０質量％になるように、所定量のレジスト溶剤（プロピレングリコールモノメチルエーテルアセテート）に室温で攪拌しながら溶解させ、完全に溶解するまでの時間を測定した。その結果を表１に示す。
【０５５７】
表中の記号の意味は、下記の通りである。
◎：共重合体が完全に溶解するまでの時間が１時間未満
○：共重合体が完全に溶解するまでの時間が１時間以上６時間未満
△：共重合体が完全に溶解するまでの時間が６時間以上２４時間未満
×：共重合体が完全に溶解するまでの時間が２４時間以上、または、不溶
【０５５８】
＜レジストパターンの形成＞
実施例５〜８および比較例９〜１１で得られた共重合体１００部とトリフェニルスルホニウムトリフレート２部とをプロピレングリコールモノメチルエーテルアセテート５００部に溶解して均一溶液とした後、フッ素系樹脂フィルターを用いて濾過し、レジスト組成物溶液を調製した。そして、調製した各組成物溶液を３インチシリコンウエハー上にスピンコートし、ホットプレートを用いて１２０℃、６０秒間プリベークを行い、膜厚０．５μｍの薄膜を形成した。次いで、１９３ｎｍ光照射装置（ニコン製ＳＰ１９３）を用いて露光した後、ホットプレートを用いて１２０℃で６０秒間ベークを行った。そして、２．３８質量％水酸化テトラメチルアンモニウム水溶液を用いて室温で現像し、純水で洗浄し、乾燥してレジストパターンを形成した。
【０５５９】
得られたレジストパターンの感度、解像度、ドライエッチング耐性（エッチング速度）およびラインエッジラフネスを以下のようにして測定・評価した。その結果を表１に示す。
【０５６０】
＜感度＞
ライン・アンド・スペースパターン（ライン／スペース＝１／１）を１／１の線幅に形成する露光量（ｍＪ／ｃｍ２）を感度として測定した。
【０５６１】
＜解像度＞
上記露光量で露光したときに解像されるレジストパターンの最小寸法（μｍ）を解像度とした。
【０５６２】
＜エッチング速度＞
シリコンウエハー上に形成したレジスト膜を東京エレクトロン社製エッチングマシーンにてドライエッチング処理した。ドライエッチング処理は、ガスはＣ４Ｆ８／Ａｒ／Ｏ２混合ガスで、２０００Ｗ，５０ｍＴｏｒｒで５０秒間実施した。ドライエッチング処理前後のレジスト膜の膜厚を、大日本スクリーン製造製ラムダエースＶＭ−８０００Ｊ型光干渉式膜厚測定装置を用いて測定し、単位時間あたりの膜厚減少量をレジストのエッチング速度とした。なお、エッチング速度はノボラック樹脂のエッチング速度を１として規格化した。
【０５６３】
＜ラインエッジラフネス＞
形成されたライン・アンド・スペースパターン（ライン／スペース＝１／１）のラインの最大線幅からラインの最小線幅を引いた値を、ラインの最大線幅の半値幅で割った値をラインエッジラフネスとした。
【０５６４】
【表１】
2010077440.tif 000065
【０５６５】
本発明の重合体（実施例５〜８）は、比較例９〜１１の重合体と比較して、レジスト溶剤に対する溶解性に優れていた。また、本発明の重合体（実施例５〜８）を用いた化学増幅型レジスト組成物は、十分な感度、解像度およびエッチング耐性を備えた上に、比較例９〜１１の重合体を用いた化学増幅型レジスト組成物と比較して、ラインエッジラフネスが減少した。
【０５６６】
＜実施例１０＞  下記式（３２）で示される重合体Ｐ−１の合成
【０５６７】
【化６４】
2010077440.tif 000066
【０５６８】
窒素導入口、攪拌機、コンデンサーおよび温度計を備えたセパラブルフラスコに、窒素雰囲気下でプロピレングリコールモノメチルエーテルアセテート（以下、ＰＧＭＥＡという。）１５．８部とγ−ブチロラクトン（以下、γＢＬという。）４．０部を入れ、攪拌しながら湯浴の温度を８０℃に上げた。２−ｅｘｏ−メタクリロイルオキシ−４−オキサトリシクロ［４．２．１．０３，７］ノナン−５−オン（以下、ＯＴＮＭＡという。）１０．０部、２−メタクリロイルオキシ−２−メチルアダマンタン（以下、ＭＡｄＭＡという。）１０．５部、５−メタクリロイルオキシ−２−メチル−２−（１−アダマンチル）−１，３−ジオキソラン−４−オン（以下、Ｍ−１単量体という。）３．２部、ＰＧＭＥＡ３５．６部、アゾビスイソブチロニトリル０．８２部を混合した単量体溶液を一定速度で７時間かけてフラスコ中に滴下し、その後、８０℃で２時間保持した。次いで、得られた反応溶液をメタノール８００部に攪拌しながら滴下し、白色の析出物の沈殿（重合体Ｐ−１）を得た。この沈殿を濾別し、減圧下６０℃で約１０時間乾燥した。乾燥後の沈殿をテトラヒドロフラン４５部に溶解させ、メタノール８００部に攪拌しながら滴下して得られた沈殿を濾別し、減圧下６０℃で約４０時間乾燥した。
得られた重合体の各物性を測定した結果を表２に示す。
【０５６９】
＜実施例１１＞  重合体Ｐ−２〜Ｐ−７の合成
実施例１０（重合体Ｐ−１の合成）と同様の方法で、表２に示した組成の重合体Ｐ−２〜Ｐ−７を合成した。
得られた重合体Ｐ−２〜Ｐ−７の各物性を測定した結果を表２に示す。
【０５７０】
＜比較例１２＞  重合体Ｐ−８、Ｐ−９の合成
実施例１０（重合体Ｐ−１の合成）と同様の方法で、表２に示した組成の重合体Ｐ−８、Ｐ−９を合成した。
得られた重合体Ｐ−８、Ｐ−９の各物性を測定した結果を表２に示す。
【０５７１】
なお、実施例１１および比較例１２において用いた原料単量体の名称および構造式は以下の通りである。
ＯＴＮＭＡ：２−ｅｘｏ−メタクリロイルオキシ−４−オキサトリシクロ［４．２．１．０３，７］ノナン−５−オン
【０５７２】
【化６５】
2010077440.tif 000067
【０５７３】
ＯＴＮＡ：２−ｅｘｏ−アクリロイルオキシ−４−オキサトリシクロ［４．２．１．０３，７］ノナン−５−オン
【０５７４】
【化６６】
2010077440.tif 000068
【０５７５】
ＯＴＤＭＡ：８−または９−メタクリロイルオキシ−４−オキサトリシクロ［５．２．１．０２，６］デカン−３−オン
【０５７６】
【化６７】
2010077440.tif 000069
【０５７７】
ＯＴＤＡ：８−または９−アクリロイルオキシ−４−オキサトリシクロ［５．２．１．０２，６］デカン−３−オン
【０５７８】
【化６８】
2010077440.tif 000070
【０５７９】
ＭＡｄＭＡ：２−メタクリロイルオキシ−２−メチルアダマンタン
【０５８０】
【化６９】
2010077440.tif 000071
【０５８１】
ＭＡｄＡ：２−アクリロイルオキシ−２−メチルアダマンタン
【０５８２】
【化７０】
2010077440.tif 000072
【０５８３】
ＥＡｄＭＡ：２−メタクリロイルオキシ−２−エチルアダマンタン
【０５８４】
【化７１】
2010077440.tif 000073
【０５８５】
ＥＡｄＡ：２−アクリロイルオキシ−２−エチルアダマンタン
【０５８６】
【化７２】
2010077440.tif 000074
【０５８７】
ＨＡｄＭＡ：１−メタクリロイルオキシ−３−ヒドロキシアダマンタン
【０５８８】
【化７３】
2010077440.tif 000075
【０５８９】
ＨＡｄＡ：１−アクリロイルオキシ−３−ヒドロキシアダマンタン
【０５９０】
【化７４】
2010077440.tif 000076
【０５９１】
ＤＭＭＢ：４，４−ジメチル−２−メチレン−４−ブタノライド
【０５９２】
【化７５】
2010077440.tif 000077
【０５９３】
Ｍ−１：５−メタクリロイルオキシ−２−メチル−２−（１−アダマンチル）−１，３−ジオキソラン−４−オン
【０５９４】
【化７６】
2010077440.tif 000078
【０５９５】
Ｍ−２：スピロ［アダマンタン−２，２’−（４’−メタクリロイルオキシプロピレングリコール−１’，３’−ジオキソラン）
【０５９６】
【化７７】
2010077440.tif 000079
【０５９７】
Ｍ−３：スピロ［アダマンタン−２，２’−（４’−アクリロイルオキシメチル−１’，３’−ジオキソラン）
【０５９８】
【化７８】
2010077440.tif 000080
【０５９９】
Ｍ−４：スピロ［ノルボルナン−２，２’−（４’−アクリロイルオキシメチル−１’，３’−ジオキソラン−５−オン）
【０６００】
【化７９】
2010077440.tif 000081
【０６０１】
Ｍ−５：２−メチル−２−エチル−４−メタクリロイル−１，３−ジオキソラン−５−オン
【０６０２】
【化８０】
2010077440.tif 000082
【０６０３】
Ｍ−６：４−アクリロイルオキシメチル−２−シクロヘキシル−１，３−ジオキソラン
【０６０４】
【化８１】
2010077440.tif 000083
【０６０５】
重合体Ｐ−１〜Ｐ−９のレジスト溶剤への溶解性、および、得られるレジストパターンの感度、ドライエッチング耐性（エッチング速度）、ラインエッジラフネスを以下のようにして測定、評価した。その結果を表２に示す。
【０６０６】
＜レジスト溶剤への溶解性＞
各共重合体を、それぞれ、固形分濃度：２０質量％になるように、所定量のレジスト溶剤（プロピレングリコールモノメチルエーテルアセテートまたは乳酸エチル）に室温で攪拌しながら溶解させ、完全に溶解するまでの時間を測定した。その結果を表２に示す。
【０６０７】
表中の記号の意味は、下記の通りである。
◎：共重合体が完全に溶解するまでの時間が１時間未満
○：共重合体が完全に溶解するまでの時間が１時間以上６時間未満
△：共重合体が完全に溶解するまでの時間が６時間以上２４時間未満
×：共重合体が完全に溶解するまでの時間が２４時間以上、または、不溶
【０６０８】
＜レジストパターンの形成＞
Ｐ−１〜９の共重合体１００部とトリフェニルスルホニウムトリフレート２部とをプロピレングリコールモノメチルエーテルアセテート６３０部とγ−ブチロラクトン７０部との混合溶液に溶解して均一溶液とした後、フッ素系樹脂フィルターを用いて濾過し、レジスト組成物溶液を調製した。そして、調製した各組成物溶液を３インチシリコンウエハー上にスピンコートし、ホットプレートを用いて１２０℃、６０秒間プリベークを行い、膜厚０．４μｍの薄膜を形成した。次いで、１９３ｎｍ光照射装置（ニコン製ＳＰ１９３）を用いて露光した後、ホットプレートを用いて１２０℃で６０秒間ベークを行った。そして、２．３８質量％水酸化テトラメチルアンモニウム水溶液を用いて室温で６０秒間現像し、純水で洗浄し、乾燥してレジストパターンを形成した。
【０６０９】
得られたレジストパターンの感度、ドライエッチング耐性（エッチング速度）およびラインエッジラフネスを以下のようにして測定・評価した。その結果を表２に示す。
【０６１０】
＜感度＞
ライン・アンド・スペースパターン（ライン／スペース＝１／１）を１／１の線幅に形成する露光量（ｍＪ／ｃｍ２）を感度として測定した。
【０６１１】
＜エッチング速度＞
シリコンウエハー上に形成したレジスト膜を昭和真空製ＳＰＥ−２２０Ｔ型ドライエッチング装置にてドライエッチング処理した。ガスはＣＦ４／Ｏ２混合ガスとし、処理時間は２分間とした。ドライエッチング処理前後のレジスト膜の膜厚を、大日本スクリーン製造製ラムダエースＶＭ−８０００Ｊ型光干渉式膜厚測定装置を用いて測定し、単位時間あたりの膜厚減少量をレジストのエッチング速度とした。なお、エッチング速度はノボラック樹脂のエッチング速度を１として規格化した。
【０６１２】
＜ラインエッジラフネス＞
形成されたライン・アンド・スペースパターン（ライン／スペース＝１／１）のラインの最大線幅からラインの最小線幅を引いた値を、ラインの最大線幅の半値幅で割った値をラインエッジラフネスとした。
【０６１３】
【表２】
2010077440.tif 000084
【０６１４】
本発明の実施例１０および１１の重合体Ｐ−１〜Ｐ−７は、比較例１２の重合体Ｐ−８およびＰ−９と比較して、レジスト溶剤に対する溶解性に優れていた。また、重合体Ｐ−１〜Ｐ−７を用いた本発明の化学増幅型レジスト組成物は、十分な感度およびエッチング耐性を備えた上に、重合体Ｐ−８およびＰ−９を用いた化学増幅型レジスト組成物と比較して、ラインエッジラフネスが減少した。
【産業上の利用可能性】
【０６１５】
本発明の橋かけ環式炭化水素基または橋かけ環式炭化水素基を置換基として有するアルキル基を２位に有する５−メチレン−１，３−ジオキソラン−４−オン誘導体は、他のモノマーと共重合させるのに適した重合特性を有し、得られた単独重合体および共重合体は光透過性、熱安定性に優れる。さらに、本発明の製造方法によれば、５−メチレン−１，３−ジオキソラン−４−オン誘導体を高収率、高純度で、容易に製造することができる。
【０６１６】
本発明の重合体は、有機溶剤（レジスト溶剤）に対する溶解性に優れており、また、耐熱性にも優れており、レジスト組成物樹脂として好適である。この重合体を用いた本発明のレジスト組成物は、十分な感度、解像度、ドライエッチング耐性を備えた上に、ラインエッジラフネスが少ないものである。本発明のレジスト組成物は、遠紫外光エキシマレーザーリソグラフィーや電子線リソグラフィー、特にＡｒＦエキシマレーザーを使用するリソグラフィーに好適である。
【０６１７】
このレジスト組成物を用いた本発明のパターン形成方法によれば、高精度の微細なレジストパターンを安定して形成することができる。
【図１】
2010077440.tif 000099
【図２】
2010077440.tif 000100
【図３】
2010077440.tif 000101
【図４】
2010077440.tif 000102
【図５】
2010077440.tif 000103
【図６】
2010077440.tif 000104